(57)【要約】  チャネル層のチャネル幅方向の端部を流れるオフ電流を低減することができる薄膜トランジスタおよびその製造方法を提供する。  ソース電極（１６０ａ）およびドレイン電極（１６０ｂ）の幅は、チャネル層（１４０）の幅よりも狭くなっている。これにより、チャネル層（１４０）に、ソース電極（１６０ａ）およびドレイン電極（１６０ｂ）を囲むように低抵抗領域（１４０ｂ）がそれぞれ形成される。また、２つの低抵抗領域（１４０ｂ）に挟まれた領域だけでなく、チャネル幅方向の端部にも、低抵抗領域（１４０ｂ）よりも抵抗値が高い高抵抗領域（１４０ａ）が残る。その結果、ＴＦＴ（１００）では、高抵抗領域（１４０ａ）がソース電極（１６０ａ）とドレイン電極（１６０ｂ）に挟まれたチャネル領域だけでなく、チャネル幅方向の端部にまで広がる。これにより、チャネル幅方向の端部を流れるオフ電流が減少する。
2012124511.tif 000002
【特許請求の範囲】
【請求項１】
絶縁基板上に形成された薄膜トランジスタであって、
前記絶縁基板上に形成されたゲート電極と、
前記ゲート電極を覆うように形成されたゲート絶縁膜と、
前記ゲート電極を挟むように、所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有する第２の領域とを含み、
前記第２の領域はチャネル幅方向の端部にまで広がっていることを特徴とする、薄膜トランジスタ。
【請求項２】
前記ソース電極と前記ドレイン電極は、平面視において前記ゲート電極と重なるように形成されていることを特徴とする、請求項１に記載の薄膜トランジスタ。
【請求項３】
前記ソース電極と前記ドレイン電極は、平面視において前記ゲート電極と重ならないように形成されていることを特徴とする、請求項１に記載の薄膜トランジスタ。
【請求項４】
前記第１の領域は、平面視において前記ゲート電極と重なるように形成されていることを特徴とする、請求項３に記載の薄膜トランジスタ。
【請求項５】
前記ソース電極と前記ドレイン電極のいずれか一方は、平面視において前記ゲート電極と重なるように形成されており、他方は平面視において前記ゲート電極と重ならないように形成されていることを特徴とする、請求項２または３に記載の薄膜トランジスタ。
【請求項６】
前記ソース電極は前記チャネル層の一端を覆うように形成され、前記ドレイン電極は前記チャネル層の他端を覆うように形成されていることを特徴とする、請求項２または３に記載の薄膜トランジスタ。
【請求項７】
前記ソース電極の端部と前記ドレイン電極の端部とによって挟まれた領域の前記チャネル層上に、前記第２の領域を覆うように形成されたエッチングストッパ層をさらに備え、
前記ソース電極および前記ドレイン電極は、前記エッチングストッパ層に形成されたコンタクトホールを介して前記チャネル層の前記２つの第１の領域とそれぞれ電気的に接続されていることを特徴とする、請求項２または３に記載の薄膜トランジスタ。
【請求項８】
前記チャネル層の一端は前記ソース電極の一端を覆って前記ソース電極と電気的に接続され、前記チャネル層の他端は前記ドレイン電極の一端を覆って前記ドレイン電極と電気的に接続されていることを特徴とする、請求項２または３に記載の薄膜トランジスタ。
【請求項９】
前記ソース電極および前記ドレイン電極を覆う層間絶縁層をさらに備え、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする、請求項２または３に記載の薄膜トランジスタ。
【請求項１０】
オフ電流が所定の電流値よりも小さくなるように決められた複数のチャネル長とチャネル幅の組合せデータの中から、所望のチャネル長とチャネル幅の組合せが選択されることを特徴とする、請求項１に記載の薄膜トランジスタ。
【請求項１１】
前記チャネル層は酸化インジウムガリウム亜鉛層からなり、前記ソース電極および前記ドレイン電極は、前記酸化インジウムガリウム亜鉛層と接するチタン膜を有していることを特徴とする、請求項１に記載の薄膜トランジスタ。
【請求項１２】
前記酸化物半導体層は微結晶酸化物半導体層からなることを特徴とする、請求項１に記載の薄膜トランジスタ。
【請求項１３】
絶縁基板上に形成された薄膜トランジスタの製造方法であって、
絶縁基板上にゲート電極を形成する工程と、
前記ゲート電極を覆うようにゲート絶縁膜を形成する工程と、
前記ゲート絶縁膜上に、酸化物半導体層からなるチャネル層を形成する工程と、
前記ゲート絶縁膜上に、ソース電極およびドレイン電極をそれぞれ形成する工程と、
前記絶縁基板を覆うパッシベーション膜を形成した後に、第１のアニールを行う工程とを備え、
前記パッシベーション膜は酸化シリコン膜からなることを特徴とする、薄膜トランジスタの製造方法。
【請求項１４】
前記第１のアニールは、酸素を含む雰囲気中で２５０℃以上であって３５０℃以下の温℃で、０．５時間以上であって２時間以下のアニールであることを特徴とする、請求項１３に記載の薄膜トランジスタの製造方法。
【請求項１５】
前記チャネル層上に、酸化シリコン層からなるエッチングストッパ層を形成する工程と、
前記エッチングストッパ層を形成後に第２のアニールを行う工程とをさらに備え、
前記第２のアニールは、酸素を含む雰囲気中で２００℃以上であって３５０℃以下の温℃で、０．５時間以上であって２時間以下のアニールであることを特徴とする、請求項１４に薄膜トランジスタの製造方法。
【請求項１６】
画像を表示するアクティブマトリクス型の表示装置であって、
請求項１に記載の第１の薄膜トランジスタと、
下部電極と、上部電極と、前記下部電極と前記上部電極との間に形成された絶縁膜とを含む補助容量部と、
前記第１の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記第１の薄膜トランジスタの前記ゲート電極の形成時に形成された電極であり、
前記上部電極は、前記第１の薄膜トランジスタの前記ソース電極および前記ドレイン電極の形成時に形成された電極であり、
前記絶縁膜は、前記第１の薄膜トランジスタのゲート絶縁膜の成膜時に成膜された絶縁膜であることを特徴とする、表示装置。
【請求項１７】
前記第１の薄膜トランジスタは、請求項７に記載の第２の薄膜トランジスタであり、
前記補助容量部の絶縁膜は、前記第２の薄膜トランジスタのゲート絶縁膜の成膜時に成膜された第１の絶縁膜を含み、
前記交差部は、前記第１の絶縁膜と、前記第２の薄膜トランジスタのエッチングストッパ層の成膜時に成膜された第２の絶縁膜とを含むことを特徴とする請求項１６に記載の表示装置。
【請求項１８】
前記コンタクト部において、前記ゲート電極と前記ソース電極または前記ドレイン電極のいずれかとを電気的に接続する接続電極は透明金属膜からなることを特徴とする、請求項１６に記載の表示装置。
【発明の詳細な説明】
【技術分野】
【０００１】
本発明は、薄膜トランジスタおよびその製造方法、並びに表示装置に関し、特に、酸化物半導体層をチャネル層とする薄膜トランジスタおよびその製造方法、並びに表示装置に関する。
【背景技術】
【０００２】
酸化インジウムガリウム亜鉛（以下、「ＩＧＺＯ」という）等の酸化物半導体層をチャネル層とする薄膜トランジスタ（Thin Film Transistor：以下、「ＴＦＴ」という）は、非晶質シリコン層をチャネル層とするＴＦＴと比べて動作速度が速く、また多結晶シリコン層をチャネル層とするＴＦＴと比べて、結晶化工程が不要になる等の特徴を有している。このため、近年、酸化物半導体層をチャネル層とするＴＦＴの開発が活発に行われている。【０００３】
しかし、酸化物半導体層をチャネル層とするＴＦＴには、オフ電流（オフ状態のときにソース電極とドレイン電極との間に流れる電流）が大きくなるという問題がある。このようなオフ電流を低減するために、特許文献１は、酸化物半導体層をチャネル層とするＴＦＴにおいて、酸化物半導体層のバックチャネル側の酸素濃度を高くして、バックチャネル側に微結晶層が形成されにくくすることを開示している。このように、酸化物半導体層のバックチャネル側に微結晶層が形成されにくくすることにより、バックチャネル側は非晶質化されるので、ＴＦＴのオフ電流が低減される。
【先行技術文献】
【特許文献】
【０００４】
【特許文献１】日本の特開２０１０−６２２２９号公報
【発明の概要】
【発明が解決しようとする課題】
【０００５】
酸化物半導体膜をパターニングしてチャネル層を形成するために、ドライエッチング法が使用される。この際に、酸化物半導体層の端部は、プラズマによるダメージを受けやすい。このようなダメージを受けた酸化物半導体層をチャネル層として使用した場合、チャネル層のチャネル幅方向の端部に残ったダメージを介してオフ電流が流れやすくなる。一方、特許文献１に記載のＴＦＴは、バックチャネル側の酸化物半導体層の表面全体の酸素濃度を高くすることによってオフ電流を低減するので、チャネル層のチャネル幅方向の端部を流れるオフ電流をより低減することは難しい。【０００６】
そこで、本発明の目的は、チャネル層のチャネル幅方向の端部を流れるオフ電流を低減することができる薄膜トランジスタおよびその製造方法を提供することである。
【課題を解決するための手段】
【０００７】
本発明の第１の局面は、絶縁基板上に形成された薄膜トランジスタであって、
前記絶縁基板上に形成されたゲート電極と、
前記ゲート電極を覆うように形成されたゲート絶縁膜と、
前記ゲート電極を挟むように、所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有する第２の領域とを含み、
前記第２の領域はチャネル幅方向の端部まで広がっていることを特徴とする。【０００８】
本発明の第２の局面は、本発明の第１の局面において、
前記ソース電極と前記ドレイン電極は、平面視において前記ゲート電極と重なるように形成されていることを特徴とする。【０００９】
本発明の第３の局面は、本発明の第１の局面において、
前記ソース電極と前記ドレイン電極は、平面視において前記ゲート電極と重ならないように形成されていることを特徴とする。【００１０】
本発明の第４の局面は、本発明の第３の局面において、
前記第１の領域は、平面視において前記ゲート電極と重なるように形成されていることを特徴とする。【００１１】
本発明の第５の局面は、本発明の第２または第３の局面において、
前記ソース電極と前記ドレイン電極のいずれか一方は、平面視において前記ゲート電極と重なるように形成されており、他方は平面視において前記ゲート電極と重ならないように形成されていることを特徴とする。【００１２】
本発明の第６の局面は、本発明の第２または第３の局面において、
前記ソース電極は前記チャネル層の一端を覆うように形成され、前記ドレイン電極は前記チャネル層の他端を覆うように形成されていることを特徴とする。【００１３】
本発明の第７の局面は、本発明の第２または第３の局面において、
前記ソース電極の端部と前記ドレイン電極の端部とによって挟まれた領域の前記チャネル層上に、前記第２の領域を覆うように形成されたエッチングストッパ層をさらに備え、
前記ソース電極および前記ドレイン電極は、前記エッチングストッパ層に形成されたコンタクトホールを介して前記チャネル層の前記２つの第１の領域とそれぞれ電気的に接続されていることを特徴とする。【００１４】
本発明の第８の局面は、本発明の第２または第３の局面において、
前記チャネル層の一端は前記ソース電極の一端を覆って前記ソース電極と電気的に接続され、前記チャネル層の他端は前記ドレイン電極の一端を覆って前記ドレイン電極と電気的に接続されていることを特徴とする。【００１５】
本発明の第９の局面は、本発明の第２または第３の局面において、
前記ソース電極および前記ドレイン電極を覆う層間絶縁層をさらに備え、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする。【００１６】
本発明の第１０の局面は、本発明の第１の局面において、
オフ電流が所定の電流値よりも減少するように決められた複数のチャネル長とチャネル幅の組合せデータの中から、所望のチャネル長とチャネル幅の組合せが選択されることを特徴とする。【００１７】
本発明の第１１の局面は、本発明の第１の局面において、
前記チャネル層は酸化インジウムガリウム亜鉛層からなり、前記ソース電極および前記ドレイン電極は、前記酸化インジウムガリウム亜鉛層と接するチタン膜を有していることを特徴とする。【００１８】
本発明の第１２の局面は、本発明の第１の局面において、
前記酸化物半導体層は微結晶酸化物半導体層からなることを特徴とする。【００１９】
本発明の第１３の局面は、絶縁基板上に形成された薄膜トランジスタの製造方法であって、
絶縁基板上にゲート電極を形成する工程と、
前記ゲート電極を覆うようにゲート絶縁膜を形成する工程と、
前記ゲート絶縁膜上に、酸化物半導体層からなるチャネル層を形成する工程と、
前記ゲート絶縁膜上に、ソース電極およびドレイン電極をそれぞれ形成する工程と、
前記絶縁基板を覆うパッシベーション膜を形成した後に、第１のアニールを行う工程とを備え、
前記パッシベーション膜は酸化シリコン膜からなることを特徴とする。【００２０】
本発明の第１４の局面は、本発明の第１３の局面において、
前記第１のアニールは、酸素を含む雰囲気中で２５０℃以上であって３５０℃以下の温℃で、０．５時間以上であって２時間以下のアニールであることを特徴とする。【００２１】
本発明の第１５の局面は、本発明の第１４の局面において、
前記チャネル層上に、酸化シリコン層からなるエッチングストッパ層を形成する工程と、
前記エッチングストッパ層を形成後に第２のアニールを行う工程とをさらに備え、
前記第２のアニールは、酸素を含む雰囲気中で２００℃以上であって３５０℃以下の温℃で、０．５時間以上であって２時間以下のアニールであることを特徴とする。【００２２】
本発明の第１６の局面は、画像を表示するアクティブマトリクス型の表示装置であって、
第１の局面に係る第１の薄膜トランジスタと、
下部電極と、上部電極と、前記下部電極と前記上部電極との間に形成された絶縁膜とを含む補助容量部と、
前記第１の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記第１の薄膜トランジスタの前記ゲート電極の形成時に形成された電極であり、
前記上部電極は、前記第１の薄膜トランジスタの前記ソース電極および前記ドレイン電極の形成時に形成された電極であり、
前記絶縁膜は、前記第１の薄膜トランジスタのゲート絶縁膜の成膜時に成膜された絶縁膜であることを特徴とする。【００２３】
本発明の第１７の局面は、本発明の第１６の局面において、
前記第１の薄膜トランジスタは、請求項７に記載の第２の薄膜トランジスタであり、
前記補助容量部の絶縁膜は、前記第２の薄膜トランジスタのゲート絶縁膜の成膜時に成膜された第１の絶縁膜を含み、
前記交差部は、前記第１の絶縁膜と、前記第２の薄膜トランジスタのエッチングストッパ層の成膜時に成膜された第２の絶縁膜とを含むことを特徴とする。【００２４】
本発明の第１８の局面は、本発明の第１６の局面において、
前記コンタクト部において、前記第１の薄膜トランジスタの前記ゲート電極と前記ソース電極または前記ドレイン電極のいずれかとを電気的に接続する接続電極は透明金属膜からなることを特徴とする。
【発明の効果】
【００２５】
上記第１の局面によれば、第１の領域よりも抵抗値が高い第２の領域は、ソース電極とドレイン電極とによって挟まれたチャネル領域だけでなく、チャネル層のチャネル幅方向の端部にも広がっている。これにより、チャネル幅方向の端部を流れるオフ電流が減少するので、薄膜トランジスタのオフ電流を低減することができる。【００２６】
上記第２の局面によれば、ソース電極およびドレイン電極は、平面視においてゲート電極と重なることにより、ゲート電極に印加されたゲート電圧によってチャネル層に高濃度キャリア層が形成される。これにより、ソース電極およびドレイン電極は、チャネル層とオーミック接触する。【００２７】
上記第３の局面によれば、ソース電極およびドレイン電極は、平面視においてゲート電極と重ならないことにより、ソース電極およびドレイン電極と、ゲート電極とによって形成される寄生容量が小さくなる。これにより、薄膜トランジスタの動作速度を速くすることができる。【００２８】
上記第４の局面によれば、チャネル層の第１の領域が、平面視においてゲート電極と重なるので、薄膜トランジスタはオフセット状態にならずに正常に動作する。【００２９】
上記第５の局面によれば、ソース電極とドレイン電極のいずれか一方は、平面視においてゲート電極と重なるように形成され、他方はゲート電極と重ならないように形成される。これにより、薄膜トランジスタの寄生容量を、ソース電極およびドレイン電極がゲート電極と重なっている薄膜トランジスタの寄生容量の約半分にすることができる。【００３０】
上記第６の局面によれば、チャネルエッチ構造のボトムゲート型薄膜トランジスタにおいて、チャネル幅方向の端部を流れるオフ電流が減少するので、薄膜トランジスタのオフ電流を低減することができる。【００３１】
上記第７の局面によれば、エッチストッパ構造のボトムゲート型薄膜トランジスタにおいて、チャネル幅方向の端部を流れるオフ電流が減少するので、薄膜トランジスタのオフ電流を低減することができる。【００３２】
上記第８の局面によれば、ボトムコンタクト構造のボトムゲート型薄膜トランジスタにおいて、チャネル幅方向の端部を流れるオフ電流が減少するので、薄膜トランジスタのオフ電流を低減することができる。【００３３】
上記第９の局面によれば、層間絶縁層を有するボトムコンタクト構造のボトムゲート型薄膜トランジスタにおいて、チャネル幅方向の端部を流れるオフ電流が減少するので、薄膜トランジスタのオフ電流を低減することができる。【００３４】
上記第１０の局面によれば、チャネル層およびチャネル幅は、オフ電流が所定値よりも小さくなる組合せの中から選択されるので、オフ電流が所定値よりも小さく、かつ所望の大きさの薄膜トランジスタの設計が容易になる。【００３５】
上記第１１の局面によれば、酸化インジウムガリウム亜鉛層はチタン膜によって還元されやすいので、第１の領域が形成されやすくなる。これにより、チャネル長が短くなるので、薄膜トランジスタのオン電流が大きくなる。【００３６】
上記第１２の局面によれば、酸化物半導体層は微結晶半導体層からなるので、薄膜トランジスタのオン電流が大きくなる。【００３７】
上記第１３の局面によれば、第１のアニールを行うことにより、チャネル層に第１および第２の領域が形成される。また、パッシベーション膜に含まれる酸素がチャネル層の酸化物半導体層に供給されることにより、酸化物半導体層内の格子欠陥が修復される。これにより、酸化物半導体層の抵抗値が高くなるとともに、ゲート電圧ストレスによる閾値電圧のシフトが抑制されるので、薄膜トランジスタの信頼性が向上する。【００３８】
上記第１４の局面によれば、酸化物半導体層内の格子欠陥の修復を効率よく行うことができる。【００３９】
上記第１５の局面によれば、エッチングストッパ層を形成後にも第２のアニールを行えば、酸化物半導体層内の格子欠陥の修復をより完全に行うことができる。また、第２のアニールを行うことにより、第１のアニールをより低い温度で行うことができる。これにより、アニールによる絶縁基板の収縮ばらつきが少なくなるので、アライメントマージンを小さくできる。その結果、各レイヤ間のデザインマージンが小さくなり、寄生容量を小さくすることができる。【００４０】
上記第１６の局面によれば、表示装置には、第１の局面に係る第１の薄膜トランジスタの構成要素の形成時に、補助容量部の下部電極、上部電極、および下部電極と上部電極によって挟まれた絶縁膜が同時に形成される。【００４１】
上記第１７の局面によれば、第７の局面に係る第２の薄膜トランジスタにはエッチングストッパ層が形成されている。このため、交差部では、エッチングストッパ層を第２の絶縁膜として第１の絶縁膜とともに利用することにより、電極間の寄生容量を小さくすることができる。また、補助容量部では、エッチングストッパ層を除去することにより、キャパシタの容量を減少させないようにすることができる。【００４２】
上記第１８の局面によれば、接続電極は透明金属膜からなるので、画素電極と同時に接続電極を形成することができる。これにより、表示装置の製造プロセスを簡略化することができる。
【図面の簡単な説明】
【００４３】
【図１】（ａ）は、第１の実施形態に係る液晶表示装置に含まれる第１のボトムゲート型ＴＦＴの平面図であり、（ｂ）は、（ａ）に示す切断線Ａ−Ａに沿った第１のボトムゲート型ＴＦＴの断面図である。
【図２】（ａ）は、ソース電極およびドレイン電極の幅がチャネル層の幅と同じＴＦＴにおいて、チャネル幅方向の端部を流れるオフ電流の経路を示す図であり、図２（ｂ）は、図１に示すＴＦＴにおいて、チャネル幅方向の端部を流れるオフ電流の経路を示す図である。
【図３】（ａ）は、第１の実施形態に係る液晶表示装置に含まれる第２のボトムゲート型ＴＦＴの平面図であり、（ｂ）は、（ａ）に示す切断線Ｂ−Ｂに沿った第２のボトムゲート型ＴＦＴの断面図である。
【図４】（ａ）〜（ｃ）は、図１に示すＴＦＴにおいて、低抵抗領域が形成される様子を示す断面図である。
【図５】図１（ｂ）に示すＴＦＴの構成と図３（ｂ）に示すＴＦＴの構成とを比較した断面図である。
【図６】図１（ａ）および図１（ｂ）に示すＴＦＴのトランジスタ特性を示す図である。
【図７】第１の実施形態に係る液晶表示装置の画素部のスイッチング素子として使用可能なＴＦＴのチャネル長およびチャネル幅の範囲を示す図である。
【図８】第１の実施形態に係る液晶表示装置の駆動回路を構成するＴＦＴとして使用可能なチャネル長およびチャネル幅の範囲を示す図である。
【図９】（ａ）は、チャネル長１０μｍ、チャネル幅１００μｍのＴＦＴの平面図であり、（ｂ）は、チャネル長およびチャネル幅が１０μｍのＴＦＴを並列に接続した回路を示す図である。
【図１０】図１に示すＴＦＴ、図３に示すＴＦＴ、補助容量部、交差部およびコンタクト部を含む液晶表示装置の各製造工程を示す工程断面図である。
【図１１】図１に示すＴＦＴ、図３に示すＴＦＴ、補助容量部、交差部およびコンタクト部を含む液晶表示装置の各製造工程を示す工程断面図である。
【図１２】図１に示すＴＦＴ、図３に示すＴＦＴ、補助容量部、交差部およびコンタクト部を含む液晶表示装置の各製造工程を示す工程断面図である。
【図１３】（ａ）は、第２の実施形態に係る液晶表示装置に含まれる第３のボトムゲート型ＴＦＴの構成を示す平面図であり、（ｂ）は、（ａ）に示す切断線Ｃ−Ｃに沿った第３のボトムゲート型ＴＦＴの断面図である。
【図１４】（ａ）は、第２の実施形態に係る液晶表示装置に含まれる第４のボトムゲート型ＴＦＴの構成を示す平面図であり、（ｂ）は、（ａ）に示す切断線Ｄ−Ｄに沿った第４のボトムゲート型ＴＦＴの断面図である。
【図１５】第２の実施形態に係る液晶表示装置の駆動回路を構成するＴＦＴとして使用可能なチャネル長およびチャネル幅の範囲を示す図である。
【図１６】図１３に示すＴＦＴ、図１４に示すＴＦＴ、補助容量部、交差部およびコンタクト部を含む液晶表示装置の各製造工程を示す工程断面図である。
【図１７】図１３に示すＴＦＴ、図１４に示すＴＦＴ、補助容量部、交差部およびコンタクト部を含む液晶表示装置の各製造工程を示す工程断面図である。
【図１８】図１３に示すＴＦＴ、図１４に示すＴＦＴ、補助容量部、交差部およびコンタクト部を含む液晶表示装置の各製造工程を示す工程断面図である。
【図１９】（ａ）は、第３の実施形態に係る液晶表示装置に含まれる第５のボトムゲート型ＴＦＴの構成を示す平面図であり、（ｂ）は、（ａ）に示す切断線Ｅ−Ｅに沿った第５のボトムゲート型ＴＦＴの断面図である。
【図２０】（ａ）は、第３の実施形態に係る液晶表示装置に含まれる第６のボトムゲート型ＴＦＴの構成を示す平面図であり、（ｂ）は、（ａ）に示す切断線Ｆ−Ｆに沿った第６のボトムゲート型ＴＦＴの断面図である。
【図２１】図１９に示すＴＦＴ、図２０に示すＴＦＴ、補助容量部、交差部およびコンタクト部を含む液晶表示装置の各製造工程を示す工程断面図である。
【図２２】図１９に示すＴＦＴ、図２０に示すＴＦＴ、補助容量部、交差部およびコンタクト部を含む液晶表示装置の各製造工程を示す工程断面図である。
【図２３】（ａ）は、第４の実施形態に係る液晶表示装置に含まれる第７のボトムゲート型ＴＦＴの構成を示す平面図であり、（ｂ）は、（ａ）に示す切断線Ｇ−Ｇに沿った第７のボトムゲート型ＴＦＴの断面図である。
【図２４】（ａ）は、第４の実施形態に係る液晶表示装置に含まれる第８のボトムゲート型ＴＦＴの構成を示す平面図であり、（ｂ）は、（ａ）に示す切断線Ｈ−Ｈに沿った第８のボトムゲート型ＴＦＴの断面図である。
【図２５】図２３に示すＴＦＴ、図２４に示すＴＦＴ、補助容量部、交差部およびコンタクト部を含む液晶表示装置の各製造工程を示す工程断面図である。
【図２６】図２３に示すＴＦＴ、図２４に示すＴＦＴ、補助容量部、交差部およびコンタクト部を含む液晶表示装置の各製造工程を示す工程断面図である。
【図２７】図２３に示すＴＦＴ、図２４に示すＴＦＴ、補助容量部、交差部およびコンタクト部を含む液晶表示装置の各製造工程を示す工程断面図である。
【図２８】（ａ）は、図１に示すＴＦＴの変形例に係るＴＦＴの構成を示す平面図であり、（ｂ）は、（ａ）に示す切断線Ｉ−Ｉに沿った変形例に係るＴＦＴの構成を示す断面図である。
【発明を実施するための形態】
【００４４】
＜１．第１の実施形態＞
本発明の第１の実施形態に係る液晶表示装置について説明する。本実施形態に係る液晶表示装置には、２種類のＴＦＴが含まれている。そこで、まず各ＴＦＴの構成について説明する。
【００４５】
＜１．１  第１のＴＦＴの構成＞
図１（ａ）は、本実施形態に係る液晶表示装置に含まれる第１のボトムゲート型ＴＦＴ１００の平面図であり、図１（ｂ）は、図１（ａ）に示す切断線Ａ−Ａに沿った第１のボトムゲート型ＴＦＴ１００の断面図である。図１（ａ）および図１（ｂ）に示すＴＦＴ１００は、チャネルエッチ構造のＴＦＴともいわれる。図１（ａ）および図１（ｂ）を参照して、第１のボトムゲート型ＴＦＴ１００の構成を説明する。なお、以下の説明では、第１のボトムゲート型ＴＦＴ１００を単にＴＦＴ１００という。
【００４６】
ガラス基板等の絶縁基板１５上に、ゲート電極２０が形成されている。ゲート電極２０は、絶縁基板１５上に、膜厚１０〜１００ｎｍのチタン（Ｔｉ）膜（図示しない）、膜厚５０〜５００ｎｍのアルミニウム（Ａｌ）膜（図示しない）、膜厚５０〜３００ｎｍチタン膜（図示しない）を順に積層した積層金属膜により構成されている。なお、ゲート電極２０は、絶縁基板１５上にチタン膜および銅（Ｃｕ）膜を順に積層した積層金属膜により構成されていてもよい。
【００４７】
ゲート電極２０を含む絶縁基板１５の全体を覆うように、ゲート絶縁膜３０が形成されている。ゲート絶縁膜３０は、膜厚１００〜５００ｎｍの窒化シリコン（ＳｉＮｘ）膜（図示しない）上に、膜厚２０〜１００ｎｍの酸化シリコン（ＳｉＯ2）（図示しない）膜を積層した積層絶縁膜により構成されている。このように、窒化シリコン膜上に酸化シリコン膜を積層したのは、ゲート絶縁膜３０が、後述のチャネル層１４０になるＩＧＺＯ層から酸素を奪い取りにくくするためである。なお、ゲート絶縁膜３０は、例えば窒化シリコン膜および酸窒化シリコン膜を順に積層した積層絶縁膜、または酸化シリコン膜等の単層絶縁膜により構成されていてもよい。
【００４８】
平面視においてゲート電極２０を覆うように、ゲート絶縁膜３０の表面上に島状のチャネル層１４０が形成されている。チャネル層１４０は、インジウム（Ｉｎ）、ガリウム（Ｇａ）、亜鉛（Ｚｎ）および酸素（Ｏ）を含むＩＧＺＯ層からなる。
【００４９】
ＩＧＺＯ層の膜厚は、２０〜２００ｎｍ程度が好ましい。これは、以下の理由による。ＩＧＺＯ層の膜厚が２０ｎｍよりも薄くなると、ＴＦＴ１００のトランジスタ特性が不安定になり、また温度ストレスおよびゲート電圧ストレスによる閾値電圧のシフトが生じる。一方、膜厚が２００ｎｍよりも厚くなると、ゲート電圧による制御性が悪くなり、オフ電流（特にゲート電圧が０Ｖのときのオフ電流）が増大するからである。
【００５０】
本実施形態で用いられるＩＧＺＯ層の組成比を次式（１）に示す。
インジウム：ガリウム：亜鉛＝１：１：１  …  （１）
しかし、ＩＧＺＯ層の組成比は、次式（２）に示す場合であってもよく、またはその他の組成比であってもよい。
インジウム：ガリウム：亜鉛＝４：５：１  …  （２）
また、本実施形態で用いられるＩＧＺＯ層は非晶質膜であることが最も好ましいが、微結晶膜または多結晶膜等の結晶性膜であってもよい。微結晶膜である場合には、ＴＦＴ１００のオン抵抗が小さくなり、オン電流が大きくなる。
【００５１】
なお、ＴＦＴ１００のチャネル層１４０として使用可能な酸化物半導体は、ＩＧＺＯに限定されず、Ｉｎ−Ｚｎ−Ｏ系、Ｉｎ−Ｚｎ−Ｓｎ−Ｏ系、またはＩｎ−Ｚｎ−Ｓｉ−Ｏ系等であってもよい。具体的には、ＩＺＯ（酸化インジウム亜鉛）、ＩＴＯ（酸化インジウム錫）、ＺｎＯ（酸化亜鉛）、ＳｎＯ（酸化錫）、ＷＯ（酸化タングステン）、またはＩＯ（酸化インジウム）等であってもよい。
【００５２】
チャネル層１４０の上面に、所定の距離を隔てて左右に分離されたソース電極１６０ａおよびドレイン電極１６０ｂが配置されている。ソース電極１６０ａは、平面視においてゲート電極２０の左上面から左側のゲート絶縁膜３０上まで延在している。ドレイン電極１６０ｂは、平面視においてゲート電極２０の右上面から右側のゲート絶縁膜３０上まで延在している。
【００５３】
ソース電極１６０ａおよびドレイン電極１６０ｂは、例えば、膜厚１０〜１００ｎｍのチタン膜（図示しない）、膜厚５０〜４００ｎｍのアルミニウム膜（図示しない）、膜厚５０〜３００ｎｍのチタン膜（図示しない）を順に積層した積層金属膜により構成されている。このように、ソース電極１６０ａおよびドレイン電極１６０ｂを積層金属膜により構成したのは、以下の理由による。チタン膜の抵抗値が高いので、上下のチタン膜の間に抵抗値が低いアルミニウム膜を挟むことにより、ソース電極１６０ａおよびドレイン電極１６０ｂの抵抗値を低くすることができるからである。なお、ソース電極１６０ａおよびドレイン電極１６０ｂの抵抗値が高くてもよい場合には、ソース電極１６０ａおよびドレイン電極１６０ｂをチタン膜のみで構成してもよい。このことは、後述する各ＴＦＴでも同様であるので、後述するＴＦＴの説明では省略する。
【００５４】
また、チャネル層１４０と接するソース電極１６０ａおよびドレイン電極１６０ｂの表面にチタン膜が形成されているのは以下の理由による。チタン膜によって、チャネル層１４０になるＩＧＺＯ層から酸素が奪い取られると、ＩＧＺＯ層内に格子欠陥（酸素欠損）が形成される。格子欠陥が形成された領域は抵抗値が低い低抵抗領域（「第１の領域」ともいう）１４０ｂになる。このようにして、チャネル層１４０に低抵抗領域１４０ｂを形成するためである。
【００５５】
また、ソース電極１６０ａおよびドレイン電極１６０ｂは、チタン、アルミニウム、銅、タングステン（Ｗ）、モリブデン（Ｍｏ）、タンタル（Ｔａ）等の単層金属膜、アルミニウム−ネオジム（Ｎｄ）、チタン−アルミニウム、モリブデン−タングステン、インジウム−錫の単層合金膜、チタン膜上に銅膜を積層したり、チタン膜上にアルミニウム膜を積層したり、チタン膜上にモリブデン膜を積層したりした積層金属膜等によって構成されていてもよい。
【００５６】
ソース電極１６０ａおよびドレイン電極１６０ｂの幅（図１（ａ）の上下方向の長さ）は、チャネル層１４０の幅（図１（ａ）の上下方向の長さで、「チャネル幅」ともいう）よりも狭くなっている。また、チャネル層１４０には、ソース電極１６０ａおよびドレイン電極１６０ｂを囲むように低抵抗領域１４０ｂがそれぞれ形成されている。また、２つの低抵抗領域１４０ｂに挟まれたＩＧＺＯ層は、低抵抗領域１４０ｂよりも抵抗値が高い高抵抗領域（「第２の領域」ともいう）１４０ａとして残る。この場合、高抵抗領域１４０ａは、ソース電極１６０ａとドレイン電極１６０ｂとに挟まれた領域（チャネル領域）だけでなく、それらのチャネル幅方向の端部にまで広がっている。なお、図１（ａ）に示す矢線によって、チャネル幅の位置および長さを示す。また、チャネル幅の位置および長さは、後述する各ＴＦＴでも同様であるので、後述するＴＦＴの平面図にも、チャネル幅の位置および長さを示す矢線を記載する。
【００５７】
ソース電極１６０ａおよびドレイン電極１６０ｂを含む絶縁基板１５の全体を覆うように、パッシベーション膜７０が形成されている。パッシベーション膜７０は、膜厚５０〜５００ｎｍの酸化シリコン膜からなる。なお、パッシベーション膜７０が酸化シリコン膜からなる理由については後述する。
【００５８】
次に、ＴＦＴ１００において、チャネル幅方向の端部にまで広がる高抵抗領域１４０ａを形成することにより、オフ電流を低減できる理由を説明する。図２（ａ）は、ソース電極１１６０ａおよびドレイン電極１１６０ｂの幅がチャネル層１１４０の幅と同じＴＦＴ１０００において、チャネル幅方向の端部を流れるオフ電流の経路を示す図であり、図２（ｂ）は、ソース電極１６０ａおよびドレイン電極１６０ｂの幅がチャネル層１４０の幅よりも狭いＴＦＴ１００において、チャネル幅方向の端部を流れるオフ電流の経路を示す図である。図２（ａ）に示すＴＦＴ１０００では、低抵抗領域１１４０ｂはソース電極１１６０ａおよびドレイン電極１１６０ｂの端部に沿って端部とそれぞれ平行になるように形成され、左右の低抵抗領域１１４０ｂに挟まれた領域は高抵抗領域１１４０ａとして残り、左右の低抵抗領域１１４０ｂとともにチャネル層１１４０を構成する。この場合、高抵抗領域１１４０ａは、ソース電極１１６０ａおよびドレイン電極１１６０ｂをそれぞれ囲むように形成されていない。また、エッチングによってチャネル層１１４０を形成する際に、チャネル層１１４０のチャネル幅方向の端部がダメージを受け、そこに低抵抗領域（図示しない）が形成されやすい。チャネル層１１４０のチャネル幅方向の端部にこのような低抵抗領域が形成された場合、オフ電流は、ソース電極１１６０ａから、チャネル幅方向の端部の低抵抗領域を通ってドレイン電極１１６０ｂまで流れやすくなる。このため、ＴＦＴ１０００では、オフ電流が大きくなる。
【００５９】
しかし、図２（ｂ）に示すＴＦＴ１００では、ソース電極１６０ａおよびドレイン電極１６０ｂの幅がチャネル層１４０の幅よりも狭いので、ソース電極１６０ａおよびドレイン電極１６０ｂを囲むように、低抵抗領域１４０ｂがチャネル層１４０に形成される。これにより、高抵抗領域１４０ａは、ソース電極１６０ａとドレイン電極１６０ｂとに挟まれた領域だけでなく、チャネル幅方向の端部にまで広がる。図２（ｂ）に示すＴＦＴ１００においても、例えばチャネル層１４０のチャネル幅方向の端部にエッチング時のダメージによる低抵抗領域が形成されている場合、オフ電流が流れる経路は、ソース電極１６０ａから、低抵抗領域１４０ｂ、低抵抗領域１４０ｂに隣接する高抵抗領域１４０ａ、チャネル幅方向の端部に形成された低抵抗領域（図示しない）、ドレイン電極１６０ｂの近くの高抵抗領域１４０ａ、高抵抗領域１４０ａに隣接する低抵抗領域１４０ｂを順に通って、ドレイン電極１６０ｂに至る経路である。
【００６０】
ＴＦＴ１００では、チャネル層１４０のチャネル幅方向の端部にまで高抵抗領域１４０ａが広がっているので、上記経路を通って流れるオフ電流が減少する。これにより、ＴＦＴ１００のオフ電流を低減することができる。このチャネル幅方向の端部の高抵抗領域１４０ａは少しでも形成されていればオフ電流を低減する効果がある。なお、図２（ｂ）では、チャネル幅方向の端部の高抵抗領域１４０ａを強調するために、高抵抗領域１４０ａは実際よりも幅広く描かれている。また、チャネル幅方向の端部を流れるオフ電流の経路は、後述する各ＴＦＴでも同様であるので、後述するＴＦＴの説明では、オフ電流が流れる経路の説明を省略する。
【００６１】
また、ソース電極１６０ａの端部は、平面視においてゲート電極２０の左上面と重なるように配置され、ドレイン電極１６０ｂの端部は、平面視においてゲート電極２０の右上面と重なるように配置されている。このため、ゲート電極２０に所定の電圧が印加されれば、ゲート電極２０からの電界によってチャネル層１４０の低抵抗領域１４０ｂに高濃度電子層（高濃度キャリア層）が形成される。高濃度電子層が形成されることにより、ソース電極１６０ａおよびドレイン電極１６０ｂは、チャネル層１４０とオーミック接続される。
【００６２】
＜１．２  第２のＴＦＴの構成＞
図３（ａ）は、本実施形態に係る液晶表示装置に含まれる第２のボトムゲート型ＴＦＴ２００の平面図であり、図３（ｂ）は、図３（ａ）に示す切断線Ｂ−Ｂに沿った第２のボトムゲート型ＴＦＴ２００の断面図である。図３（ａ）および図３（ｂ）に示す第２のボトムゲート型ＴＦＴ２００は、チャネルエッチ構造のＴＦＴともいわれる。図３（ａ）および図３（ｂ）を参照して、第２のボトムゲート型ＴＦＴ２００の構成を説明する。なお、ＴＦＴ２００の構成要素のうち、図１（ａ）および図１（ｂ）に示すＴＦＴ１００の構成要素と構成および配置が同じ構成要素には、同じまたは対応する参照符号を付してその説明を省略する。また、以下の説明では、第２のボトムゲート型ＴＦＴ２００を単にＴＦＴ２００という。
【００６３】
絶縁基板１５上に形成されたゲート電極２０、ゲート絶縁膜３０およびチャネル層２４０の構成および配置は、ＴＦＴ１００のゲート電極２０、ゲート絶縁膜３０およびチャネル層１４０の構成および配置とそれぞれ同じであるので、それらの説明を省略する。なお、チャネル層２４０に形成される低抵抗領域２４０ｂおよび高抵抗領域２４０ａについては後述する。
【００６４】
平面視においてゲート電極２０と重ならないようにして、ゲート電極２０を挟むように形成されたソース電極２６０ａとドレイン電極２６０ｂとが配置されている。ソース電極２６０ａはチャネル層２４０の一端上から左側のゲート絶縁膜３０上まで延在している。ドレイン電極２６０ｂはチャネル層２４０の他端上から右側のゲート絶縁膜３０上まで延在している。なお、ソース電極２６０ａおよびドレイン電極２６０ｂを構成する積層金属膜は、ＴＦＴ１００のソース電極１６０ａおよびドレイン電極１６０ｂと同じであるので、それらの説明を省略する。
【００６５】
ソース電極２６０ａおよびドレイン電極２６０ｂの幅は、チャネル層２４０のチャネル幅よりも狭くなっている。また、チャネル層２４０には、ソース電極２６０ａおよびドレイン電極２６０ｂを囲むように低抵抗領域２４０ｂがそれぞれ形成されている。２つの低抵抗領域２４０ｂに挟まれたチャネル層２４０は高抵抗領域２４０ａとして残る。この場合、ソース電極２６０ａとドレイン電極２６０ｂとの間の距離が長くなった分だけ、高抵抗領域２４０ａは、ＴＦＴ１００の高抵抗領域１４０ａよりも長くなる。また、高抵抗領域２４０ａは、ソース電極２６０ａとドレイン電極２６０ｂとに挟まれたチャネル領域だけでなく、それらのチャネル幅方向の端部にまで広がっている。
【００６６】
さらに、ソース電極２６０ａおよびドレイン電極２６０ｂを含む絶縁基板１５の全体を覆うように、パッシベーション膜７０が形成されている。パッシベーション膜７０は、ＴＦＴ１００の場合と同じであるので、その説明を省略する。
【００６７】
このようなＴＦＴ２００では、ＴＦＴ１００の場合と同様に、チャネル層２４０のチャネル幅方向の端部にまで高抵抗領域２４０ａが広がっているので、チャネル幅方向の端部を流れるオフ電流が減少する。これにより、ＴＦＴ２００のオフ電流を低減することができる。このチャネル幅方向の端部の高抵抗領域２４０ａは少しでも形成されていればオフ電流を低減する効果がある。
【００６８】
ＴＦＴ１００の場合と異なり、ＴＦＴ２００では、ソース電極２６０ａとドレイン電極２６０ｂとの間の距離が、ゲート電極２０の長さよりも長くなっている。これにより、平面視において、ソース電極２６０ａおよびドレイン電極２６０ｂは、ゲート電極２０とそれぞれ重ならないので、ＴＦＴ２００の寄生容量が小さくなる。
【００６９】
また、ＴＦＴ１００の場合と異なり、ＴＦＴ２００では、ソース電極２６０ａおよびドレイン電極２６０ｂは、平面視においてゲート電極２０と重ならない。このため、チャネル層２４０に形成される低抵抗領域２４０ｂがゲート電極２０の上方まで延びていなければ、ＴＦＴ２００はオフセット状態になる。この状態で、ゲート電極２０に所定の電圧を印加しても、ＴＦＴ２００はオンしない。そこで、ＴＦＴ２００では、ソース電極２６０ａおよびドレイン電極２６０ｂとゲート電極２０との間の間隔をそれぞれ狭くする。これにより、チャネル層２４０の低抵抗領域２４０ｂがゲート電極２０の上方まで延びるので、ＴＦＴ２００はオフセット状態になることなく正常に動作する。
【００７０】
＜１．３  チャネル層内の低抵抗領域とオフ電流＞
ＴＦＴ１００を例に挙げて、ソース電極１６０ａおよびドレイン電極１６０ｂの周囲のチャネル層１４０に、ソース電極１６０ａおよびドレイン電極１６０ｂを囲むように低抵抗領域１４０ｂが形成されるメカニズムを説明する。図４（ａ）〜図４（ｃ）は、ＴＦＴ１００において、低抵抗領域１４０ｂが形成される様子を示す断面図である。
【００７１】
まず、図４（ａ）に示すように、チャネル層１４０を構成するＩＧＺＯ層１４１の表面にソース電極１６０ａおよびドレイン電極１６０ｂが形成されている。ソース電極およびドレイン電極１６０ｂはいずれも、チタン膜１６１、アルミニウム膜１６２、チタン膜１６３を順に積層した積層金属膜により構成されている。
【００７２】
図４（ｂ）に示すように、パッシベーション膜７０の成膜後に行うアニールにより、ソース電極１６０ａおよびドレイン電極１６０ｂの下面のチタン膜１６１は、ＩＧＺＯ層１４１から酸素を奪い取る。酸素を奪い取られることによって、ソース電極１６０ａおよびドレイン電極１６０ｂの下面と接するＩＧＺＯ層１４１に格子欠陥（酸素欠損）が生じ、ＩＧＺＯ層１４１は低抵抗領域１４０ｂになる。
【００７３】
さらに、アニールを継続すれば、図４（ｃ）に示すように、ソース電極１６０ａおよびドレイン電極１６０ｂの周囲のＩＧＺＯ層１４１に含まれる酸素がチタン膜１６１との界面に順に移動し、チタン膜１６１に奪い取られる。チタン膜１６１はＩＧＺＯ層１４１から奪い取った酸素により酸化される。このようにして、チタン膜１６１は、その下部のＩＧＺＯ層１４１だけでなく、さらにソース電極１６０ａおよびドレイン電極１６０ｂの周囲のＩＧＺＯ層１４１からも酸素を奪い取る。その結果、低抵抗領域１４０ｂはソース電極１６０ａおよびドレイン電極１６０ｂの周囲のＩＧＺＯ層１４１にまで広がる。一方、酸素を奪い取られなかったＩＧＺＯ層１４１は、高抵抗領域１４０ａとして残る。
【００７４】
このようにして、ＩＧＺＯ層１４１内には、ソース電極１６０ａおよびドレイン電極１６０ｂの周囲に低抵抗領域１４０ｂが形成され、２つの低抵抗領域１４０ｂの外側の領域に高抵抗領域１４０ａが残る。
【００７５】
その結果、図１（ａ）に示すように、ＴＦＴ１００のソース電極１６０ａおよびドレイン電極１６０ｂの幅を、チャネル層１４０のチャネル幅よりも狭くすれば、低抵抗領域１４０ｂはソース電極１６０ａおよびドレイン電極１６０ｂをそれぞれ囲むように形成され、２つの低抵抗領域１４０ｂに挟まれた領域は高抵抗領域１４０ａとして残る。
【００７６】
なお、ＩＧＺＯ層１４１と接するチタン膜１６１の表面は酸化されて酸化チタン（ＴｉＯ2）になるので、ソース電極１６０ａおよびドレイン電極１６０ｂとチャネル層１４０とのコンタクト抵抗値は低くなる。
【００７７】
＜１．４  第１のＴＦＴおよび第２のＴＦＴの構成の比較＞
図５は、図１（ｂ）に示すＴＦＴ１００の構成と図３（ｂ）に示すＴＦＴ２００の構成とを比較した断面図である。上述のように、ＴＦＴ１００では、ソース電極１６０ａおよびドレイン電極１６０ｂは、平面視においてゲート電極２０と重なるように形成される。これに対して、ＴＦＴ２００では、ソース電極２６０ａおよびドレイン電極２６０ｂは平面視においてゲート電極２０と重ならないように形成される。
【００７８】
そこで、図５に示すように、ＴＦＴ１００とＴＦＴ２００のチャネル長を同じ長さにした場合、ＴＦＴ１００のゲート長はＴＦＴ２００のゲート長よりも長くなる。このため、ＴＦＴ１００では、ソース電極１６０ａおよびドレイン電極１６０ｂはゲート電極２０と重なり、寄生容量が大きくなる。これに対し、ＴＦＴ２００では、ソース電極２６０ａおよびドレイン電極２６０ｂは、ゲート電極２０と重ならないので、寄生容量が小さくなる。これにより、ＴＦＴ２００のオン／オフ動作が速くなる。そこで、液晶表示装置において、ＴＦＴ１００は、例えば画素部のスイッチングとして使用され、ＴＦＴ２００は、例えばソースドライバおよびゲートドライバ（以下、まとめて「駆動回路」という）を構成するＴＦＴとして使用される。
【００７９】
＜１．５  画素部に使用されるＴＦＴのオフ電流＞
図６は、図１（ａ）および図１（ｂ）に示すＴＦＴ１００のトランジスタ特性を示す図である。図６に示すトランジスタ特性は、チャネル長が４μｍ、チャネル幅が９μｍのＴＦＴと、チャネル長が６μｍ、チャネル幅が９μｍのＴＦＴについて測定した特性である。
【００８０】
図６からわかるように、チャネル長が６μｍのＴＦＴでは、ゲート電圧として−１５Ｖを印加した場合に、ソース／ドレイン電極間に流れるオフ電流は１ｐＡ／μｍ以下である。これに対して、チャネル長が４μｍのＴＦＴでは、オフ電流は数百ｎＡ／μｍと非常に大きくなる。このように、ＴＦＴのオフ電流は、チャネル長およびチャネル幅によって大きく異なる。なお、以下では、オフ電流とは、ＴＦＴがオフ状態のときに、ソース／ドレイン電極間に流れる電流をチャネル幅で割った値、すなわちオフ状態のときにチャネル幅１μｍあたりに流れる電流をいう。
【００８１】
そこで、オフ電流を測定するために、チャネル長およびチャネル幅を変えたＴＦＴを複数個準備し、各ＴＦＴについてオフ電流を測定する。オフ電流の測定は、準備した各ＴＦＴについて、ゲート電極に−１５Ｖ、ソース／ドレイン電極間に１０Ｖを印加して行う。
【００８２】
図７は、本実施形態に係る液晶表示装置の画素部のスイッチング素子として使用可能なＴＦＴのチャネル長およびチャネル幅の範囲を示す図である。具体的には、図７は、上記測定条件でオフ電流を測定したとき、オフ電流が１ｐＡ／μｍ以下になるＴＦＴのチャネル長およびチャネル幅の範囲を示す。このオフ電流の測定条件は、ＴＦＴを、液晶表示装置の画素部のスイッチング素子として使用する場合を想定した条件である。
【００８３】
図７から、例えばチャネル長が３μｍ、チャネル幅が４μｍのＴＦＴでは、オフ電流は１ｐＡ／μｍ以下になることがわかる。このようなＴＦＴを液晶表示装置のスイッチング素子として使用すれば、画素容量の信号電圧の低下を抑制することができる。これにより、表示される画像を高品位に保つことができる。
【００８４】
＜１．６  駆動回路に使用されるＴＦＴのオフ電流＞
図８は、本実施形態に係る液晶表示装置の駆動回路を構成するＴＦＴとして使用可能なチャネル長およびチャネル幅の範囲を示す図である。図７の場合と同様に、チャネル長およびチャネル幅が異なる複数個のＴＦＴについて、ゲート電極に０Ｖ、ソース／ドレイン電極間に１０Ｖを印加し、そのときのオフ電流を測定する。図８は、このようにして測定したオフ電流が１００ｐＡ／μｍ以下になるＴＦＴのチャネル長およびチャネル幅の範囲を示す。この測定条件は、ＴＦＴを、液晶表示装置の駆動回路構成するＴＦＴとして使用する場合を想定した条件である。
【００８５】
図８から、例えば、チャネル長が１０μｍ、チャネル幅が１００μｍのＴＦＴのオフ電流は１００ｐＡよりも大きくなる。しかし、チャネル長を変えずに、チャネル幅だけを１０μｍにしたＴＦＴのオフ電流は１００ｐＡ／μｍ以下になる。このことから、チャネル長とチャネル幅がいずれも１０μｍのＴＦＴを並列に１０個接続した回路のオフ電流は１００ｐＡ以下になることがわかる。そこで、チャネル長が１０μｍ、チャネル幅が１００μｍのＴＦＴを、チャネル長が１０μｍ、チャネル幅が１０μｍのＴＦＴを並列に１０個接続した回路で置き換えることにより、オフ電流を１００ｐＡ以下にすることができる。
【００８６】
図９（ａ）は、チャネル長１０μｍ、チャネル幅１００μｍのＴＦＴの平面図であり、図９（ｂ）は、チャネル長およびチャネル幅が１０μｍのＴＦＴを並列に接続した回路を示す図である。図９（ａ）に示すＴＦＴは、チャネル幅が１００μｍであることを除いて、広く知られた構成のＴＦＴであるため、その説明を省略する。
【００８７】
ＴＦＴを並列に接続した回路では、図９（ｂ）に示すように、平行に配置されたゲート電極２０上を横断するように延びるチャネル層１４０が形成されている。ゲート電極２０を挟んでその左右のチャネル層１４０上にソース電極１６０ａとドレイン電極１６０ｂとが交互に形成されている。ソース電極１６０ａおよびドレイン電極１６０ｂは、それぞれ隣接するＴＦＴのソース電極１６０ａおよびドレイン電極１６０ｂにもなるように形成されている。このようにして形成された各ＴＦＴは、チャネル長およびチャネル幅がいずれも１０μｍのＴＦＴである。１０個のＴＦＴについて、ゲート電極同士、ソース電極同士、およびドレイン電極同士をそれぞれ互いに接続することによって形成された回路のオフ電流は、チャネル長１０μｍ、チャネル幅１００μｍのＴＦＴのオフ電流よりも低減され、１ｐＡ／μｍ以下になる。このような回路を用いて、液晶表示装置の画素部を駆動する駆動回路を構成すれば、駆動回路の消費電力を低減することができる。
【００８８】
＜１．７  液晶表示装置の製造方法＞
図１（ａ）および図１（ｂ）に示すＴＦＴ１００、並びに、図３（ａ）および図３（ｂ）に示すＴＦＴ２００を含む液晶表示装置の製造方法を説明する。図１０〜図１２は、ＴＦＴ１００、ＴＦＴ２００、補助容量部、ゲート電極とソース電極との交差部（以下、「交差部」という）、および、ゲート電極とソース電極とのコンタクト部（以下、「コンタクト部」という）を含む液晶表示装置の各製造工程を示す工程断面図である。
【００８９】
絶縁基板１５上に、例えばスパッタリング法を用いて、チタン膜（図示しない）、アルミニウム膜（図示しない）、チタン膜（図示しない）の順に連続して成膜し、積層金属膜を形成する。次に、積層金属膜の表面に、フォトリソグラフィ法を用いてレジストパターン（図示しない）を形成する。レジストパターンをマスクにして、積層金属膜を上から順にウエットエッチング法によりエッチングする。これにより、図１０（ａ）に示すように、ＴＦＴ１００およびＴＦＴ２００の各ゲート電極２０、および補助容量部の下部電極２５が形成される。また、交差部およびコンタクト部にも、それぞれゲート電極２０が形成される。
【００９０】
次に、ゲート電極２０を含む絶縁基板１５の全体を覆うように、プラズマ化学気相成長法（Chemical Vapor Deposition：以下、「プラズマＣＶＤ法」という）を用いて、窒化シリコン膜（図示しない）および酸化シリコン膜（図示しない）を連続して成膜し、ゲート絶縁膜３０を形成する。これにより、ＴＦＴ１００およびＴＦＴ２００の各ゲート電極２０、補助容量部の下部電極２５、並びに、交差部およびコンタクト部のゲート電極２０がゲート絶縁膜３０によって覆われる。
【００９１】
ゲート絶縁膜３０の表面に、ＤＣスパッタリング法を用いて、インジウム、ガリウム、亜鉛および酸素を含むＩＧＺＯ膜（図示しない）を成膜する。ＩＧＺＯ膜は、酸化インジウム（Ｉｎ2Ｏ3）と酸化ガリウム（Ｇａ2Ｏ3）と酸化亜鉛（ＺｎＯ）をそれぞれ等モルで混合して焼結したターゲットを用い、ＤＣ（Direct Current）スパッタリング法により成膜する。ＩＧＺＯ膜の膜厚は２０〜２００ｎｍである。
【００９２】
次に、ＩＧＺＯ膜の表面にレジストパターン（図示しない）を形成し、レジストパターンをマスクとしてＩＧＺＯ膜をドライエッチング法によりエッチングする。これにより、図１０（ｂ）に示すように、ＴＦＴ１００、２００の各ゲート電極２０をそれぞれ覆うように、島状のチャネル層１４０、２４０が形成される。
【００９３】
チャネル層１４０、２４０を含む絶縁基板１５の全体を覆うようにソースメタル膜（図示しない）を成膜する。ソースメタル膜は、スパッタリング法を用いて、チタン膜（図示しない）、アルミニウム膜（図示しない）、チタン膜（図示しない）を連続して成膜した積層金属膜からなる。
【００９４】
次に、フォトリソグラフィ法を用いて、平面視において各ゲート電極を挟むようにレジストパターン（図示しない）を形成する。レジストパターンをマスクにして、ウエットエッチング法により、ソースメタル膜をエッチングする。
【００９５】
これにより、図１１に示すように、ＴＦＴ１００では、平面視においてゲート電極２０の左上面と重なり、さらに左側のゲート絶縁膜３０上まで延在するソース電極１６０ａと、平面視においてゲート電極２０の右上面と重なり、さらに右側のゲート絶縁膜３０上まで延在するドレイン電極１６０ｂとが形成される。ＴＦＴ２００では、平面視においてゲート電極２０と重ならないようにしてチャネル層２４０の一端を覆い、さらに左側のゲート絶縁膜３０上まで延在するソース電極２６０ａと、平面視においてゲート電極２０と重ならないようにしてチャネル層２４０の他端を覆い、さらに右側のゲート絶縁膜３０上まで延在するドレイン電極２６０ｂとが形成される。
【００９６】
また、補助容量部では、ゲート絶縁膜３０を間に挟んで下部電極２５を覆うように上部電極２６６が形成される。交差部では、ゲート絶縁膜３０を間に挟んでゲート電極２０を覆うようにソース電極１６０ａが形成される。コンタクト部では、ゲート絶縁膜３０を間に挟んでゲート電極２０を半分だけ覆うようにソース電極１６０ａが形成される。
【００９７】
図１２に示すように、ソース電極１６０ａ、２６０ａおよびドレイン電極１６０ｂ、２６０ｂを含む絶縁基板１５の全体を覆うように、プラズマＣＶＤ法を用いて、パッシベーション膜７０を成膜する。パッシベーション膜７０は酸化シリコン膜からなることが好ましい。次に、温度２５０〜３５０℃の大気雰囲気中で、０．５〜２時間のアニールを行う。アニールにより、チャネル層１４０、２４０となるＩＧＺＯ層から酸素が脱離し、ＩＧＺＯ層内に格子欠陥が形成される。これにより、チャネル層１４０に、ソース電極１６０ａおよびドレイン電極１６０ｂを囲むようにそれぞれ低抵抗領域１４０ｂが形成される。２つの低抵抗領域１４０ｂに挟まれたチャネル層１４０の中央およびチャネル幅方向の端部に高抵抗領域１４０ａが残る。ＴＦＴ２００でも同様にして、チャネル層２４０に、ソース電極２６０ａおよびドレイン電極２６０ｂを囲むようにそれぞれ低抵抗領域２４０ｂが形成される。２つの低抵抗領域２４０ｂに挟まれたチャネル層２４０の中央およびチャネル幅方向の端部に高抵抗領域２４０ａが残る。このようにして、高抵抗領域１４０ａ、２４０ａは、チャネル層１４０、２４０のチャネル幅方向の端部にまで広がるので、チャネル幅方向の端部を流れるオフ電流が減少する。これにより、ＴＦＴ１００、２００のオフ電流を低減することができる。なお、アニールは、大気雰囲気中に限らず、酸素を含む雰囲気中で行ってもよい。
【００９８】
また、アニールを行うことによって、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧を与えたときの閾値電圧のシフトが抑制されるので、ＴＦＴ１００、２００の信頼性が高くなる。
【００９９】
また、ＩＧＺＯ層と接するソース電極１６０ａ、２６０ａおよびドレイン電極１６０ｂ、２６０ｂのチタン膜は酸化され、その表面に酸化チタン層が形成される。これにより、ソース電極１６０ａおよびドレイン電極１６０ｂとチャネル層１４０とのコンタクト抵抗値、および、ソース電極２６０ａおよびドレイン電極２６０ｂとチャネル層２４０とのコンタクト抵抗値が低くなる。このことは、後述する各ＴＦＴの製造方法でも同様であるので、後述する各ＴＦＴの説明では省略する。
【０１００】
次に、パッシベーション膜７０上に感光性樹脂を滴下することにより、感光性樹脂膜８０を成膜する。フォトリソグラフィ法を用いて、コンタクト部上の感光性樹脂膜８０を露光・現像し、ゲート電極２０に到達するコンタクトホール９０を開孔する。これにより、コンタクトホール９０内に、ゲート電極２０およびソース電極１６０ａの表面が露出される。次に、コンタクトホール９０内を含む絶縁基板１５の全体を覆うように、スパッタリング法を用いてＩＴＯ等の透明金属膜（図示しない）を成膜する。次に、透明金属膜をエッチングし、コンタクトホール９０内に接続電極９１を残す。コンタクト部のコンタクトホール９０内では、ゲート電極２０とソース電極１６０ａが接続電極９１によって電気的に接続される。同時に、画素部の感光性樹脂膜上に画素電極（図示しない）が形成される。これにより、液晶表示装置の製造プロセスを簡略化することができる。このようにして、ＴＦＴ１００、ＴＦＴ２００、補助容量部、交差部およびコンタクト部を含む液晶表示装置が形成される。
【０１０１】
なお、上記説明では、コンタクト部において、ゲート電極２０とソース電極１６０ａとが電気的接続されているが、ゲート電極２０とドレイン電極１６０ｂとが電気的に接続されていてもよい。また、交差部において、ゲート電極２０とソース電極１６０ａとが交差しているが、ゲート電極２０とドレイン電極１６０ｂとが交差していてもよい。このことは、後述する各ＴＦＴの製造方法でも同様であるので、後述する各ＴＦＴの説明では省略する。
【０１０２】
＜１．８  効果＞
第１の実施形態によれば、ＴＦＴ１００において、高抵抗領域１４０ａ、２４０ａは、ソース電極１６０ａ、２６０ａとドレイン電極１６０ｂ、２６０ｂとによって挟まれたチャネル領域だけでなく、チャネル層１４０、２４０のチャネル幅方向の端部にまで広がっているので、チャネル幅方向の端部を流れるオフ電流が減少する。ＴＦＴ２００の場合も同様に、チャネル幅方向の端部を流れるオフ電流が減少する。これにより、ＴＦＴ１００、２００のオフ電流を低減することができる。
【０１０３】
ＴＦＴ２００では、ソース電極２６０ａおよびドレイン電極２６０ｂは、平面視においてゲート電極２０と重ならないので、ソース電極２６０ａとゲート電極２０、および、ドレイン電極２６０ｂとゲート電極２０とによってそれぞれ形成される寄生容量を小さくできる。これにより、ＴＦＴ２００の動作速度を速くすることができる。
【０１０４】
１個のＴＦＴのオフ電流が所定値よりも大きい場合には、オフ電流が所定値よりも小さくなるチャネル長およびチャネル幅のＴＦＴを並列に複数個接続することによって、オフ電流を所定値以下にすることができる。
【０１０５】
パッシベーション膜７０の形成後にアニールを行うことにより、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ１００、２００の信頼性が高くなる。
【０１０６】
＜２．第２の実施形態＞
本発明の第２の実施形態に係る液晶表示装置について説明する。本実施形態に係る液晶表示装置には、２種類のＴＦＴが含まれている。そこで、まず各ＴＦＴの構成について説明する。
【０１０７】
＜２．１  第３のＴＦＴの構成＞
図１３（ａ）は、本実施形態に係る液晶表示装置に含まれる第３のボトムゲート型ＴＦＴ３００の構成を示す平面図であり、図１３（ｂ）は、図１３（ａ）に示す切断線Ｃ−Ｃに沿った第３のボトムゲート型ＴＦＴ３００の断面図である。図１３（ａ）および図１３（ｂ）に示す第３のボトムゲート型ＴＦＴ３００は、エッチストッパ構造のＴＦＴともいわれる。図１３（ａ）および図１３（ｂ）を参照して、第３のボトムゲート型ＴＦＴ３００の構成を説明する。以下の説明では、第３のボトムゲート型ＴＦＴ３００をＴＦＴ３００という。なお、ＴＦＴ３００の構成要素のうち、図１（ａ）および図１（ｂ）図に示すＴＦＴ１００の構成要素と構成および配置が同じ構成要素については、同じまたは対応する参照符号を付してその説明を省略する。
【０１０８】
絶縁基板１５上に形成されたゲート電極２０、ゲート絶縁膜３０およびチャネル層３４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層３４０に形成される低抵抗領域３４０ｂおよび高抵抗領域３４０ａについては後述する。
【０１０９】
チャネル層３４０、および、チャネル層３４０によって覆われていないゲート電極２０とゲート絶縁膜３０とを覆うように、膜厚５０〜４００ｎｍのエッチングストッパ層３５０が形成されている。エッチングストッパ層３５０には、平面視においてゲート電極２０の左上面および右上面と重なる位置にコンタクトホール３５５がそれぞれ開孔されている。エッチングストッパ層３５０は、アニールの際に、チャネル層３４０となるＩＧＺＯ層に酸素を供給して格子欠陥を修復することが可能な酸化シリコン膜からなることが好ましい。
【０１１０】
２つのコンタクトホール３５５に挟まれたエッチングストッパ層３５０の上面に、所定の距離を隔てて分離されたソース電極３６０ａとドレイン電極３６０ｂとが配置されている。ソース電極３６０ａは２つのコンタクトホール３５５に挟まれたエッチングストッパ層３５０の左上面から左側のコンタクトホール３５５を通って左側のエッチングストッパ層３５０上まで延在し、コンタクトホール３５５でチャネル層３４０の低抵抗領域３４０ｂと電気的に接続されている。ドレイン電極３６０ｂはエッチングストッパ層３５０の右上面から右側のコンタクトホール３５５を通って右側のエッチングストッパ層３５０上まで延在し、コンタクトホール３５５でチャネル層３４０の低抵抗領域３４０ｂと電気的に接続されている。このように、ソース電極３６０ａおよびドレイン電極３６０ｂは、図１（ａ）および図１（ｂ）に示すＴＦＴ１００のソース電極１６０ａおよびドレイン電極１６０ｂと異なり、エッチングストッパ層３５０上に延在している。なお、ソース電極３６０ａおよびドレイン電極３６０ｂも積層金属膜によって構成されているが、積層金属膜の構成はソース電極１６０ａおよびドレイン電極１６０ｂと同じであるので、それらの説明を省略する。
【０１１１】
ソース電極３６０ａおよびドレイン電極３６０ｂの幅は、チャネル層３４０のチャネル幅よりも狭くなっている。また、チャネル層３４０には、それぞれソース電極３６０ａおよびドレイン電極３６０ｂを囲むように低抵抗領域３４０ｂが形成されている。２つの低抵抗領域３４０ｂに挟まれたチャネル層３４０は高抵抗領域３４０ａとして残る。この場合、低抵抗領域３４０ｂはエッチングストッパ層３５０の端部よりも内側に入り込むので、高抵抗領域３４０ａの長さは、低抵抗領域３４０ｂが入り込んだ分だけエッチングストッパ層３５０の長さよりも短くなる。また、高抵抗領域３４０ａは、ソース電極３６０ａとドレイン電極３６０ｂとに挟まれたチャネル領域だけでなく、チャネル幅方向の端部にまで広がっている。
【０１１２】
さらに、ソース電極３６０ａおよびドレイン電極３６０ｂを含む絶縁基板１５の全体を覆うように、パッシベーション膜７０が形成されている。パッシベーション膜７０は、ＴＦＴ１００の場合と同じであるので、その説明を省略する。
【０１１３】
このようなＴＦＴ３００では、チャネル層３４０のチャネル幅方向の端部にまで高抵抗領域３４０ａが広がっているので、チャネル幅方向の端部を流れるオフ電流が減少する。これにより、ＴＦＴ３００のオフ電流を低減することができる。このチャネル幅方向の端部の高抵抗領域３４０ａは少しでも形成されていればオフ電流を低減する効果がある。
【０１１４】
また、ソース電極３６０ａの端部は、平面視においてゲート電極２０の左上面と重なるように配置され、ドレイン電極３６０ｂの端部は、平面視においてゲート電極２０の右上面と重なるように配置されている。このため、ゲート電極２０に所定の電圧が印加されれば、ゲート電極２０からの電界によってチャネル層３４０の低抵抗領域３４０ｂに高濃度電子層が形成される。高濃度電子層が形成されることにより、ソース電極３６０ａおよびドレイン電極３６０ｂは、チャネル層３４０とオーミック接続される。なお、コンタクトホール３５５は、平面視においてゲート電極２０と少なくとも一部が重なるように開孔されていればよい。
【０１１５】
＜２．２  第４のＴＦＴの構成＞
図１４（ａ）は、本実施形態に係る液晶表示装置に含まれる第４のボトムゲート型ＴＦＴ４００の構成を示す平面図であり、図１４（ｂ）は、図１４（ａ）に示す切断線Ｄ−Ｄに沿った第４のボトムゲート型ＴＦＴ４００の断面図である。図１４（ａ）および図１４（ｂ）に示す第４のボトムゲート型ＴＦＴ４００は、エッチストッパ構造のＴＦＴともいわれる。図１４（ａ）および図１４（ｂ）を参照して、ＴＦＴ４００の構成を説明する。以下の説明では、第４のボトムゲート型ＴＦＴ４００をＴＦＴ４００という。なお、ＴＦＴ４００の構成要素のうち、図１（ａ）および図１（ｂ）に示すＴＦＴ１００の構成要素と構成および配置が同じ構成要素については、同じまたは対応する参照符号を付してその説明を省略する。
【０１１６】
絶縁基板１５上に形成されたゲート電極２０、ゲート絶縁膜３０およびチャネル層４４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層４４０に形成される低抵抗領域４４０ｂおよび高抵抗領域４４０ａについては後述する。
【０１１７】
チャネル層４４０、および、チャネル層４４０によって覆われていないゲート電極２０とゲート絶縁膜３０とを覆うように、膜厚５０〜４００ｎｍのエッチングストッパ層４５０が形成されている。エッチングストッパ層４５０には、平面視においてゲート電極２０と重ならないようにして、チャネル層４４０上の一端および他端に到達する２つのコンタクトホール４５５がそれぞれ開孔されている。エッチングストッパ層４５０は、アニールの際に、チャネル層４４０となるＩＧＺＯ層に酸素を供給して格子欠陥を修復することが可能な酸化シリコン膜からなることが好ましい。
【０１１８】
２つのコンタクトホール４５５に挟まれたエッチングストッパ層４５０の上面に、左右に分離されたソース電極４６０ａおよびドレイン電極４６０ｂが、ゲート電極２０を挟むように配置されている。ソース電極４６０ａは、２つのコンタクトホール４５５に挟まれたエッチングストッパ層４５０の左上面から左側のコンタクトホール４５５を通って左側のエッチングストッパ層４５０上まで延在し、コンタクトホール４５５でチャネル層４４０の低抵抗領域４４０ｂと電気的に接続されている。ドレイン電極４６０ｂは、エッチングストッパ層４５０の右上面から右側のコンタクトホール４５５を通って右側のエッチングストッパ層４５０上まで延在し、コンタクトホール４５５でチャネル層４４０の低抵抗領域４４０ｂと電気的に接続されている。このように、ソース電極４６０ａおよびドレイン電極４６０ｂは、図３（ａ）および図３（ｂ）に示すＴＦＴ２００のソース電極２６０ａおよびドレイン電極２６０ｂと異なり、エッチングストッパ層４５０上に延在している。なお、ソース電極４６０ａおよびドレイン電極４６０ｂも積層金属膜によって構成されているが、積層金属膜の構成はＴＦＴ１００のソース電極１６０ａおよびドレイン電極１６０ｂと同じであるので、それらの説明を省略する。
【０１１９】
ソース電極４６０ａおよびドレイン電極４６０ｂの幅は、チャネル層４４０のチャネル幅よりも狭くなっている。また、チャネル層４４０には、それぞれソース電極４６０ａおよびドレイン電極４６０ｂを囲むように低抵抗領域４４０ｂが形成されている。２つの低抵抗領域４４０ｂに挟まれたチャネル層４４０は高抵抗領域４４０ａとして残る。この場合、低抵抗領域４４０ｂはエッチングストッパ層４５０の端部よりも内側に入り込むので、高抵抗領域４４０ａの長さは、低抵抗領域４４０ｂが入り込んだ分だけエッチングストッパ層４５０の長さよりも短くなる。また、ソース電極４６０ａとドレイン電極４６０ｂとの間の距離が長くなった分だけ、高抵抗領域４４０ａは、ＴＦＴ３００の高抵抗領域３４０ａよりも長くなる。また、高抵抗領域４４０ａは、ソース電極４６０ａとドレイン電極４６０ｂとに挟まれたチャネル領域だけでなく、チャネル幅方向の端部にまで広がっている。
【０１２０】
さらに、ソース電極４６０ａおよびドレイン電極４６０ｂを含む絶縁基板１５の全体を覆うように、パッシベーション膜７０が形成されている。パッシベーション膜７０は、ＴＦＴ１００の場合と同じであるので、その説明を省略する。
【０１２１】
このようなＴＦＴ４００では、チャネル層４４０のチャネル幅方向の端部にまで高抵抗領域４４０ａが広がっているので、チャネル幅方向の端部を流れるオフ電流が減少する。これにより、ＴＦＴ４００のオフ電流を低減することができる。このチャネル幅方向の端部の高抵抗領域４４０ａは少しでも形成されていればオフ電流を低減する効果がある。
【０１２２】
ＴＦＴ３００の場合と異なり、ＴＦＴ４００では、ソース電極４６０ａとドレイン電極４６０ｂとの間の距離が、ゲート電極２０の長さよりも長くなっている。これにより、平面視において、ソース電極４６０ａおよびドレイン電極４６０ｂは、ゲート電極２０とそれぞれ重ならないので、ＴＦＴ４００の寄生容量が小さくなる。
【０１２３】
また、ＴＦＴ３００の場合と異なり、ＴＦＴ４００では、ソース電極４６０ａおよびドレイン電極４６０ｂは、平面視においてゲート電極２０と重ならない。そこで、ＴＦＴ４００では、ＴＦＴ２００の場合と同様に、ソース電極４６０ａおよびドレイン電極４６０ｂと、ゲート電極２０との間の間隔を狭くする。これにより、チャネル層４４０の低抵抗領域４４０ｂがゲート電極２０の上方まで延びるので、ＴＦＴ４００はオフセット状態になることなく正常に動作する。
【０１２４】
＜２．３  駆動回路に使用されるＴＦＴのオフ電流＞
図１５は、本実施形態に係る液晶表示装置の駆動回路を構成するＴＦＴとして使用可能なチャネル長およびチャネル幅の範囲を示す図である。第１の実施形態において説明した駆動回路に使用されるＴＦＴと同じ測定条件で、チャネル長およびチャネル幅が異なる複数個のＴＦＴについてオフ電流を測定し、オフ電流が１００ｐＡ／μｍ以下になるチャネル長およびチャネル幅を求める。
【０１２５】
図１５に示すように、図１（ａ）および図１（ｂ）に示すＴＦＴ１００においてオフ電流が１００ｐＡ／μｍ以下になる範囲が、ＴＦＴ３００では、より短いチャネル側に広がる。例えば、チャネル長１０μｍ、チャネル幅１００μｍのＴＦＴ１００では、オフ電流は１００ｐＡよりも大きくなる。しかし、ＴＦＴ１００と同じ大きさのＴＦＴ３００では、オフ電流が１００ｐＡ／μｍ以下に低減される。このことから、第１の実施形態の場合のようにチャネル長およびチャネル幅が１０μｍのＴＦＴ１００を並列に１０個接続しなくても、１個のＴＦＴ３００だけで１００ｐＡ以下のオフ電流を実現することができる。このように、チャネル長およびチャネル幅が１０μｍのＴＦＴ１００を並列に１０個接続した回路の代わりに、ＴＦＴ３００を用いることにより回路面積が狭くなるので、ＴＦＴ３００を用いて構成した駆動回路を小型化することができる。また、駆動回路を小型化できれば、液晶パネルを狭額縁化することができる。
【０１２６】
＜２．４  液晶表示装置の製造方法＞
図１３（ａ）および図１３（ｂ）に示すＴＦＴ３００、並びに、図１４（ａ）および図１４（ｂ）に示すＴＦＴ４００を含む液晶表示装置の製造方法を説明する。図１６〜図１８は、ＴＦＴ３００、ＴＦＴ４００、補助容量部、交差部およびコンタクト部を含む液晶表示装置の各製造工程を示す工程断面図である。
【０１２７】
図１６（ａ）に示す、ゲート電極２０および下部電極２５を形成する工程、ゲート絶縁膜３０を形成する工程、ゲート絶縁膜３０上にチャネル層３４０、４４０を形成する工程は、それぞれ図１０（ａ）に示すゲート電極２０および下部電極２５を形成する工程、ゲート絶縁膜３０を形成する工程、図１０（ｂ）に示すチャネル層１４０、２４０を形成する工程と同じであるので、それらの説明を省略する。
【０１２８】
チャネル層３４０、４４０を形成後に、プラズマＣＶＤ法を用いて、チャネル層３４０、４４０を含む絶縁基板１５の全体を覆うようにエッチングストッパ層３５０、４５０となる酸化シリコン膜（図示しない）を成膜する。酸化シリコン膜の膜厚は４０〜４００ｎｍである。次に、温度２００〜３５０℃の大気雰囲気中で、０．５〜２時間のアニールを行う。アニールにより、酸化シリコン膜からチャネル層３４０、４４０を構成するＩＧＺＯ層に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、酸化シリコン膜の成膜後のアニールも、大気雰囲気中ではなく、酸素を含む雰囲気中で行ってもよい。また、本実施形態では、後述するパッシベーション膜７０の成膜後にアニールを行うだけでなく、チャネル層３４０、４４０を形成後にエッチングストッパ層３５０、４５０となる酸化シリコン膜を成膜する。このため、酸化シリコン膜の成膜後にもアニールを行うことにより、ＩＧＺＯ膜内の格子欠陥の修復をより完全に行うことができる。
【０１２９】
酸化シリコン膜上に形成したレジストパターン（図示しない）をマスクにして、ドライエッチング法により酸化シリコン膜をエッチングする。これにより、図１６（ｂ）に示すように、ＴＦＴ３００のコンタクトホール３５５およびＴＦＴ４００のコンタクトホール４５５を開孔する。ＴＦＴ３００のコンタクトホール３５５は、ゲート電極２０の左上面および右上面上のチャネル層３４０に到達するように開孔される。ＴＦＴ４００のコンタクトホール４５５は、ゲート電極２０の左右の側部よりも外側のチャネル層４４０に到達するように開孔される。
【０１３０】
酸化シリコン膜をエッチングする際に、補助容量部では、下部電極２５上の酸化シリコン膜を除去する。これにより、下部電極２５と後述する上部電極４６６との間に挟まれる絶縁膜はゲート絶縁膜３０のみになるので、キャパシタの容量は減少しない。また、交差部では、ゲート絶縁膜３０上に酸化シリコン膜を残す。これにより、ゲート電極２０と、後述するソース電極３６０ａとの間に挟まれる絶縁膜の膜厚が厚くなり、ゲート電極２０とソース電極３６０ａとによって形成される寄生容量が小さくなる。また、コンタクト部でも酸化シリコン膜を除去する。これにより、ゲート電極２０と後述するソース電極３６０ａとを接続するためのコンタクトホール９０を開孔する際に、エッチング時間を短縮することができる。
【０１３１】
コンタクトホール３５５、４５５内を含むエッチングストッパ層３５０、４５０上にソースメタル膜（図示しない）を成膜する。ソースメタル膜は、スパッタリング法を用いて、チタン膜、アルミニウム膜、チタン膜を連続して成膜した積層金属膜からなる。次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。これにより、図１７に示すように、ソース電極３６０ａ、４６０ａおよびドレイン電極３６０ｂ、４６０ｂを形成する。
【０１３２】
ソース電極３６０ａ、４６０ａおよびドレイン電極３６０ｂ、４６０ｂを形成する際に、チャネル層３４０、４４０の表面は、それぞれエッチングストッパ層３５０、４５０によって覆われている。これにより、ウエットエッチング法によってソースメタル膜をエッチングしても、チャネル層３４０、４４０はダメージを受けない。また、ウエットエッチング法の代わりにドライエッチング法によってソースメタル膜をエッチングする場合にも、チャネル層３４０、４４０の表面が直接プラズマに晒されないので、チャネル層３４０、４４０はプラズマによるダメージを受けにくい。このため、いずれの場合にも、ＴＦＴ３００、４００のオフ電流を低減することができる。
【０１３３】
ＴＦＴ３００では、ソース電極３６０ａは平面視においてゲート電極２０の左上面と重なるようにして、中央のエッチングストッパ層３５０の左上面から左側のエッチングストッパ層３５０上まで延在するとともに、コンタクトホール３５５を介してチャネル層３４０と電気的に接続される。ドレイン電極３６０ｂは平面視においてゲート電極２０の右上面と重なるようにして、中央のエッチングストッパ層３５０の右上面から右側のエッチングストッパ層３５０上まで延在するとともに、コンタクトホール３５５を介してチャネル層３４０と電気的に接続される。
【０１３４】
ＴＦＴ４００では、ソース電極４６０ａは平面視においてゲート電極２０の左上面と重ならないようにして、中央のエッチングストッパ層４５０の左上面から左側のエッチングストッパ層４５０上まで延在するとともに、コンタクトホール４５５を介してチャネル層４４０と電気的に接続される。ドレイン電極４６０ｂは平面視においてゲート電極２０の右上面と重ならないようにして、中央のエッチングストッパ層４５０の右上面から右側のエッチングストッパ層４５０上まで延在するとともに、コンタクトホール４５５を介してチャネル層４４０と電気的に接続される。
【０１３５】
また、補助容量部では、ゲート絶縁膜３０を間に挟んで下部電極２５を覆うように上部電極４６６が形成される。交差部では、ゲート絶縁膜３０とエッチングストッパ層３５０を間に挟んでゲート電極２０を覆うようにソース電極３６０ａが形成される。コンタクト部では、ゲート絶縁膜３０を間に挟んでゲート電極２０を半分だけ覆うようにソース電極３６０ａが形成される。
【０１３６】
図１８に示すように、ソース電極３６０ａ、４６０ａおよびドレイン電極３６０ｂ、４６０ｂを含む絶縁基板１５の全体を覆うように、酸化シリコン膜からなるパッシベーション膜７０を成膜する。パッシベーション膜７０は、ＴＦＴ１００の場合と同じであるので、同じ参照符号を付してそれらの説明を省略する。
【０１３７】
次に、温度２００〜３００℃の大気雰囲気中で、アニールを０．５〜２時間行う。本実施形態では、エッチングストッパ層３５０、４５０となる酸化シリコン膜の成膜後にアニールを行うことによって、ＩＧＺＯ膜内の格子欠陥の修復が行われている。このため、パッシベーション膜７０の成膜後のアニールの温度を、第１の実施形態のアニールの温度よりも低くする。
【０１３８】
アニールを行うことにより、低抵抗領域３４０ｂ、４４０ｂがエッチングストッパ層３５０、４５０の端部よりも内側に入り込むように形成される。その結果、ＴＦＴ３００では、２つの低抵抗領域３４０ｂに挟まれたチャネル層３４０の中央およびチャネル幅方向の端部に高抵抗領域３４０ａが残る。ＴＦＴ４００では、２つの低抵抗領域４４０ｂに挟まれたチャネル層４４０の中央およびチャネル幅方向の端部に高抵抗領域４４０ａが残る。このようにして、高抵抗領域３４０ａ、４４０ａは、ソース電極３６０ａとドレイン電極３６０ｂ、および、ソース電極４６０ａとドレイン電極４６０ｂによってそれぞれ挟まれたチャネル領域だけでなく、チャネル層３４０のチャネル幅方向の端部、および、チャネル層４４０のチャネル幅方向の端部にまで広がっている。これにより、チャネル幅方向の端部を流れるオフ電流が減少するので、ＴＦＴ３００、４００のオフ電流を低減することができる。
【０１３９】
また、アニールを行うことにより、パッシベーション膜７０からチャネル層３４０、４４０を構成するＩＧＺＯ層に酸素が供給される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、第１の実施形態の場合と同様に、温度２５０〜３５０℃でアニールしてもよい。この場合、ＩＧＺＯ層内の格子欠陥の修復をより完全に行うことができる。
【０１４０】
次に、パッシベーション膜７０上に成膜された感光性樹脂膜８０にコンタクトホール９０を開孔した後に、透明金属膜（図示しない）を成膜し、コンタクトホール９０内でゲート電極２０とソース電極３６０ａを接続する工程は、第１の実施形態の場合と同じである。このため、図１２に示す構成要件と同じ構成要件に同じ参照符号を付して、その説明を省略する。このようにして、ＴＦＴ３００、ＴＦＴ４００、補助容量部、コンタクト部および交差部を含む液晶表示装置が形成される。
【０１４１】
＜２．５  効果＞
第２の実施形態によれば、第１の実施形態と同じ効果を奏するだけでなく、次のような特有の効果も生じる。パッシベーション膜７０の形成後にアニールを行うだけでなく、さらにエッチングストッパ層３５０、４５０になる酸化シリコン膜の成膜後にもアニールを行う。これにより、酸化シリコン膜からＩＧＺＯ層に酸素が供給され、ＩＧＺＯ層内の格子欠陥の修復をより完全に行うことができる。
【０１４２】
また、アニールを２回に分けることにより、パッシベーション膜７０の成膜後に行うアニールの温度を、第１の実施形態の場合の温度よりも低い温度で行うことができる。アニール温度を下げれば、アニールによる絶縁基板１５の収縮ばらつきが少なくなる。これにより、アライメントマージンを小さくできるので、各レイヤ間のデザインマージンを小さくできる。その結果、ＴＦＴ３００では、ソース電極３６０ａおよびドレイン電極３６０ｂと、ゲート電極２０との重なりが少なくなるので、寄生容量を小さくすることができる。また、ＴＦＴ４００でも、同様の理由で、チャネル層４４０の低抵抗領域４４０ｂと、ゲート電極２０との重なりが少なくなるので、寄生容量を小さくすることができる。本実施形態のように、エッチングストッパ層３５０、４５０となる酸化シリコン膜の成膜後、およびパッシベーション膜７０の成膜後にアニールを行う場合、パッシベーション膜７０の成膜後のアニールを、酸化シリコン膜の成膜後のアニールよりも低い温度で行うことが好ましい。しかし、パッシベーション膜７０の成膜後のアニールを、酸化シリコン膜の成膜後のアニールと同じ温度で行ってもよい。
【０１４３】
また、ゲート電極２０とソース電極３６０ａとの交差部において、ゲート電極２０とソース電極３６０ａとによって挟まれる絶縁膜として、ゲート絶縁膜３０だけでなく、エッチングストッパ層３５０も使用することにより、交差部の寄生容量を小さくすることができる。これにより、ゲート電極２０に印加される信号電圧とソース電極３６０ａに印加される信号電圧とが互いに影響を受けにくくなる。
【０１４４】
＜３．第３の実施形態＞
本発明の第３の実施形態に係る液晶表示装置について説明する。本実施形態に係る液晶表示装置には、２種類のＴＦＴが含まれている。そこで、まず各ＴＦＴの構成について説明する。
【０１４５】
＜３．１  第５のＴＦＴの構成＞
図１９（ａ）は、本実施形態に係る液晶表示装置に含まれる第５のボトムゲート型ＴＦＴ５００の構成を示す平面図であり、図１９（ｂ）は、図１９（ａ）に示す切断線Ｅ−Ｅに沿った第５のボトムゲート型ＴＦＴ５００の断面図である。図１９（ａ）および図１９（ｂ）に示す第５のボトムゲート型ＴＦＴ５００は、ボトムコンタクト構造のＴＦＴともいわれる。図１９（ａ）および図１９（ｂ）を参照して、第５のボトムゲート型ＴＦＴ５００の構成を説明する。以下の説明では、第５のボトムゲート型ＴＦＴ５００をＴＦＴ５００という。なお、ＴＦＴ５００の構成要素のうち、図１（ａ）および図１（ｂ）に示すＴＦＴ１００の構成要素と構成および配置が同じ構成要素については、同じまたは対応する参照符号を付してその説明を省略する。
【０１４６】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１４７】
ゲート絶縁膜３０上に、所定の距離を隔てて左右に分離されたソース電極５６０ａおよびドレイン電極５６０ｂが配置されている。ソース電極５６０ａは、平面視において、ゲート電極２０の左上面と重なり、さらに左側のゲート絶縁膜３０上まで延在している。ドレイン電極５６０ｂは、平面視においてゲート電極２０の右上面と重なり、さらに右側のゲート絶縁膜３０上まで延在している。なお、ソース電極５６０ａおよびドレイン電極５６０ｂを構成する積層金属膜に含まれる金属膜の種類およびその膜厚は、ＴＦＴ１００の場合と同じであるため、それらの説明を省略する。
【０１４８】
ソース電極５６０ａとドレイン電極５６０ｂとに挟まれたゲート絶縁膜３０上の領域に、ＩＧＺＯ層からなるチャネル層５４０が形成されている。チャネル層５４０の一端はソース電極５６０ａの上面まで延在し、他端はドレイン電極５６０ｂの上面まで延在し、それぞれソース電極５６０ａおよびドレイン電極５６０ｂの上面と電気的に接続されている。
【０１４９】
ソース電極５６０ａおよびドレイン電極５６０ｂの幅は、チャネル層５４０のチャネル幅よりも狭くなっている。また、チャネル層５４０には、ソース電極５６０ａおよびドレイン電極５６０ｂを囲むように低抵抗領域５４０ｂがそれぞれ形成されている。２つの低抵抗領域５４０ｂに挟まれたチャネル層５４０は高抵抗領域５４０ａとして残る。この場合、高抵抗領域５４０ａは、ソース電極５６０ａとドレイン電極５６０ｂとに挟まれたチャネル領域だけでなく、チャネル幅方向の端部にまで広がっている。
【０１５０】
さらに、ソース電極５６０ａ、ドレイン電極５６０ｂおよびチャネル層５４０を含む絶縁基板１５の全体を覆うように、パッシベーション膜７０が形成されている。パッシベーション膜７０は、ＴＦＴ１００の場合と同じであるので、その説明を省略する。
【０１５１】
このようなＴＦＴ５００では、チャネル層５４０のチャネル幅方向の端部にまで高抵抗領域５４０ａが広がっているので、チャネル幅方向の端部を流れるオフ電流が減少する。これにより、ＴＦＴ５００のオフ電流を低減することができる。このチャネル幅方向の端部の高抵抗領域５４０ａは少しでも形成されていればオフ電流を低減する効果がある。
【０１５２】
また、ソース電極５６０ａの端部は、平面視においてゲート電極２０の左上面と重なるように配置され、ドレイン電極５６０ｂの端部は、平面視においてゲート電極２０の右上面と重なるように配置されている。このため、ゲート電極２０に所定の電圧が印加されれば、ゲート電極２０からの電界によってチャネル層５４０の低抵抗領域５４０ｂに高濃度電子層が形成される。高濃度電子層が形成されることにより、ソース電極５６０ａおよびドレイン電極５６０ｂは、チャネル層５４０とオーミック接続される。
【０１５３】
＜３．２  第６のＴＦＴの構成＞
図２０（ａ）は、本実施形態に係る液晶表示装置に含まれる第６のボトムゲート型ＴＦＴ６００の構成を示す平面図であり、図２０（ｂ）は、図２０（ａ）に示す切断線Ｆ−Ｆに沿った第６のボトムゲート型ＴＦＴ６００の断面図である。図２０（ａ）および図２０（ｂ）に示す第６のボトムゲート型ＴＦＴ６００は、ボトムコンタクト構造のＴＦＴともいわれる。図２０（ａ）および図２０（ｂ）を参照して、第６のボトムゲート型ＴＦＴ６００の構成を説明する。以下の説明では、第６のボトムゲート型ＴＦＴ６００をＴＦＴ６００という。なお、ＴＦＴ６００の構成要素のうち、ＴＦＴ１００の構成要素と構成および配置が同じものについては、同じまたは対応する参照符号を付してその説明を省略する。
【０１５４】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１５５】
ゲート絶縁膜３０上に、所定の距離を隔てて左右に分離されたソース電極６６０ａおよびドレイン電極６６０ｂが配置されている。ＴＦＴ５００の場合と異なり、ソース電極６６０ａは、平面視において、ゲート電極２０の左側部の外側からさらに左側のゲート絶縁膜３０上まで延在している。ドレイン電極６６０ｂは、平面視においてゲート電極２０の右側部の外側からさらに右側のゲート絶縁膜３０上まで延在している。このように、ソース電極６６０ａおよびドレイン電極６６０ｂは、平面視においてゲート電極２０と重ならないように形成されている。なお、ソース電極６６０ａおよびドレイン電極６６０ｂを構成する積層金属膜に含まれる金属膜の種類およびその膜厚は、ＴＦＴ１００の場合と同じであるため、それらの説明を省略する。
【０１５６】
ソース電極６６０ａとドレイン電極６６０ｂとに挟まれたゲート絶縁膜３０上の領域に、ＩＧＺＯ層からなるチャネル層６４０が形成されている。チャネル層６４０の一端はソース電極６６０ａの上面まで延在し、他端はドレイン電極６６０ｂの上面まで延在し、それぞれソース電極６６０ａおよびドレイン電極６６０ｂの上面と電気的に接続されている。
【０１５７】
ソース電極６６０ａおよびドレイン電極６６０ｂの幅は、チャネル層６４０のチャネル幅よりも狭くなっている。また、チャネル層６４０には、ソース電極６６０ａおよびドレイン電極６６０ｂを囲むように低抵抗領域６４０ｂがそれぞれ形成されている。２つの低抵抗領域６４０ｂに挟まれたチャネル層６４０は高抵抗領域６４０ａとして残る。この場合、ソース電極６６０ａとドレイン電極６６０ｂとの間の距離が長くなった分だけ、高抵抗領域６４０ａは、ＴＦＴ５００の高抵抗領域５４０ａよりも長くなる。また、高抵抗領域６４０ａは、ソース電極６６０ａとドレイン電極６６０ｂとに挟まれたチャネル領域だけでなく、チャネル幅方向の端部にまで広がっている。
【０１５８】
さらに、ソース電極６６０ａ、ドレイン電極６６０ｂおよびチャネル層６４０を含む絶縁基板１５の全体を覆うように、パッシベーション膜７０が形成されている。パッシベーション膜７０は、ＴＦＴ１００の場合と同じであるので、その説明を省略する。
【０１５９】
このようなＴＦＴ６００では、チャネル層６４０のチャネル幅方向の端部にまで高抵抗領域６４０ａが広がっているので、チャネル幅方向の端部を流れるオフ電流が減少する。これにより、ＴＦＴ６００のオフ電流を低減することができる。このチャネル幅方向の端部の高抵抗領域６４０ａは少しでも形成されていればオフ電流を低減する効果がある。
【０１６０】
ＴＦＴ６００では、ＴＦＴ５００の場合と異なり、ソース電極６６０ａとドレイン電極６６０ｂとの間の距離が、ゲート電極２０の長さよりも長くなっている。これにより、平面視において、ソース電極６６０ａおよびドレイン電極６６０ｂとゲート電極２０とがそれぞれ重ならないので、ＴＦＴ６００の寄生容量が小さくなる。
【０１６１】
また、ＴＦＴ５００の場合と異なり、ＴＦＴ６００では、ソース電極６６０ａおよびドレイン電極６６０ｂは、平面視においてゲート電極２０と重ならない。そこで、ＴＦＴ６００では、ＴＦＴ２００の場合と同様に、ソース電極６６０ａおよびドレイン電極６６０ｂと、ゲート電極２０との間の間隔を狭くする。これにより、チャネル層６４０の低抵抗領域６４０ｂがゲート電極２０の上方まで延びるので、ＴＦＴ６００はオフセット状態になることなく正常に動作する。
【０１６２】
＜３．３  液晶表示装置の製造方法＞
図１９（ａ）および図１９（ｂ）に示すＴＦＴ５００、並びに、図２０（ａ）および図２０（ｂ）に示すＴＦＴ６００を含む液晶表示装置の製造方法を説明する。図２１および図２２は、ＴＦＴ５００、ＴＦＴ６００、補助容量部、交差部およびコンタクト部を含む液晶表示装置の各製造工程を示す工程断面図である。
【０１６３】
図２１（ａ）に示すように、ゲート電極２０および下部電極２５を形成する工程、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１６４】
ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１６５】
次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。
【０１６６】
これにより、図２１（ａ）に示すように、ＴＦＴ５００では、平面視においてゲート電極２０の左上面と重なり、さらに左側のゲート絶縁膜３０上まで延在するソース電極５６０ａと、平面視においてゲート電極２０の左上面と重なり、さらに右側のゲート絶縁膜３０上まで延在するドレイン電極５６０ｂとが形成される。ＴＦＴ６００では、平面視においてゲート電極２０の左側部の外側から、さらに左側のゲート絶縁膜３０上まで延在するソース電極６６０ａと、平面視においてゲート電極２０の右側部の外側から、さらに右側のゲート絶縁膜３０上まで延在するドレイン電極６６０ｂとが形成される。
【０１６７】
また、補助容量部では、ゲート絶縁膜３０を間に挟んで下部電極２５を覆うように上部電極６６６が形成される。交差部では、ゲート絶縁膜３０を間に挟んでゲート電極２０を覆うようにソース電極５６０ａが形成される。コンタクト部では、ゲート絶縁膜３０を間に挟んでゲート電極２０を半分だけ覆うようにソース電極５６０ａが形成される。
【０１６８】
図２１（ｂ）に示すように、ソース電極５６０ａ、６６０ａおよびドレイン電極５６０ｂ、６６０ｂを含む絶縁基板１５の全体を覆うように、ＤＣ（Direct Current）スパッタリング法を用いて、インジウム、ガリウム、亜鉛および酸素を含むＩＧＺＯ膜（図示しない）を成膜する。成膜されるＩＧＺＯ膜の膜厚は２０〜２００ｎｍである。
【０１６９】
次に、ＩＧＺＯ膜の表面にレジストパターン（図示しない）を形成し、レジストパターンをマスクとしてＩＧＺＯ膜をドライエッチング法によりエッチングする。これにより、図２１（ｂ）に示すように、ＴＦＴ５００では、ソース電極５６０ａとドレイン電極５６０ｂとによって挟まれたゲート絶縁膜３０上の領域に、ＩＧＺＯ層からなるチャネル層５４０が形成される。チャネル層５４０の一端はソース電極５６０ａの上面まで延在し、他端はドレイン電極５６０ｂの上面まで延在し、それぞれソース電極５６０ａおよびドレイン電極５６０ｂと電気的に接続される。また、ＴＦＴ６００では、ソース電極６６０ａとドレイン電極６６０ｂとによって挟まれたゲート絶縁膜３０上の領域に、ＩＧＺＯ層からなるチャネル層６４０が形成される。チャネル層６４０の一端はソース電極６６０ａの上面まで延在し、他端はドレイン電極６６０ｂの上面まで延在し、それぞれソース電極６６０ａおよびドレイン電極６６０ｂと電気的に接続される。
【０１７０】
図２２に示すように、プラズマＣＶＤ法を用いて、絶縁基板１５の全体を覆うように、パッシベーション膜７０を成膜する。パッシベーション膜７０を成膜する工程は、第１の実施形態の場合と同じなので、その説明を省略する。次に、温度２５０〜３５０℃の大気雰囲気中で、アニールを０．５〜２時間行う。アニールを行うことにより、ＴＦＴ５００のソース電極５６０ａおよびドレイン電極５６０ｂの近傍のチャネル層５４０に低抵抗領域５４０ｂが形成され、ＴＦＴ６００のソース電極６６０ａおよびドレイン電極６６０ｂの近傍のチャネル層６４０に低抵抗領域６４０ｂが形成される。その結果、ＴＦＴ５００では、２つの低抵抗領域５４０ｂに挟まれたチャネル層５４０の中央およびチャネル幅方向の端部に高抵抗領域５４０ａが残る。ＴＦＴ６００では、２つの低抵抗領域６４０ｂに挟まれたチャネル層６４０の中央およびチャネル幅方向の端部に高抵抗領域６４０ａが残る。このようにして、高抵抗領域５４０ａ、６４０ａは、ソース電極５６０ａとドレイン電極５６０ｂ、および、ソース電極６６０ａとドレイン電極６６０ｂによってそれぞれ挟まれたチャネル領域だけでなく、チャネル層５４０のチャネル幅方向の端部、および、チャネル層６４０のチャネル幅方向の端部にまで広がる。これにより、チャネル幅方向の端部を流れるオフ電流が減少するので、ＴＦＴ５００、６００のオフ電流を低減することができる。
【０１７１】
また、アニールを行うことにより、パッシベーション膜７０からチャネル層５４０、６４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ５００、６００の信頼性が高くなる。
【０１７２】
図２２に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極５６０ａを接続する。これらの工程は、第１の実施形態の工程と同じである。このため、図２２に示す構成要件のうち、図１２に示す構成要件と同じ構成要件に、同じ参照符号を付してその説明を省略する。このようにして、ＴＦＴ５００、ＴＦＴ６００、補助容量部、コンタクト部および交差部を含む液晶表示装置が形成される。
【０１７３】
＜３．４  効果＞
本実施形態の効果は、第１の実施形態の効果と同じであるので、説明を省略する。
【０１７４】
＜４．第４の実施形態＞
本発明の第４の実施形態に係る液晶表示装置について説明する。本実施形態に係る液晶表示装置には、２種類のＴＦＴが含まれている。そこで、まず各ＴＦＴの構成について説明する。
【０１７５】
＜４．１  第７のＴＦＴの構成＞
図２３（ａ）は、本実施形態に係る液晶表示装置に含まれる第７のボトムゲート型ＴＦＴ７００の構成を示す平面図であり、図２３（ｂ）は、図２３（ａ）に示す切断線Ｇ−Ｇに沿った第７のボトムゲート型ＴＦＴ７００の断面図である。図２３（ａ）および図２３（ｂ）に示す第７のボトムゲート型ＴＦＴ７００は、層間絶縁層を有するボトムコンタクト構造のＴＦＴともいわれる。図２３（ａ）および図２３（ｂ）を参照して、第７のボトムゲート型ＴＦＴ７００の構成を説明する。以下の説明では、第７のボトムゲート型ＴＦＴ７００をＴＦＴ７００という。なお、ＴＦＴ７００の構成要素のうち、図１（ａ）および図１（ｂ）に示すＴＦＴ１００の構成要素と構成および配置が同じ構成要素については、同じまたは対応する参照符号を付してその説明を省略する。
【０１７６】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１７７】
ゲート絶縁膜３０上に、所定の距離を隔てて左右に分離されたソース電極７６０ａおよびドレイン電極７６０ｂが配置されている。ソース電極７６０ａは、平面視において、ゲート電極２０の左上面と重なり、さらに左側のゲート絶縁膜３０上まで延在している。ドレイン電極７６０ｂは、平面視においてゲート電極２０の右上面と重なり、さらに右側のゲート絶縁膜３０上まで延在している。なお、ソース電極７６０ａおよびドレイン電極７６０ｂを構成する積層金属膜に含まれる金属膜の種類およびその膜厚は、ＴＦＴ１００の場合と同じであるため、それらの説明を省略する。
【０１７８】
ソース電極７６０ａとドレイン電極７６０ｂとに挟まれた領域を除くチャネル層７４０上と、チャネル層７４０によって覆われていないゲート電極２０上とを覆うように、膜厚５０〜４００ｎｍの層間絶縁層７５０が形成されている。層間絶縁層７５０は、アニールの際に、チャネル層７４０となるＩＧＺＯ層に酸素を供給して格子欠陥を修復することが可能な酸化シリコン膜からなることが好ましい。
【０１７９】
層間絶縁層７５０には、平面視において、一部がゲート電極２０の左上面および右上面と重なる位置に、ソース電極７６０ａおよびドレイン電極７６０ｂに到達する２つのコンタクトホール７５５がそれぞれ開孔されている。
【０１８０】
ソース電極７６０ａとドレイン電極７６０ｂとに挟まれたゲート絶縁膜３０上の領域にチャネル層７４０が形成されている。チャネル層７４０の一端は、左側のコンタクトホール７５５内でソース電極７６０ａと電気的に接続され、さらにコンタクトホール７５５の左側の層間絶縁層７５０の上面まで延在している。チャネル層７４０の他端は、右側のコンタクトホール７５５内でドレイン電極７６０ｂと電気的に接続され、さらにコンタクトホール７５５の右側の層間絶縁層７５０の上面まで延在している。
【０１８１】
また、ソース電極７６０ａとドレイン電極７６０ｂとの間に形成されたチャネル層７４０のうち、ソース電極７６０ａおよびドレイン電極７６０ｂの両端部付近には、それぞれ低抵抗領域７４０ｂが形成され、２つの低抵抗領域７４０ｂによって挟まれた領域は高抵抗領域７４０ａとして残る。この場合、ソース電極７６０ａおよびドレイン電極７６０ｂの幅がチャネル層７４０のチャネル幅よりも狭くなっているので、高抵抗領域７４０ａは、ソース電極７６０ａとドレイン電極７６０ｂとに挟まれたチャネル領域だけでなく、チャネル幅方向の端部にまで広がっている。
【０１８２】
さらに、チャネル層７４０を含む絶縁基板１５の全体を覆うように、パッシベーション膜７０が形成されている。パッシベーション膜７０は、ＴＦＴ１００の場合と同じであるので、その説明を省略する。
【０１８３】
このようなＴＦＴ７００では、チャネル層７４０のチャネル幅方向の端部にまで高抵抗領域７４０ａが広がっているので、チャネル幅方向の端部を流れるオフ電流が減少する。これにより、ＴＦＴ７００のオフ電流を低減することができる。このチャネル幅方向の端部の高抵抗領域７４０ａは少しでも形成されていればオフ電流を低減する効果がある。
【０１８４】
また、ソース電極７６０ａの端部は、平面視においてゲート電極２０の左上面と重なるように配置され、ドレイン電極７６０ｂの端部は、平面視においてゲート電極２０の右上面と重なるように配置されている。このため、ゲート電極２０に所定の電圧が印加されれば、ゲート電極２０からの電界によってチャネル層７４０の低抵抗領域７４０ｂに高濃度電子層が形成される。高濃度電子層が形成されることにより、ソース電極７６０ａおよびドレイン電極７６０ｂは、チャネル層７４０とオーミック接続される。
【０１８５】
＜４．２  第８のＴＦＴ＞
図２４（ａ）は、本実施形態に係る液晶表示装置に含まれる第８のボトムゲート型ＴＦＴ８００の構成を示す平面図であり、図２４（ｂ）は、図２４（ａ）に示す切断線Ｈ−Ｈに沿った第８のボトムゲート型ＴＦＴ８００の断面図である。図２４（ａ）および図２４（ｂ）に示す第８のボトムゲート型ＴＦＴ８００は、層間絶縁層を有するボトムコンタクト構造のＴＦＴともいわれる。図２４（ａ）および図２４（ｂ）を参照して、第８のボトムゲート型ＴＦＴ８００の構成を説明する。以下の説明では、第８のボトムゲート型ＴＦＴ８００をＴＦＴ８００という。なお、ＴＦＴ８００の構成要素のうち、ＴＦＴ１００の構成要素と構成および配置が同じ構成要素については、同じまたは対応する参照符号を付してその説明を省略する。
【０１８６】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１８７】
ゲート絶縁膜３０上に、所定の距離を隔てて左右に分離されたソース電極８６０ａおよびドレイン電極８６０ｂが配置されている。ソース電極８６０ａは、平面視において、ゲート電極２０の左側部の外側からさらに左側のゲート絶縁膜３０上まで延在している。ドレイン電極８６０ｂは、平面視においてゲート電極２０の右側部の外側からさらに右側のゲート絶縁膜３０上まで延在している。このように、ソース電極８６０ａおよびドレイン電極８６０ｂは、平面視においてゲート電極２０と重ならないように形成されている。なお、ソース電極８６０ａおよびドレイン電極８６０ｂを構成する積層金属膜に含まれる金属膜の種類およびその膜厚は、ＴＦＴ１００の場合と同じであるため、それらの説明を省略する。
【０１８８】
ソース電極８６０ａとドレイン電極８６０ｂとに挟まれた領域と、ソース電極８６０ａおよびドレイン電極８６０ｂとを覆うように、膜厚５０〜４００ｎｍの層間絶縁層８５０が形成されている。層間絶縁層８５０には、平面視においてゲート電極２０と重ならない位置に、ソース電極８６０ａおよびドレイン電極８６０ｂに到達するコンタクトホール８５５がそれぞれ開孔されている。層間絶縁層８５０は、アニールの際に、チャネル層８４０となるＩＧＺＯ層に酸素を供給して格子欠陥を修復することが可能な酸化シリコン膜からなることが好ましい。
【０１８９】
ソース電極８６０ａとドレイン電極８６０ｂとによって挟まれた層間絶縁層８５０上の領域に、チャネル層８４０が形成されている。チャネル層８４０の一端は、左側のコンタクトホール８５５内でソース電極８６０ａと電気的に接続され、さらにコンタクトホール８５５を通って左側の層間絶縁層８５０上まで延在している。チャネル層８４０の他端は、右側のコンタクトホール８５５内でドレイン電極８６０ｂと電気的に接続され、さらにコンタクトホール８５５を通って右側の層間絶縁層８５０上まで延在している。
【０１９０】
ソース電極８６０ａおよびドレイン電極８６０ｂの幅は、チャネル層８４０のチャネル幅よりも狭くなっている。また、チャネル層８４０に、ソース電極８６０ａおよびドレイン電極８６０ｂを囲む低抵抗領域８４０ｂがそれぞれ形成されている。２つの低抵抗領域８４０ｂに挟まれたチャネル層８４０は高抵抗領域８４０ａとして残る。この場合、ソース電極８６０ａとドレイン電極８６０ｂとの間の距離が長くなった分だけ、高抵抗領域８４０ａは、ＴＦＴ７００の高抵抗領域７４０ａよりも長くなる。また、高抵抗領域８４０ａは、ソース電極８６０ａとドレイン電極８６０ｂとに挟まれたチャネル領域だけでなく、チャネル幅方向の端部にまで広がっている。
【０１９１】
さらに、ソース電極８６０ａ、ドレイン電極８６０ｂおよびチャネル層を含む絶縁基板１５の全体を覆うように、パッシベーション膜７０が形成されている。パッシベーション膜７０は、ＴＦＴ１００の場合と同じであるので、それらの説明を省略する。
【０１９２】
このようなＴＦＴ８００では、チャネル層８４０のチャネル幅方向の端部にまで高抵抗領域８４０ａが広がっているので、チャネル幅方向の端部を流れるオフ電流が減少する。これにより、ＴＦＴ８００のオフ電流を低減することができる。このチャネル幅方向の端部の高抵抗領域８４０ａは少しでも形成されていればオフ電流を低減する効果がある。
【０１９３】
ＴＦＴ８００では、ＴＦＴ７００の場合と異なり、ソース電極８６０ａとドレイン電極８６０ｂとの間の距離が、ゲート電極２０の長さよりも長くなっている。これにより、平面視において、ソース電極８６０ａおよびドレイン電極８６０ｂとゲート電極２０とがそれぞれ重ならないので、ＴＦＴ８００の寄生容量が小さくなる。
【０１９４】
また、ＴＦＴ７００の場合と異なり、ＴＦＴ８００では、ソース電極８６０ａおよびドレイン電極８６０ｂは、平面視においてゲート電極２０と重ならない。そこで、ＴＦＴ８００では、ＴＦＴ２００の場合と同様に、ソース電極８６０ａおよびドレイン電極８６０ｂと、ゲート電極２０との間の間隔を狭くする。これにより、チャネル層８４０の低抵抗領域８４０ｂがゲート電極２０の上方まで延びるので、ＴＦＴ８００はオフセット状態になることなく正常に動作する。
【０１９５】
＜４．３  液晶表示装置の製造方法＞
図２３（ａ）および図２３（ｂ）に示すＴＦＴ７００、並びに、図２４（ａ）および図２４（ｂ）に示すＴＦＴ８００を含む液晶表示装置の製造方法を説明する。図２５〜図２７は、ＴＦＴ７００、ＴＦＴ８００、補助容量部、交差部およびコンタクト部を含む液晶表示装置の各製造工程を示す工程断面図である。
【０１９６】
図２５（ａ）に示すように、ゲート電極２０および下部電極２５を形成する工程、および、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１９７】
次に、ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１９８】
次に、フォトリソグラフィ法を用いて、平面視においてゲート電極を挟むようにレジストパターン（図示しない）を形成する。レジストパターンをマスクにして、ウエットエッチング法により、ソースメタル膜をエッチングする。
【０１９９】
これにより、図２５（ａ）に示すように、ＴＦＴ７００では、平面視においてゲート電極２０の左上面と重なり、さらに左側のゲート絶縁膜３０上まで延在するソース電極７６０ａと、平面視においてゲート電極２０の右上面と重なり、さらに右側のゲート絶縁膜３０上まで延在するドレイン電極７６０ｂとが形成される。ＴＦＴ８００では、平面視においてゲート電極２０の左側部の外側から、さらに左側のゲート絶縁膜３０上まで延在するソース電極８６０ａと、平面視においてゲート電極２０の右側部の外側から、さらに右側のゲート絶縁膜３０上まで延在するドレイン電極８６０ｂとが形成される。
【０２００】
プラズマＣＶＤ法を用いて、ソース電極７６０ａ、８６０ａおよびドレイン電極７６０ｂ、８６０ｂを含む絶縁基板１５の全体を覆うように層間絶縁層７５０、８５０となる膜厚４０〜４００ｎｍの酸化シリコン膜（図示しない）を成膜する。
【０２０１】
次に、酸化シリコン膜上に形成したレジストパターン（図示しない）をマスクにして、ドライエッチング法により酸化シリコン膜をエッチングする。層間絶縁層７５０、８５０が形成されるとともに、ＴＦＴ７００を構成する層間絶縁層７５０にコンタクトホール７５５が開孔され、ＴＦＴ８００を構成する層間絶縁層８５０にコンタクトホール８５５が開孔される。これにより、図２５（ｂ）に示すように、ＴＦＴ７００のコンタクトホール７５５は、ゲート電極２０の左上面および右上面上のソース電極７６０ａおよびドレイン電極７６０ｂにそれぞれ到達する。ＴＦＴ８００のコンタクトホール８５５は、ゲート電極２０の左側部よりも外側のソース電極８６０ａ、および右側部よりも外側のドレイン電極８６０ｂにそれぞれ到達する。
【０２０２】
ソース電極７６０ａ、８６０ａとドレイン電極７６０ｂ、７６０ｂを含む絶縁基板１５の全体を覆うように、ＤＣスパッタリング法を用いてＩＧＺＯ膜（図示しない）を成膜する。次に、ＩＧＺＯ膜上にレジストパターン（図示しない）を形成する。レジストパターンをマスクにしてＩＧＺＯ膜をドライエッチングし、チャネル層７４０、８４０となるＩＧＺＯ層を形成する。これにより、図２６に示すように、ソース電極７６０ａとドレイン電極７６０ｂとによって挟まれるゲート絶縁膜３０上の領域、および、ソース電極８６０ａとドレイン電極８６０ｂとによって挟まれる層間絶縁層８５０上の領域に、それぞれチャネル層７４０、８４０となるＩＧＺＯ層が形成される。
【０２０３】
ＴＦＴ７００では、チャネル層７４０の一端は、左側のコンタクトホール７５５内でソース電極７６０ａと電気的に接続され、さらにコンタクトホール７５５の左側の層間絶縁層７５０上まで延在する。チャネル層７４０の他端は、右側のコンタクトホール７５５内でドレイン電極７６０ｂと電気的に接続され、さらにコンタクトホール７５５の右側の層間絶縁層７５０上まで延在する。また、ＴＦＴ８００では、チャネル層８４０の一端は、左側のコンタクトホール８５５内でソース電極８６０ａと電気的に接続され、さらにコンタクトホール８５５の左側の層間絶縁層８５０上まで延在する。チャネル層８４０の他端は、右側のコンタクトホール８５５内でドレイン電極８６０ｂと電気的に接続され、さらにコンタクトホール８５５の右側の層間絶縁層８５０上まで延在する。
【０２０４】
図２７に示すように、プラズマＣＶＤ法を用いて、絶縁基板１５の全体を覆うように、酸化シリコン膜からなるパッシベーション膜７０を成膜する。パッシベーション膜７０を成膜する工程は、第１の実施形態の場合と同じなので、その説明を省略する。
【０２０５】
次に、温度２５０〜３５０℃の大気雰囲気中で、アニールを０．５〜２時間行う。アニールを行うことにより、ソース電極７６０ａおよびドレイン電極７６０ｂの近傍のチャネル層７４０に低抵抗領域７４０ｂが形成され、ソース電極８６０ａおよびドレイン電極８６０ｂの近傍のチャネル層８４０に低抵抗領域８４０ｂが形成される。その結果、ＴＦＴ７００では、２つの低抵抗領域７４０ｂに挟まれたチャネル層７４０の中央およびチャネル幅方向の端部に高抵抗領域７４０ａが残る。ＴＦＴ８００では、２つの低抵抗領域８４０ｂに挟まれたチャネル層８４０の中央およびチャネル幅方向の端部に高抵抗領域８４０ａが残る。このようにして、高抵抗領域７４０ａ、７４０ａは、ソース電極７６０ａとドレイン電極７６０ｂ、および、ソース電極８６０ａとドレイン電極８６０ｂによってそれぞれ挟まれたチャネル領域だけでなく、チャネル層７４０のチャネル幅方向の端部、および、チャネル層８４０のチャネル幅方向の端部にまで広がる。これにより、チャネル幅方向の端部を流れるオフ電流が減少するので、ＴＦＴ７００、８００のオフ電流を低減することができる。
【０２０６】
また、アニールを行うことにより、パッシベーション膜７０からチャネル層７４０、８４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ７００、８００の信頼性が高くなる。
【０２０７】
図２７に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極７６０ａを接続する。これらの工程は、第１の実施形態の工程と同じである。このため、図２７に示す構成要件のうち、図１２に示す構成要件と同じ構成要件に、同じ参照符号を付してその説明を省略する。このようにして、ＴＦＴ７００、ＴＦＴ８００、補助容量部、コンタクト部および交差部を含む液晶表示装置が形成される。
【０２０８】
＜４．４  効果＞
本実施形態の効果は、第１の実施形態の効果と同じであるので、説明を省略する。
【０２０９】
＜５．変形例＞
上記第１〜第８のＴＦＴでは、平面視において、ソース電極とゲート電極との位置関係と、ドレイン電極とゲート電極との位置関係は同じであるとして説明した。しかし、これらは異なっていてもよい。そこで、図１（ａ）および図１（ｂ）に示すＴＦＴ１００において、ソース電極とゲート電極との位置関係と、ドレイン電極とゲート電極との位置関係とが異なる場合を変形例として説明する。
【０２１０】
図２８（ａ）は、第１の実施形態に示すＴＦＴ１００の変形例であるＴＦＴ９００の構成を示す平面図であり、図２８（ｂ）は、図２８（ａ）に示す切断線Ｉ−Ｉに沿ったＴＦＴ９００の構成を示す断面図である。図２８（ａ）および図２８（ｂ）からわかるように、ソース電極９６０ａとゲート電極２０との位置関係は、ＴＦＴ２００のソース電極２６０ａとゲート電極２０との位置関係と同じである。一方、ドレイン電極９６０ｂとゲート電極２０との位置関係は、ＴＦＴ１００のドレイン電極１６０ｂとゲート電極２０との位置関係と同じである。これにより、ＴＦＴ９００では、平面視において、ソース電極９６０ａはゲート電極２０と重ならず、ドレイン電極９６０ｂのみがゲート電極２０と重なる。このため、ＴＦＴ９００の寄生容量はＴＦＴ１００の寄生容量の約半分になる。このような変形例は、他のＴＦＴでも同様に考えられる。
【０２１１】
また、第１〜第４の実施形態では、ＴＦＴを液晶表示装置の画素部のスイッチング素子または駆動回路を構成するＴＦＴとして使用する場合について説明した。しかし、液晶表示装置に限らず、有機ＥＬ（Electro Luminescence）表示装置等の表示装置についても同様に適用することができる。
【産業上の利用可能性】
【０２１２】
本発明は、アクティブマトリクス型液晶表示装置等のような表示装置に用いられる薄膜トランジスタに適しており、特に、その画素形成部に形成されるスイッチング素子、または、画素形成部を駆動する駆動回路のトランジスタに適している。
【符号の説明】
【０２１３】
２０…ゲート電極
２５…下部電極
３０…ゲート絶縁膜
７０…パッシベーション膜
９０…コンタクトホール
９１…接続電極
１００〜９００…薄膜トランジスタ（ＴＦＴ）
１４０〜９４０…チャネル層（ＩＧＺＯ層）
１４０ａ〜９４０ａ…高抵抗領域
１４０ｂ〜９４０ｂ…低抵抗領域
１６０ａ〜９６０ａ…ソース電極
１６０ｂ〜９６０ｂ…ドレイン電極
２６６、４６６、６６６、８６６…上部電極
３５０、４５０…エッチングストッパ層
３５５、４５５、７５５、８５５…コンタクトホール
７５０、８５０…層間絶縁層
【図１】
2012124511.tif 000003
【図２】
2012124511.tif 000004
【図３】
2012124511.tif 000005
【図４】
2012124511.tif 000006
【図５】
2012124511.tif 000007
【図６】
2012124511.tif 000008
【図７】
2012124511.tif 000009
【図８】
2012124511.tif 000010
【図９】
2012124511.tif 000011
【図１０】
2012124511.tif 000012
【図１１】
2012124511.tif 000013
【図１２】
2012124511.tif 000014
【図１３】
2012124511.tif 000015
【図１４】
2012124511.tif 000016
【図１５】
2012124511.tif 000017
【図１６】
2012124511.tif 000018
【図１７】
2012124511.tif 000019
【図１８】
2012124511.tif 000020
【図１９】
2012124511.tif 000021
【図２０】
2012124511.tif 000022
【図２１】
2012124511.tif 000023
【図２２】
2012124511.tif 000024
【図２３】
2012124511.tif 000025
【図２４】
2012124511.tif 000026
【図２５】
2012124511.tif 000027
【図２６】
2012124511.tif 000028
【図２７】
2012124511.tif 000029
【図２８】
2012124511.tif 000030
【手続補正書】
【提出日】平成25年1月25日(2013.1.25)
【手続補正１】
【補正対象書類名】特許請求の範囲
【補正対象項目名】全文
【補正方法】変更
【補正の内容】
【特許請求の範囲】
【請求項１】
絶縁基板上に形成された薄膜トランジスタであって、
前記絶縁基板上に形成されたゲート電極と、
前記ゲート電極を覆うように形成されたゲート絶縁膜と、
平面視において前記ゲート電極と一部が重なるように形成され、かつ所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層と、
前記ソース電極および前記ドレイン電極を覆う層間絶縁層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有し、チャネル幅方向の端部にまで広がっている第２の領域とを含み、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする、薄膜トランジスタ。
【請求項２】
絶縁基板上に形成された薄膜トランジスタであって、
前記絶縁基板上に形成されたゲート電極と、
前記ゲート電極を覆うように形成されたゲート絶縁膜と、
平面視において前記ゲート電極を挟むように形成され、かつ所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層と、
前記ソース電極および前記ドレイン電極を覆う層間絶縁層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有し、チャネル幅方向の端部にまで広がっている第２の領域とを含み、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする、薄膜トランジスタ。
【請求項３】
前記第１の領域は、平面視において前記ゲート電極と重なるように形成されていることを特徴とする、請求項２に記載の薄膜トランジスタ。
【請求項４】
前記ソース電極と前記ドレイン電極のいずれか一方は、平面視において前記ゲート電極と重なるように形成されており、他方は平面視において前記ゲート電極と重ならないように形成されていることを特徴とする、請求項１または２に記載の薄膜トランジスタ。
【請求項５】
前記ソース電極は前記チャネル層の一端を覆うように形成され、前記ドレイン電極は前記チャネル層の他端を覆うように形成されていることを特徴とする、請求項１または２に記載の薄膜トランジスタ。
【請求項６】
前記ソース電極の端部と前記ドレイン電極の端部とによって挟まれた領域の前記チャネル層上に、前記第２の領域を覆うように形成されたエッチングストッパ層をさらに備え、
前記ソース電極および前記ドレイン電極は、前記エッチングストッパ層に形成されたコンタクトホールを介して前記チャネル層の前記２つの第１の領域とそれぞれ電気的に接続されていることを特徴とする、請求項１または２に記載の薄膜トランジスタ。
【請求項７】
前記チャネル層の一端は前記ソース電極の一端を覆って前記ソース電極と電気的に接続され、前記チャネル層の他端は前記ドレイン電極の一端を覆って前記ドレイン電極と電気的に接続されていることを特徴とする、請求項１または２に記載の薄膜トランジスタ。
【請求項８】
オフ電流が所定の電流値よりも小さくなるように決められた複数のチャネル長とチャネル幅の組合せデータの中から、所望のチャネル長とチャネル幅の組合せが選択されることを特徴とする、請求項１または２に記載の薄膜トランジスタ。
【請求項９】
前記チャネル層は酸化インジウムガリウム亜鉛層からなり、前記ソース電極および前記ドレイン電極は、前記酸化インジウムガリウム亜鉛層と接するチタン膜を有していることを特徴とする、請求項１または２に記載の薄膜トランジスタ。
【請求項１０】
前記酸化物半導体層は微結晶酸化物半導体層からなることを特徴とする、請求項１または２に記載の薄膜トランジスタ。
【請求項１１】
画像を表示するアクティブマトリクス型の表示装置であって、
請求項１に記載の薄膜トランジスタと、
下部電極と、上部電極と、前記下部電極と前記上部電極との間に形成された絶縁膜とを含む補助容量部と、
前記請求項１に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項１に記載の薄膜トランジスタの前記ゲート電極の形成時に形成された電極であり、
前記上部電極は、前記請求項１に記載の薄膜トランジスタの前記ソース電極および前記ドレイン電極の形成時に形成された電極であり、
前記絶縁膜は、前記請求項１に記載の薄膜トランジスタのゲート絶縁膜の成膜時に成膜された絶縁膜であることを特徴とする、表示装置。
【請求項１２】
画像を表示するアクティブマトリクス型の表示装置であって、
請求項２に記載の薄膜トランジスタと、
下部電極と、上部電極と、前記下部電極と前記上部電極との間に形成された絶縁膜とを含む補助容量部と、
前記請求項２に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項２に記載の薄膜トランジスタの前記ゲート電極の形成時に形成された電極であり、
前記上部電極は、前記請求項２に記載の薄膜トランジスタの前記ソース電極および前記ドレイン電極の形成時に形成された電極であり、
前記絶縁膜は、前記請求項２に記載の薄膜トランジスタのゲート絶縁膜の成膜時に成膜された絶縁膜であることを特徴とする、表示装置。
【請求項１３】
前記請求項１または２に記載の薄膜トランジスタは、請求項６に記載の薄膜トランジスタであり、
前記補助容量部の絶縁膜は、前記第２の薄膜トランジスタのゲート絶縁膜の成膜時に成膜された第１の絶縁膜を含み、
前記交差部は、前記第１の絶縁膜と、前記請求項６に記載の薄膜トランジスタのエッチングストッパ層の成膜時に成膜された第２の絶縁膜とを含むことを特徴とする、請求項１１または１２に記載の表示装置。
【請求項１４】
前記コンタクト部において、前記ゲート電極と前記ソース電極または前記ドレイン電極のいずれかとを電気的に接続する接続電極は透明金属膜からなることを特徴とする、請求項１１または１２に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、薄膜トランジスタおよびその製造方法、並びに表示装置に関し、特に、酸化物半導体層をチャネル層とする薄膜トランジスタおよびその製造方法、並びに表示装置に関する。
【背景技術】
【０００２】
酸化インジウムガリウム亜鉛（以下、「ＩＧＺＯ」という）等の酸化物半導体層をチャネル層とする薄膜トランジスタ（Thin Film Transistor：以下、「ＴＦＴ」という）は、非晶質シリコン層をチャネル層とするＴＦＴと比べて動作速度が速く、また多結晶シリコン層をチャネル層とするＴＦＴと比べて、結晶化工程が不要になる等の特徴を有している。このため、近年、酸化物半導体層をチャネル層とするＴＦＴの開発が活発に行われている。
【０００３】
しかし、酸化物半導体層をチャネル層とするＴＦＴには、オフ電流（オフ状態のときにソース電極とドレイン電極との間に流れる電流）が大きくなるという問題がある。このようなオフ電流を低減するために、特許文献１は、酸化物半導体層をチャネル層とするＴＦＴにおいて、酸化物半導体層のバックチャネル側の酸素濃度を高くして、バックチャネル側に微結晶層が形成されにくくすることを開示している。このように、酸化物半導体層のバックチャネル側に微結晶層が形成されにくくすることにより、バックチャネル側は非晶質化されるので、ＴＦＴのオフ電流が低減される。
【先行技術文献】
【特許文献】
【０００４】
【特許文献１】日本の特開２０１０−６２２２９号公報
【発明の概要】
【発明が解決しようとする課題】
【０００５】
酸化物半導体膜をパターニングしてチャネル層を形成するために、ドライエッチング法が使用される。この際に、酸化物半導体層の端部は、プラズマによるダメージを受けやすい。このようなダメージを受けた酸化物半導体層をチャネル層として使用した場合、チャネル層のチャネル幅方向の端部に残ったダメージを介してオフ電流が流れやすくなる。一方、特許文献１に記載のＴＦＴは、バックチャネル側の酸化物半導体層の表面全体の酸素濃度を高くすることによってオフ電流を低減するので、チャネル層のチャネル幅方向の端部を流れるオフ電流をより低減することは難しい。
【０００６】
そこで、本発明の目的は、チャネル層のチャネル幅方向の端部を流れるオフ電流を低減することができる薄膜トランジスタおよびその製造方法を提供することである。
【課題を解決するための手段】
【０００７】
本発明の第１の局面は、絶縁基板上に形成された薄膜トランジスタであって、
前記絶縁基板上に形成されたゲート電極と、
前記ゲート電極を覆うように形成されたゲート絶縁膜と、
平面視において前記ゲート電極と一部が重なるように形成され、かつ所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層と、
前記ソース電極および前記ドレイン電極を覆う層間絶縁層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有し、チャネル幅方向の端部にまで広がっている第２の領域とを含み、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする。
【０００８】
本発明の第２の局面は、絶縁基板上に形成された薄膜トランジスタであって、
前記絶縁基板上に形成されたゲート電極と、
前記ゲート電極を覆うように形成されたゲート絶縁膜と、
平面視において前記ゲート電極を挟むように形成され、かつ所定の距離を隔てて前記ゲート絶縁膜上に形成されたソース電極およびドレイン電極と、
前記ソース電極と前記ドレイン電極とによって挟まれた領域に形成され、一端および他端が前記ソース電極および前記ドレイン電極とそれぞれ電気的に接続された酸化物半導体層からなるチャネル層と、
前記ソース電極および前記ドレイン電極を覆う層間絶縁層とを備え、
前記チャネル層は、前記ソース電極および前記ドレイン電極よりも広い幅を有し、第１の抵抗値を有する２つの第１の領域と、前記２つの第１の領域によって挟まれ、前記第１の抵抗値よりも高い第２の抵抗値を有し、チャネル幅方向の端部にまで広がっている第２の領域とを含み、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする。
【０００９】
本発明の第３の局面は、本発明の第２の局面において、
前記第１の領域は、平面視において前記ゲート電極と重なるように形成されていることを特徴とする。
【００１０】
本発明の第４の局面は、本発明の第１または２の局面において、
前記ソース電極と前記ドレイン電極のいずれか一方は、平面視において前記ゲート電極と重なるように形成されており、他方は平面視において前記ゲート電極と重ならないように形成されていることを特徴とする。
【００１１】
本発明の第５の局面は、本発明の第１または２の局面において、
前記ソース電極は前記チャネル層の一端を覆うように形成され、前記ドレイン電極は前記チャネル層の他端を覆うように形成されていることを特徴とする。
【００１２】
本発明の第６の局面は、本発明の第１または２の局面において、
前記ソース電極の端部と前記ドレイン電極の端部とによって挟まれた領域の前記チャネル層上に、前記第２の領域を覆うように形成されたエッチングストッパ層をさらに備え、
前記ソース電極および前記ドレイン電極は、前記エッチングストッパ層に形成されたコンタクトホールを介して前記チャネル層の前記２つの第１の領域とそれぞれ電気的に接続されていることを特徴とする。
【００１３】
本発明の第７の局面は、本発明の第１または２の局面において、
前記チャネル層の一端は前記ソース電極の一端を覆って前記ソース電極と電気的に接続され、前記チャネル層の他端は前記ドレイン電極の一端を覆って前記ドレイン電極と電気的に接続されていることを特徴とする。
【００１４】
本発明の第８の局面は、本発明の第１または２の局面において、
オフ電流が所定の電流値よりも小さくなるように決められた複数のチャネル長とチャネル幅の組合せデータの中から、所望のチャネル長とチャネル幅の組合せが選択されることを特徴とする。
【００１５】
本発明の第９の局面は、本発明の第１または２の局面において、
前記チャネル層は酸化インジウムガリウム亜鉛層からなり、前記ソース電極および前記ドレイン電極は、前記酸化インジウムガリウム亜鉛層と接するチタン膜を有していることを特徴とする。
【００１６】
本発明の第１０の局面は、本発明の第１または２の局面において、前記酸化物半導体層は微結晶酸化物半導体層からなることを特徴とする。
【００１７】
本発明の第１１の局面は、画像を表示するアクティブマトリクス型の表示装置であって、
請求項１に記載の薄膜トランジスタと、
下部電極と、上部電極と、前記下部電極と前記上部電極との間に形成された絶縁膜とを含む補助容量部と、
前記請求項１に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項１に記載の薄膜トランジスタの前記ゲート電極の形成時に形成された電極であり、
前記上部電極は、前記請求項１に記載の薄膜トランジスタの前記ソース電極および前記ドレイン電極の形成時に形成された電極であり、
前記絶縁膜は、前記請求項１に記載の薄膜トランジスタのゲート絶縁膜の成膜時に成膜された絶縁膜であることを特徴とする。
【００１８】
本発明の第１２の局面は、画像を表示するアクティブマトリクス型の表示装置であって、
請求項２に記載の薄膜トランジスタと、
下部電極と、上部電極と、前記下部電極と前記上部電極との間に形成された絶縁膜とを含む補助容量部と、
前記請求項２に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項２に記載の薄膜トランジスタの前記ゲート電極の形成時に形成された電極であり、
前記上部電極は、前記請求項２に記載の薄膜トランジスタの前記ソース電極および前記ドレイン電極の形成時に形成された電極であり、
前記絶縁膜は、前記請求項２に記載の薄膜トランジスタのゲート絶縁膜の成膜時に成膜された絶縁膜であることを特徴とする。
【００１９】
本発明の第１３の局面は、本発明の第１１または１２の局面において、
前記請求項１または２に記載の薄膜トランジスタは、請求項６に記載の薄膜トランジスタであり、
前記補助容量部の絶縁膜は、前記第２の薄膜トランジスタのゲート絶縁膜の成膜時に成膜された第１の絶縁膜を含み、
前記交差部は、前記第１の絶縁膜と、前記請求項６に記載の薄膜トランジスタのエッチングストッパ層の成膜時に成膜された第２の絶縁膜とを含むことを特徴とする。
【００２０】
本発明の第１４の局面は、本発明の第１１または１２の局面において、
前記コンタクト部において、前記ゲート電極と前記ソース電極または前記ドレイン電極のいずれかとを電気的に接続する接続電極は透明金属膜からなることを特徴とする。
【発明の効果】
【００２１】
上記第１の局面によれば、第１の領域よりも抵抗値が高い第２の領域は、ソース電極とドレイン電極とによって挟まれたチャネル領域だけでなく、チャネル層のチャネル幅方向の端部にも広がっている。これにより、チャネル幅方向の端部を流れるオフ電流が減少するので、薄膜トランジスタのオフ電流を低減することができる。また、層間絶縁層を有するボトムコンタクト構造のボトムゲート型薄膜トランジスタにおいて、チャネル幅方向の端部を流れるオフ電流が減少するので、薄膜トランジスタのオフ電流をより一層低減することができる。さらに、ソース電極およびドレイン電極は、平面視においてゲート電極と重なることにより、ゲート電極に印加されたゲート電圧によってチャネル層に高濃度キャリア層が形成される。これにより、ソース電極およびドレイン電極は、チャネル層とオーミック接触する。
【００２２】
上記第２の局面によれば、第１の領域よりも抵抗値が高い第２の領域は、ソース電極とドレイン電極とによって挟まれたチャネル領域だけでなく、チャネル層のチャネル幅方向の端部にも広がっている。これにより、チャネル幅方向の端部を流れるオフ電流が減少するので、薄膜トランジスタのオフ電流を低減することができる。また、層間絶縁層を有するボトムコンタクト構造のボトムゲート型薄膜トランジスタにおいて、チャネル幅方向の端部を流れるオフ電流が減少するので、薄膜トランジスタのオフ電流をより一層低減することができる。さらに、ソース電極およびドレイン電極は、平面視においてゲート電極と重ならないことにより、ソース電極およびドレイン電極と、ゲート電極とによって形成される寄生容量が小さくなる。これにより、薄膜トランジスタの動作速度を速くすることができる。
【００２３】
上記第３の局面によれば、チャネル層の第１の領域が、平面視においてゲート電極と重なるので、薄膜トランジスタはオフセット状態にならずに正常に動作する。
【００２４】
上記第４の局面によれば、ソース電極とドレイン電極のいずれか一方は、平面視においてゲート電極と重なるように形成され、他方はゲート電極と重ならないように形成される。これにより、薄膜トランジスタの寄生容量を、ソース電極およびドレイン電極がゲート電極と重なっている薄膜トランジスタの寄生容量の約半分にすることができる。
【００２５】
上記第５の局面によれば、チャネルエッチ構造のボトムゲート型薄膜トランジスタにおいて、チャネル幅方向の端部を流れるオフ電流が減少するので、薄膜トランジスタのオフ電流を低減することができる。
【００２６】
上記第６の局面によれば、エッチストッパ構造のボトムゲート型薄膜トランジスタにおいて、チャネル幅方向の端部を流れるオフ電流が減少するので、薄膜トランジスタのオフ電流を低減することができる。
【００２７】
上記第７の局面によれば、ボトムコンタクト構造のボトムゲート型薄膜トランジスタにおいて、チャネル幅方向の端部を流れるオフ電流が減少するので、薄膜トランジスタのオフ電流を低減することができる。
【００２８】
上記第８の局面によれば、チャネル層およびチャネル幅は、オフ電流が所定値よりも小さくなる組合せの中から選択されるので、オフ電流が所定値よりも小さく、かつ所望の大きさの薄膜トランジスタの設計が容易になる。
【００２９】
上記第９の局面によれば、酸化インジウムガリウム亜鉛層はチタン膜によって還元されやすいので、第１の領域が形成されやすくなる。これにより、チャネル長が短くなるので、薄膜トランジスタのオン電流が大きくなる。
【００３０】
上記第１０の局面によれば、酸化物半導体層は微結晶半導体層からなるので、薄膜トランジスタのオン電流が大きくなる。
【００３１】
上記第１１および１２の局面によれば、表示装置には、第１または第２の局面に係る薄膜トランジスタの構成要素の形成時に、補助容量部の下部電極、上部電極、および下部電極と上部電極によって挟まれた絶縁膜が同時に形成される。
【００３２】
上記第１３の局面によれば、第６の局面に係る薄膜トランジスタにはエッチングストッパ層が形成されている。このため、交差部では、エッチングストッパ層を第２の絶縁膜として第１の絶縁膜とともに利用することにより、電極間の寄生容量を小さくすることができる。また、補助容量部では、エッチングストッパ層を除去することにより、キャパシタの容量を減少させないようにすることができる。
【００３３】
上記第１４の局面によれば、接続電極は透明金属膜からなるので、画素電極と同時に接続電極を形成することができる。これにより、表示装置の製造プロセスを簡略化することができる。
【図面の簡単な説明】
【００３４】
【図１】（ａ）は、第１の実施形態に係る液晶表示装置に含まれる第１のボトムゲート型ＴＦＴの平面図であり、（ｂ）は、（ａ）に示す切断線Ａ−Ａに沿った第１のボトムゲート型ＴＦＴの断面図である。
【図２】（ａ）は、ソース電極およびドレイン電極の幅がチャネル層の幅と同じＴＦＴにおいて、チャネル幅方向の端部を流れるオフ電流の経路を示す図であり、図２（ｂ）は、図１に示すＴＦＴにおいて、チャネル幅方向の端部を流れるオフ電流の経路を示す図である。
【図３】（ａ）は、第１の実施形態に係る液晶表示装置に含まれる第２のボトムゲート型ＴＦＴの平面図であり、（ｂ）は、（ａ）に示す切断線Ｂ−Ｂに沿った第２のボトムゲート型ＴＦＴの断面図である。
【図４】（ａ）〜（ｃ）は、図１に示すＴＦＴにおいて、低抵抗領域が形成される様子を示す断面図である。
【図５】図１（ｂ）に示すＴＦＴの構成と図３（ｂ）に示すＴＦＴの構成とを比較した断面図である。
【図６】図１（ａ）および図１（ｂ）に示すＴＦＴのトランジスタ特性を示す図である。
【図７】第１の実施形態に係る液晶表示装置の画素部のスイッチング素子として使用可能なＴＦＴのチャネル長およびチャネル幅の範囲を示す図である。
【図８】第１の実施形態に係る液晶表示装置の駆動回路を構成するＴＦＴとして使用可能なチャネル長およびチャネル幅の範囲を示す図である。
【図９】（ａ）は、チャネル長１０μｍ、チャネル幅１００μｍのＴＦＴの平面図であり、（ｂ）は、チャネル長およびチャネル幅が１０μｍのＴＦＴを並列に接続した回路を示す図である。
【図１０】図１に示すＴＦＴ、図３に示すＴＦＴ、補助容量部、交差部およびコンタクト部を含む液晶表示装置の各製造工程を示す工程断面図である。
【図１１】図１に示すＴＦＴ、図３に示すＴＦＴ、補助容量部、交差部およびコンタクト部を含む液晶表示装置の各製造工程を示す工程断面図である。
【図１２】図１に示すＴＦＴ、図３に示すＴＦＴ、補助容量部、交差部およびコンタクト部を含む液晶表示装置の各製造工程を示す工程断面図である。
【図１３】（ａ）は、第２の実施形態に係る液晶表示装置に含まれる第３のボトムゲート型ＴＦＴの構成を示す平面図であり、（ｂ）は、（ａ）に示す切断線Ｃ−Ｃに沿った第３のボトムゲート型ＴＦＴの断面図である。
【図１４】（ａ）は、第２の実施形態に係る液晶表示装置に含まれる第４のボトムゲート型ＴＦＴの構成を示す平面図であり、（ｂ）は、（ａ）に示す切断線Ｄ−Ｄに沿った第４のボトムゲート型ＴＦＴの断面図である。
【図１５】第２の実施形態に係る液晶表示装置の駆動回路を構成するＴＦＴとして使用可能なチャネル長およびチャネル幅の範囲を示す図である。
【図１６】図１３に示すＴＦＴ、図１４に示すＴＦＴ、補助容量部、交差部およびコンタクト部を含む液晶表示装置の各製造工程を示す工程断面図である。
【図１７】図１３に示すＴＦＴ、図１４に示すＴＦＴ、補助容量部、交差部およびコンタクト部を含む液晶表示装置の各製造工程を示す工程断面図である。
【図１８】図１３に示すＴＦＴ、図１４に示すＴＦＴ、補助容量部、交差部およびコンタクト部を含む液晶表示装置の各製造工程を示す工程断面図である。
【図１９】（ａ）は、第３の実施形態に係る液晶表示装置に含まれる第５のボトムゲート型ＴＦＴの構成を示す平面図であり、（ｂ）は、（ａ）に示す切断線Ｅ−Ｅに沿った第５のボトムゲート型ＴＦＴの断面図である。
【図２０】（ａ）は、第３の実施形態に係る液晶表示装置に含まれる第６のボトムゲート型ＴＦＴの構成を示す平面図であり、（ｂ）は、（ａ）に示す切断線Ｆ−Ｆに沿った第６のボトムゲート型ＴＦＴの断面図である。
【図２１】図１９に示すＴＦＴ、図２０に示すＴＦＴ、補助容量部、交差部およびコンタクト部を含む液晶表示装置の各製造工程を示す工程断面図である。
【図２２】図１９に示すＴＦＴ、図２０に示すＴＦＴ、補助容量部、交差部およびコンタクト部を含む液晶表示装置の各製造工程を示す工程断面図である。
【図２３】（ａ）は、第４の実施形態に係る液晶表示装置に含まれる第７のボトムゲート型ＴＦＴの構成を示す平面図であり、（ｂ）は、（ａ）に示す切断線Ｇ−Ｇに沿った第７のボトムゲート型ＴＦＴの断面図である。
【図２４】（ａ）は、第４の実施形態に係る液晶表示装置に含まれる第８のボトムゲート型ＴＦＴの構成を示す平面図であり、（ｂ）は、（ａ）に示す切断線Ｈ−Ｈに沿った第８のボトムゲート型ＴＦＴの断面図である。
【図２５】図２３に示すＴＦＴ、図２４に示すＴＦＴ、補助容量部、交差部およびコンタクト部を含む液晶表示装置の各製造工程を示す工程断面図である。
【図２６】図２３に示すＴＦＴ、図２４に示すＴＦＴ、補助容量部、交差部およびコンタクト部を含む液晶表示装置の各製造工程を示す工程断面図である。
【図２７】図２３に示すＴＦＴ、図２４に示すＴＦＴ、補助容量部、交差部およびコンタクト部を含む液晶表示装置の各製造工程を示す工程断面図である。
【図２８】（ａ）は、図１に示すＴＦＴの変形例に係るＴＦＴの構成を示す平面図であり、（ｂ）は、（ａ）に示す切断線Ｉ−Ｉに沿った変形例に係るＴＦＴの構成を示す断面図である。
【発明を実施するための形態】
【００３５】
＜１．第１の実施形態＞
本発明の第１の実施形態に係る液晶表示装置について説明する。本実施形態に係る液晶表示装置には、２種類のＴＦＴが含まれている。そこで、まず各ＴＦＴの構成について説明する。
【００３６】
＜１．１  第１のＴＦＴの構成＞
図１（ａ）は、本実施形態に係る液晶表示装置に含まれる第１のボトムゲート型ＴＦＴ１００の平面図であり、図１（ｂ）は、図１（ａ）に示す切断線Ａ−Ａに沿った第１のボトムゲート型ＴＦＴ１００の断面図である。図１（ａ）および図１（ｂ）に示すＴＦＴ１００は、チャネルエッチ構造のＴＦＴともいわれる。図１（ａ）および図１（ｂ）を参照して、第１のボトムゲート型ＴＦＴ１００の構成を説明する。なお、以下の説明では、第１のボトムゲート型ＴＦＴ１００を単にＴＦＴ１００という。
【００３７】
ガラス基板等の絶縁基板１５上に、ゲート電極２０が形成されている。ゲート電極２０は、絶縁基板１５上に、膜厚１０〜１００ｎｍのチタン（Ｔｉ）膜（図示しない）、膜厚５０〜５００ｎｍのアルミニウム（Ａｌ）膜（図示しない）、膜厚５０〜３００ｎｍチタン膜（図示しない）を順に積層した積層金属膜により構成されている。なお、ゲート電極２０は、絶縁基板１５上にチタン膜および銅（Ｃｕ）膜を順に積層した積層金属膜により構成されていてもよい。
【００３８】
ゲート電極２０を含む絶縁基板１５の全体を覆うように、ゲート絶縁膜３０が形成されている。ゲート絶縁膜３０は、膜厚１００〜５００ｎｍの窒化シリコン（ＳｉＮｘ）膜（図示しない）上に、膜厚２０〜１００ｎｍの酸化シリコン（ＳｉＯ2）（図示しない）膜を積層した積層絶縁膜により構成されている。このように、窒化シリコン膜上に酸化シリコン膜を積層したのは、ゲート絶縁膜３０が、後述のチャネル層１４０になるＩＧＺＯ層から酸素を奪い取りにくくするためである。なお、ゲート絶縁膜３０は、例えば窒化シリコン膜および酸窒化シリコン膜を順に積層した積層絶縁膜、または酸化シリコン膜等の単層絶縁膜により構成されていてもよい。
【００３９】
平面視においてゲート電極２０を覆うように、ゲート絶縁膜３０の表面上に島状のチャネル層１４０が形成されている。チャネル層１４０は、インジウム（Ｉｎ）、ガリウム（Ｇａ）、亜鉛（Ｚｎ）および酸素（Ｏ）を含むＩＧＺＯ層からなる。
【００４０】
ＩＧＺＯ層の膜厚は、２０〜２００ｎｍ程度が好ましい。これは、以下の理由による。ＩＧＺＯ層の膜厚が２０ｎｍよりも薄くなると、ＴＦＴ１００のトランジスタ特性が不安定になり、また温度ストレスおよびゲート電圧ストレスによる閾値電圧のシフトが生じる。一方、膜厚が２００ｎｍよりも厚くなると、ゲート電圧による制御性が悪くなり、オフ電流（特にゲート電圧が０Ｖのときのオフ電流）が増大するからである。
【００４１】
本実施形態で用いられるＩＧＺＯ層の組成比を次式（１）に示す。
インジウム：ガリウム：亜鉛＝１：１：１  …  （１）
しかし、ＩＧＺＯ層の組成比は、次式（２）に示す場合であってもよく、またはその他の組成比であってもよい。
インジウム：ガリウム：亜鉛＝４：５：１  …  （２）
また、本実施形態で用いられるＩＧＺＯ層は非晶質膜であることが最も好ましいが、微結晶膜または多結晶膜等の結晶性膜であってもよい。微結晶膜である場合には、ＴＦＴ１００のオン抵抗が小さくなり、オン電流が大きくなる。
【００４２】
なお、ＴＦＴ１００のチャネル層１４０として使用可能な酸化物半導体は、ＩＧＺＯに限定されず、Ｉｎ−Ｚｎ−Ｏ系、Ｉｎ−Ｚｎ−Ｓｎ−Ｏ系、またはＩｎ−Ｚｎ−Ｓｉ−Ｏ系等であってもよい。具体的には、ＩＺＯ（酸化インジウム亜鉛）、ＩＴＯ（酸化インジウム錫）、ＺｎＯ（酸化亜鉛）、ＳｎＯ（酸化錫）、ＷＯ（酸化タングステン）、またはＩＯ（酸化インジウム）等であってもよい。
【００４３】
チャネル層１４０の上面に、所定の距離を隔てて左右に分離されたソース電極１６０ａおよびドレイン電極１６０ｂが配置されている。ソース電極１６０ａは、平面視においてゲート電極２０の左上面から左側のゲート絶縁膜３０上まで延在している。ドレイン電極１６０ｂは、平面視においてゲート電極２０の右上面から右側のゲート絶縁膜３０上まで延在している。
【００４４】
ソース電極１６０ａおよびドレイン電極１６０ｂは、例えば、膜厚１０〜１００ｎｍのチタン膜（図示しない）、膜厚５０〜４００ｎｍのアルミニウム膜（図示しない）、膜厚５０〜３００ｎｍのチタン膜（図示しない）を順に積層した積層金属膜により構成されている。このように、ソース電極１６０ａおよびドレイン電極１６０ｂを積層金属膜により構成したのは、以下の理由による。チタン膜の抵抗値が高いので、上下のチタン膜の間に抵抗値が低いアルミニウム膜を挟むことにより、ソース電極１６０ａおよびドレイン電極１６０ｂの抵抗値を低くすることができるからである。なお、ソース電極１６０ａおよびドレイン電極１６０ｂの抵抗値が高くてもよい場合には、ソース電極１６０ａおよびドレイン電極１６０ｂをチタン膜のみで構成してもよい。このことは、後述する各ＴＦＴでも同様であるので、後述するＴＦＴの説明では省略する。
【００４５】
また、チャネル層１４０と接するソース電極１６０ａおよびドレイン電極１６０ｂの表面にチタン膜が形成されているのは以下の理由による。チタン膜によって、チャネル層１４０になるＩＧＺＯ層から酸素が奪い取られると、ＩＧＺＯ層内に格子欠陥（酸素欠損）が形成される。格子欠陥が形成された領域は抵抗値が低い低抵抗領域（「第１の領域」ともいう）１４０ｂになる。このようにして、チャネル層１４０に低抵抗領域１４０ｂを形成するためである。
【００４６】
また、ソース電極１６０ａおよびドレイン電極１６０ｂは、チタン、アルミニウム、銅、タングステン（Ｗ）、モリブデン（Ｍｏ）、タンタル（Ｔａ）等の単層金属膜、アルミニウム−ネオジム（Ｎｄ）、チタン−アルミニウム、モリブデン−タングステン、インジウム−錫の単層合金膜、チタン膜上に銅膜を積層したり、チタン膜上にアルミニウム膜を積層したり、チタン膜上にモリブデン膜を積層したりした積層金属膜等によって構成されていてもよい。
【００４７】
ソース電極１６０ａおよびドレイン電極１６０ｂの幅（図１（ａ）の上下方向の長さ）は、チャネル層１４０の幅（図１（ａ）の上下方向の長さで、「チャネル幅」ともいう）よりも狭くなっている。また、チャネル層１４０には、ソース電極１６０ａおよびドレイン電極１６０ｂを囲むように低抵抗領域１４０ｂがそれぞれ形成されている。また、２つの低抵抗領域１４０ｂに挟まれたＩＧＺＯ層は、低抵抗領域１４０ｂよりも抵抗値が高い高抵抗領域（「第２の領域」ともいう）１４０ａとして残る。この場合、高抵抗領域１４０ａは、ソース電極１６０ａとドレイン電極１６０ｂとに挟まれた領域（チャネル領域）だけでなく、それらのチャネル幅方向の端部にまで広がっている。なお、図１（ａ）に示す矢線によって、チャネル幅の位置および長さを示す。また、チャネル幅の位置および長さは、後述する各ＴＦＴでも同様であるので、後述するＴＦＴの平面図にも、チャネル幅の位置および長さを示す矢線を記載する。
【００４８】
ソース電極１６０ａおよびドレイン電極１６０ｂを含む絶縁基板１５の全体を覆うように、パッシベーション膜７０が形成されている。パッシベーション膜７０は、膜厚５０〜５００ｎｍの酸化シリコン膜からなる。なお、パッシベーション膜７０が酸化シリコン膜からなる理由については後述する。
【００４９】
次に、ＴＦＴ１００において、チャネル幅方向の端部にまで広がる高抵抗領域１４０ａを形成することにより、オフ電流を低減できる理由を説明する。図２（ａ）は、ソース電極１１６０ａおよびドレイン電極１１６０ｂの幅がチャネル層１１４０の幅と同じＴＦＴ１０００において、チャネル幅方向の端部を流れるオフ電流の経路を示す図であり、図２（ｂ）は、ソース電極１６０ａおよびドレイン電極１６０ｂの幅がチャネル層１４０の幅よりも狭いＴＦＴ１００において、チャネル幅方向の端部を流れるオフ電流の経路を示す図である。図２（ａ）に示すＴＦＴ１０００では、低抵抗領域１１４０ｂはソース電極１１６０ａおよびドレイン電極１１６０ｂの端部に沿って端部とそれぞれ平行になるように形成され、左右の低抵抗領域１１４０ｂに挟まれた領域は高抵抗領域１１４０ａとして残り、左右の低抵抗領域１１４０ｂとともにチャネル層１１４０を構成する。この場合、高抵抗領域１１４０ａは、ソース電極１１６０ａおよびドレイン電極１１６０ｂをそれぞれ囲むように形成されていない。また、エッチングによってチャネル層１１４０を形成する際に、チャネル層１１４０のチャネル幅方向の端部がダメージを受け、そこに低抵抗領域（図示しない）が形成されやすい。チャネル層１１４０のチャネル幅方向の端部にこのような低抵抗領域が形成された場合、オフ電流は、ソース電極１１６０ａから、チャネル幅方向の端部の低抵抗領域を通ってドレイン電極１１６０ｂまで流れやすくなる。このため、ＴＦＴ１０００では、オフ電流が大きくなる。
【００５０】
しかし、図２（ｂ）に示すＴＦＴ１００では、ソース電極１６０ａおよびドレイン電極１６０ｂの幅がチャネル層１４０の幅よりも狭いので、ソース電極１６０ａおよびドレイン電極１６０ｂを囲むように、低抵抗領域１４０ｂがチャネル層１４０に形成される。これにより、高抵抗領域１４０ａは、ソース電極１６０ａとドレイン電極１６０ｂとに挟まれた領域だけでなく、チャネル幅方向の端部にまで広がる。図２（ｂ）に示すＴＦＴ１００においても、例えばチャネル層１４０のチャネル幅方向の端部にエッチング時のダメージによる低抵抗領域が形成されている場合、オフ電流が流れる経路は、ソース電極１６０ａから、低抵抗領域１４０ｂ、低抵抗領域１４０ｂに隣接する高抵抗領域１４０ａ、チャネル幅方向の端部に形成された低抵抗領域（図示しない）、ドレイン電極１６０ｂの近くの高抵抗領域１４０ａ、高抵抗領域１４０ａに隣接する低抵抗領域１４０ｂを順に通って、ドレイン電極１６０ｂに至る経路である。
【００５１】
ＴＦＴ１００では、チャネル層１４０のチャネル幅方向の端部にまで高抵抗領域１４０ａが広がっているので、上記経路を通って流れるオフ電流が減少する。これにより、ＴＦＴ１００のオフ電流を低減することができる。このチャネル幅方向の端部の高抵抗領域１４０ａは少しでも形成されていればオフ電流を低減する効果がある。なお、図２（ｂ）では、チャネル幅方向の端部の高抵抗領域１４０ａを強調するために、高抵抗領域１４０ａは実際よりも幅広く描かれている。また、チャネル幅方向の端部を流れるオフ電流の経路は、後述する各ＴＦＴでも同様であるので、後述するＴＦＴの説明では、オフ電流が流れる経路の説明を省略する。
【００５２】
また、ソース電極１６０ａの端部は、平面視においてゲート電極２０の左上面と重なるように配置され、ドレイン電極１６０ｂの端部は、平面視においてゲート電極２０の右上面と重なるように配置されている。このため、ゲート電極２０に所定の電圧が印加されれば、ゲート電極２０からの電界によってチャネル層１４０の低抵抗領域１４０ｂに高濃度電子層（高濃度キャリア層）が形成される。高濃度電子層が形成されることにより、ソース電極１６０ａおよびドレイン電極１６０ｂは、チャネル層１４０とオーミック接続される。
【００５３】
＜１．２  第２のＴＦＴの構成＞
図３（ａ）は、本実施形態に係る液晶表示装置に含まれる第２のボトムゲート型ＴＦＴ２００の平面図であり、図３（ｂ）は、図３（ａ）に示す切断線Ｂ−Ｂに沿った第２のボトムゲート型ＴＦＴ２００の断面図である。図３（ａ）および図３（ｂ）に示す第２のボトムゲート型ＴＦＴ２００は、チャネルエッチ構造のＴＦＴともいわれる。図３（ａ）および図３（ｂ）を参照して、第２のボトムゲート型ＴＦＴ２００の構成を説明する。なお、ＴＦＴ２００の構成要素のうち、図１（ａ）および図１（ｂ）に示すＴＦＴ１００の構成要素と構成および配置が同じ構成要素には、同じまたは対応する参照符号を付してその説明を省略する。また、以下の説明では、第２のボトムゲート型ＴＦＴ２００を単にＴＦＴ２００という。
【００５４】
絶縁基板１５上に形成されたゲート電極２０、ゲート絶縁膜３０およびチャネル層２４０の構成および配置は、ＴＦＴ１００のゲート電極２０、ゲート絶縁膜３０およびチャネル層１４０の構成および配置とそれぞれ同じであるので、それらの説明を省略する。なお、チャネル層２４０に形成される低抵抗領域２４０ｂおよび高抵抗領域２４０ａについては後述する。
【００５５】
平面視においてゲート電極２０と重ならないようにして、ゲート電極２０を挟むように形成されたソース電極２６０ａとドレイン電極２６０ｂとが配置されている。ソース電極２６０ａはチャネル層２４０の一端上から左側のゲート絶縁膜３０上まで延在している。ドレイン電極２６０ｂはチャネル層２４０の他端上から右側のゲート絶縁膜３０上まで延在している。なお、ソース電極２６０ａおよびドレイン電極２６０ｂを構成する積層金属膜は、ＴＦＴ１００のソース電極１６０ａおよびドレイン電極１６０ｂと同じであるので、それらの説明を省略する。
【００５６】
ソース電極２６０ａおよびドレイン電極２６０ｂの幅は、チャネル層２４０のチャネル幅よりも狭くなっている。また、チャネル層２４０には、ソース電極２６０ａおよびドレイン電極２６０ｂを囲むように低抵抗領域２４０ｂがそれぞれ形成されている。２つの低抵抗領域２４０ｂに挟まれたチャネル層２４０は高抵抗領域２４０ａとして残る。この場合、ソース電極２６０ａとドレイン電極２６０ｂとの間の距離が長くなった分だけ、高抵抗領域２４０ａは、ＴＦＴ１００の高抵抗領域１４０ａよりも長くなる。また、高抵抗領域２４０ａは、ソース電極２６０ａとドレイン電極２６０ｂとに挟まれたチャネル領域だけでなく、それらのチャネル幅方向の端部にまで広がっている。
【００５７】
さらに、ソース電極２６０ａおよびドレイン電極２６０ｂを含む絶縁基板１５の全体を覆うように、パッシベーション膜７０が形成されている。パッシベーション膜７０は、ＴＦＴ１００の場合と同じであるので、その説明を省略する。
【００５８】
このようなＴＦＴ２００では、ＴＦＴ１００の場合と同様に、チャネル層２４０のチャネル幅方向の端部にまで高抵抗領域２４０ａが広がっているので、チャネル幅方向の端部を流れるオフ電流が減少する。これにより、ＴＦＴ２００のオフ電流を低減することができる。このチャネル幅方向の端部の高抵抗領域２４０ａは少しでも形成されていればオフ電流を低減する効果がある。
【００５９】
ＴＦＴ１００の場合と異なり、ＴＦＴ２００では、ソース電極２６０ａとドレイン電極２６０ｂとの間の距離が、ゲート電極２０の長さよりも長くなっている。これにより、平面視において、ソース電極２６０ａおよびドレイン電極２６０ｂは、ゲート電極２０とそれぞれ重ならないので、ＴＦＴ２００の寄生容量が小さくなる。
【００６０】
また、ＴＦＴ１００の場合と異なり、ＴＦＴ２００では、ソース電極２６０ａおよびドレイン電極２６０ｂは、平面視においてゲート電極２０と重ならない。このため、チャネル層２４０に形成される低抵抗領域２４０ｂがゲート電極２０の上方まで延びていなければ、ＴＦＴ２００はオフセット状態になる。この状態で、ゲート電極２０に所定の電圧を印加しても、ＴＦＴ２００はオンしない。そこで、ＴＦＴ２００では、ソース電極２６０ａおよびドレイン電極２６０ｂとゲート電極２０との間の間隔をそれぞれ狭くする。これにより、チャネル層２４０の低抵抗領域２４０ｂがゲート電極２０の上方まで延びるので、ＴＦＴ２００はオフセット状態になることなく正常に動作する。
【００６１】
＜１．３  チャネル層内の低抵抗領域とオフ電流＞
ＴＦＴ１００を例に挙げて、ソース電極１６０ａおよびドレイン電極１６０ｂの周囲のチャネル層１４０に、ソース電極１６０ａおよびドレイン電極１６０ｂを囲むように低抵抗領域１４０ｂが形成されるメカニズムを説明する。図４（ａ）〜図４（ｃ）は、ＴＦＴ１００において、低抵抗領域１４０ｂが形成される様子を示す断面図である。
【００６２】
まず、図４（ａ）に示すように、チャネル層１４０を構成するＩＧＺＯ層１４１の表面にソース電極１６０ａおよびドレイン電極１６０ｂが形成されている。ソース電極およびドレイン電極１６０ｂはいずれも、チタン膜１６１、アルミニウム膜１６２、チタン膜１６３を順に積層した積層金属膜により構成されている。
【００６３】
図４（ｂ）に示すように、パッシベーション膜７０の成膜後に行うアニールにより、ソース電極１６０ａおよびドレイン電極１６０ｂの下面のチタン膜１６１は、ＩＧＺＯ層１４１から酸素を奪い取る。酸素を奪い取られることによって、ソース電極１６０ａおよびドレイン電極１６０ｂの下面と接するＩＧＺＯ層１４１に格子欠陥（酸素欠損）が生じ、ＩＧＺＯ層１４１は低抵抗領域１４０ｂになる。
【００６４】
さらに、アニールを継続すれば、図４（ｃ）に示すように、ソース電極１６０ａおよびドレイン電極１６０ｂの周囲のＩＧＺＯ層１４１に含まれる酸素がチタン膜１６１との界面に順に移動し、チタン膜１６１に奪い取られる。チタン膜１６１はＩＧＺＯ層１４１から奪い取った酸素により酸化される。このようにして、チタン膜１６１は、その下部のＩＧＺＯ層１４１だけでなく、さらにソース電極１６０ａおよびドレイン電極１６０ｂの周囲のＩＧＺＯ層１４１からも酸素を奪い取る。その結果、低抵抗領域１４０ｂはソース電極１６０ａおよびドレイン電極１６０ｂの周囲のＩＧＺＯ層１４１にまで広がる。一方、酸素を奪い取られなかったＩＧＺＯ層１４１は、高抵抗領域１４０ａとして残る。
【００６５】
このようにして、ＩＧＺＯ層１４１内には、ソース電極１６０ａおよびドレイン電極１６０ｂの周囲に低抵抗領域１４０ｂが形成され、２つの低抵抗領域１４０ｂの外側の領域に高抵抗領域１４０ａが残る。
【００６６】
その結果、図１（ａ）に示すように、ＴＦＴ１００のソース電極１６０ａおよびドレイン電極１６０ｂの幅を、チャネル層１４０のチャネル幅よりも狭くすれば、低抵抗領域１４０ｂはソース電極１６０ａおよびドレイン電極１６０ｂをそれぞれ囲むように形成され、２つの低抵抗領域１４０ｂに挟まれた領域は高抵抗領域１４０ａとして残る。
【００６７】
なお、ＩＧＺＯ層１４１と接するチタン膜１６１の表面は酸化されて酸化チタン（ＴｉＯ2）になるので、ソース電極１６０ａおよびドレイン電極１６０ｂとチャネル層１４０とのコンタクト抵抗値は低くなる。
【００６８】
＜１．４  第１のＴＦＴおよび第２のＴＦＴの構成の比較＞
図５は、図１（ｂ）に示すＴＦＴ１００の構成と図３（ｂ）に示すＴＦＴ２００の構成とを比較した断面図である。上述のように、ＴＦＴ１００では、ソース電極１６０ａおよびドレイン電極１６０ｂは、平面視においてゲート電極２０と重なるように形成される。これに対して、ＴＦＴ２００では、ソース電極２６０ａおよびドレイン電極２６０ｂは平面視においてゲート電極２０と重ならないように形成される。
【００６９】
そこで、図５に示すように、ＴＦＴ１００とＴＦＴ２００のチャネル長を同じ長さにした場合、ＴＦＴ１００のゲート長はＴＦＴ２００のゲート長よりも長くなる。このため、ＴＦＴ１００では、ソース電極１６０ａおよびドレイン電極１６０ｂはゲート電極２０と重なり、寄生容量が大きくなる。これに対し、ＴＦＴ２００では、ソース電極２６０ａおよびドレイン電極２６０ｂは、ゲート電極２０と重ならないので、寄生容量が小さくなる。これにより、ＴＦＴ２００のオン／オフ動作が速くなる。そこで、液晶表示装置において、ＴＦＴ１００は、例えば画素部のスイッチングとして使用され、ＴＦＴ２００は、例えばソースドライバおよびゲートドライバ（以下、まとめて「駆動回路」という）を構成するＴＦＴとして使用される。
【００７０】
＜１．５  画素部に使用されるＴＦＴのオフ電流＞
図６は、図１（ａ）および図１（ｂ）に示すＴＦＴ１００のトランジスタ特性を示す図である。図６に示すトランジスタ特性は、チャネル長が４μｍ、チャネル幅が９μｍのＴＦＴと、チャネル長が６μｍ、チャネル幅が９μｍのＴＦＴについて測定した特性である。
【００７１】
図６からわかるように、チャネル長が６μｍのＴＦＴでは、ゲート電圧として−１５Ｖを印加した場合に、ソース／ドレイン電極間に流れるオフ電流は１ｐＡ／μｍ以下である。これに対して、チャネル長が４μｍのＴＦＴでは、オフ電流は数百ｎＡ／μｍと非常に大きくなる。このように、ＴＦＴのオフ電流は、チャネル長およびチャネル幅によって大きく異なる。なお、以下では、オフ電流とは、ＴＦＴがオフ状態のときに、ソース／ドレイン電極間に流れる電流をチャネル幅で割った値、すなわちオフ状態のときにチャネル幅１μｍあたりに流れる電流をいう。
【００７２】
そこで、オフ電流を測定するために、チャネル長およびチャネル幅を変えたＴＦＴを複数個準備し、各ＴＦＴについてオフ電流を測定する。オフ電流の測定は、準備した各ＴＦＴについて、ゲート電極に−１５Ｖ、ソース／ドレイン電極間に１０Ｖを印加して行う。
【００７３】
図７は、本実施形態に係る液晶表示装置の画素部のスイッチング素子として使用可能なＴＦＴのチャネル長およびチャネル幅の範囲を示す図である。具体的には、図７は、上記測定条件でオフ電流を測定したとき、オフ電流が１ｐＡ／μｍ以下になるＴＦＴのチャネル長およびチャネル幅の範囲を示す。このオフ電流の測定条件は、ＴＦＴを、液晶表示装置の画素部のスイッチング素子として使用する場合を想定した条件である。
【００７４】
図７から、例えばチャネル長が３μｍ、チャネル幅が４μｍのＴＦＴでは、オフ電流は１ｐＡ／μｍ以下になることがわかる。このようなＴＦＴを液晶表示装置のスイッチング素子として使用すれば、画素容量の信号電圧の低下を抑制することができる。これにより、表示される画像を高品位に保つことができる。
【００７５】
＜１．６  駆動回路に使用されるＴＦＴのオフ電流＞
図８は、本実施形態に係る液晶表示装置の駆動回路を構成するＴＦＴとして使用可能なチャネル長およびチャネル幅の範囲を示す図である。図７の場合と同様に、チャネル長およびチャネル幅が異なる複数個のＴＦＴについて、ゲート電極に０Ｖ、ソース／ドレイン電極間に１０Ｖを印加し、そのときのオフ電流を測定する。図８は、このようにして測定したオフ電流が１００ｐＡ／μｍ以下になるＴＦＴのチャネル長およびチャネル幅の範囲を示す。この測定条件は、ＴＦＴを、液晶表示装置の駆動回路構成するＴＦＴとして使用する場合を想定した条件である。
【００７６】
図８から、例えば、チャネル長が１０μｍ、チャネル幅が１００μｍのＴＦＴのオフ電流は１００ｐＡよりも大きくなる。しかし、チャネル長を変えずに、チャネル幅だけを１０μｍにしたＴＦＴのオフ電流は１００ｐＡ／μｍ以下になる。このことから、チャネル長とチャネル幅がいずれも１０μｍのＴＦＴを並列に１０個接続した回路のオフ電流は１００ｐＡ以下になることがわかる。そこで、チャネル長が１０μｍ、チャネル幅が１００μｍのＴＦＴを、チャネル長が１０μｍ、チャネル幅が１０μｍのＴＦＴを並列に１０個接続した回路で置き換えることにより、オフ電流を１００ｐＡ以下にすることができる。
【００７７】
図９（ａ）は、チャネル長１０μｍ、チャネル幅１００μｍのＴＦＴの平面図であり、図９（ｂ）は、チャネル長およびチャネル幅が１０μｍのＴＦＴを並列に接続した回路を示す図である。図９（ａ）に示すＴＦＴは、チャネル幅が１００μｍであることを除いて、広く知られた構成のＴＦＴであるため、その説明を省略する。
【００７８】
ＴＦＴを並列に接続した回路では、図９（ｂ）に示すように、平行に配置されたゲート電極２０上を横断するように延びるチャネル層１４０が形成されている。ゲート電極２０を挟んでその左右のチャネル層１４０上にソース電極１６０ａとドレイン電極１６０ｂとが交互に形成されている。ソース電極１６０ａおよびドレイン電極１６０ｂは、それぞれ隣接するＴＦＴのソース電極１６０ａおよびドレイン電極１６０ｂにもなるように形成されている。このようにして形成された各ＴＦＴは、チャネル長およびチャネル幅がいずれも１０μｍのＴＦＴである。１０個のＴＦＴについて、ゲート電極同士、ソース電極同士、およびドレイン電極同士をそれぞれ互いに接続することによって形成された回路のオフ電流は、チャネル長１０μｍ、チャネル幅１００μｍのＴＦＴのオフ電流よりも低減され、１ｐＡ／μｍ以下になる。このような回路を用いて、液晶表示装置の画素部を駆動する駆動回路を構成すれば、駆動回路の消費電力を低減することができる。
【００７９】
＜１．７  液晶表示装置の製造方法＞
図１（ａ）および図１（ｂ）に示すＴＦＴ１００、並びに、図３（ａ）および図３（ｂ）に示すＴＦＴ２００を含む液晶表示装置の製造方法を説明する。図１０〜図１２は、ＴＦＴ１００、ＴＦＴ２００、補助容量部、ゲート電極とソース電極との交差部（以下、「交差部」という）、および、ゲート電極とソース電極とのコンタクト部（以下、「コンタクト部」という）を含む液晶表示装置の各製造工程を示す工程断面図である。
【００８０】
絶縁基板１５上に、例えばスパッタリング法を用いて、チタン膜（図示しない）、アルミニウム膜（図示しない）、チタン膜（図示しない）の順に連続して成膜し、積層金属膜を形成する。次に、積層金属膜の表面に、フォトリソグラフィ法を用いてレジストパターン（図示しない）を形成する。レジストパターンをマスクにして、積層金属膜を上から順にウエットエッチング法によりエッチングする。これにより、図１０（ａ）に示すように、ＴＦＴ１００およびＴＦＴ２００の各ゲート電極２０、および補助容量部の下部電極２５が形成される。また、交差部およびコンタクト部にも、それぞれゲート電極２０が形成される。
【００８１】
次に、ゲート電極２０を含む絶縁基板１５の全体を覆うように、プラズマ化学気相成長法（Chemical Vapor Deposition：以下、「プラズマＣＶＤ法」という）を用いて、窒化シリコン膜（図示しない）および酸化シリコン膜（図示しない）を連続して成膜し、ゲート絶縁膜３０を形成する。これにより、ＴＦＴ１００およびＴＦＴ２００の各ゲート電極２０、補助容量部の下部電極２５、並びに、交差部およびコンタクト部のゲート電極２０がゲート絶縁膜３０によって覆われる。
【００８２】
ゲート絶縁膜３０の表面に、ＤＣスパッタリング法を用いて、インジウム、ガリウム、亜鉛および酸素を含むＩＧＺＯ膜（図示しない）を成膜する。ＩＧＺＯ膜は、酸化インジウム（Ｉｎ2Ｏ3）と酸化ガリウム（Ｇａ2Ｏ3）と酸化亜鉛（ＺｎＯ）をそれぞれ等モルで混合して焼結したターゲットを用い、ＤＣ（Direct Current）スパッタリング法により成膜する。ＩＧＺＯ膜の膜厚は２０〜２００ｎｍである。
【００８３】
次に、ＩＧＺＯ膜の表面にレジストパターン（図示しない）を形成し、レジストパターンをマスクとしてＩＧＺＯ膜をドライエッチング法によりエッチングする。これにより、図１０（ｂ）に示すように、ＴＦＴ１００、２００の各ゲート電極２０をそれぞれ覆うように、島状のチャネル層１４０、２４０が形成される。
【００８４】
チャネル層１４０、２４０を含む絶縁基板１５の全体を覆うようにソースメタル膜（図示しない）を成膜する。ソースメタル膜は、スパッタリング法を用いて、チタン膜（図示しない）、アルミニウム膜（図示しない）、チタン膜（図示しない）を連続して成膜した積層金属膜からなる。
【００８５】
次に、フォトリソグラフィ法を用いて、平面視において各ゲート電極を挟むようにレジストパターン（図示しない）を形成する。レジストパターンをマスクにして、ウエットエッチング法により、ソースメタル膜をエッチングする。
【００８６】
これにより、図１１に示すように、ＴＦＴ１００では、平面視においてゲート電極２０の左上面と重なり、さらに左側のゲート絶縁膜３０上まで延在するソース電極１６０ａと、平面視においてゲート電極２０の右上面と重なり、さらに右側のゲート絶縁膜３０上まで延在するドレイン電極１６０ｂとが形成される。ＴＦＴ２００では、平面視においてゲート電極２０と重ならないようにしてチャネル層２４０の一端を覆い、さらに左側のゲート絶縁膜３０上まで延在するソース電極２６０ａと、平面視においてゲート電極２０と重ならないようにしてチャネル層２４０の他端を覆い、さらに右側のゲート絶縁膜３０上まで延在するドレイン電極２６０ｂとが形成される。
【００８７】
また、補助容量部では、ゲート絶縁膜３０を間に挟んで下部電極２５を覆うように上部電極２６６が形成される。交差部では、ゲート絶縁膜３０を間に挟んでゲート電極２０を覆うようにソース電極１６０ａが形成される。コンタクト部では、ゲート絶縁膜３０を間に挟んでゲート電極２０を半分だけ覆うようにソース電極１６０ａが形成される。
【００８８】
図１２に示すように、ソース電極１６０ａ、２６０ａおよびドレイン電極１６０ｂ、２６０ｂを含む絶縁基板１５の全体を覆うように、プラズマＣＶＤ法を用いて、パッシベーション膜７０を成膜する。パッシベーション膜７０は酸化シリコン膜からなることが好ましい。次に、温度２５０〜３５０℃の大気雰囲気中で、０．５〜２時間のアニールを行う。アニールにより、チャネル層１４０、２４０となるＩＧＺＯ層から酸素が脱離し、ＩＧＺＯ層内に格子欠陥が形成される。これにより、チャネル層１４０に、ソース電極１６０ａおよびドレイン電極１６０ｂを囲むようにそれぞれ低抵抗領域１４０ｂが形成される。２つの低抵抗領域１４０ｂに挟まれたチャネル層１４０の中央およびチャネル幅方向の端部に高抵抗領域１４０ａが残る。ＴＦＴ２００でも同様にして、チャネル層２４０に、ソース電極２６０ａおよびドレイン電極２６０ｂを囲むようにそれぞれ低抵抗領域２４０ｂが形成される。２つの低抵抗領域２４０ｂに挟まれたチャネル層２４０の中央およびチャネル幅方向の端部に高抵抗領域２４０ａが残る。このようにして、高抵抗領域１４０ａ、２４０ａは、チャネル層１４０、２４０のチャネル幅方向の端部にまで広がるので、チャネル幅方向の端部を流れるオフ電流が減少する。これにより、ＴＦＴ１００、２００のオフ電流を低減することができる。なお、アニールは、大気雰囲気中に限らず、酸素を含む雰囲気中で行ってもよい。
【００８９】
また、アニールを行うことによって、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧を与えたときの閾値電圧のシフトが抑制されるので、ＴＦＴ１００、２００の信頼性が高くなる。
【００９０】
また、ＩＧＺＯ層と接するソース電極１６０ａ、２６０ａおよびドレイン電極１６０ｂ、２６０ｂのチタン膜は酸化され、その表面に酸化チタン層が形成される。これにより、ソース電極１６０ａおよびドレイン電極１６０ｂとチャネル層１４０とのコンタクト抵抗値、および、ソース電極２６０ａおよびドレイン電極２６０ｂとチャネル層２４０とのコンタクト抵抗値が低くなる。このことは、後述する各ＴＦＴの製造方法でも同様であるので、後述する各ＴＦＴの説明では省略する。
【００９１】
次に、パッシベーション膜７０上に感光性樹脂を滴下することにより、感光性樹脂膜８０を成膜する。フォトリソグラフィ法を用いて、コンタクト部上の感光性樹脂膜８０を露光・現像し、ゲート電極２０に到達するコンタクトホール９０を開孔する。これにより、コンタクトホール９０内に、ゲート電極２０およびソース電極１６０ａの表面が露出される。次に、コンタクトホール９０内を含む絶縁基板１５の全体を覆うように、スパッタリング法を用いてＩＴＯ等の透明金属膜（図示しない）を成膜する。次に、透明金属膜をエッチングし、コンタクトホール９０内に接続電極９１を残す。コンタクト部のコンタクトホール９０内では、ゲート電極２０とソース電極１６０ａが接続電極９１によって電気的に接続される。同時に、画素部の感光性樹脂膜上に画素電極（図示しない）が形成される。これにより、液晶表示装置の製造プロセスを簡略化することができる。このようにして、ＴＦＴ１００、ＴＦＴ２００、補助容量部、交差部およびコンタクト部を含む液晶表示装置が形成される。
【００９２】
なお、上記説明では、コンタクト部において、ゲート電極２０とソース電極１６０ａとが電気的接続されているが、ゲート電極２０とドレイン電極１６０ｂとが電気的に接続されていてもよい。また、交差部において、ゲート電極２０とソース電極１６０ａとが交差しているが、ゲート電極２０とドレイン電極１６０ｂとが交差していてもよい。このことは、後述する各ＴＦＴの製造方法でも同様であるので、後述する各ＴＦＴの説明では省略する。
【００９３】
＜１．８  効果＞
第１の実施形態によれば、ＴＦＴ１００において、高抵抗領域１４０ａ、２４０ａは、ソース電極１６０ａ、２６０ａとドレイン電極１６０ｂ、２６０ｂとによって挟まれたチャネル領域だけでなく、チャネル層１４０、２４０のチャネル幅方向の端部にまで広がっているので、チャネル幅方向の端部を流れるオフ電流が減少する。ＴＦＴ２００の場合も同様に、チャネル幅方向の端部を流れるオフ電流が減少する。これにより、ＴＦＴ１００、２００のオフ電流を低減することができる。
【００９４】
ＴＦＴ２００では、ソース電極２６０ａおよびドレイン電極２６０ｂは、平面視においてゲート電極２０と重ならないので、ソース電極２６０ａとゲート電極２０、および、ドレイン電極２６０ｂとゲート電極２０とによってそれぞれ形成される寄生容量を小さくできる。これにより、ＴＦＴ２００の動作速度を速くすることができる。
【００９５】
１個のＴＦＴのオフ電流が所定値よりも大きい場合には、オフ電流が所定値よりも小さくなるチャネル長およびチャネル幅のＴＦＴを並列に複数個接続することによって、オフ電流を所定値以下にすることができる。
【００９６】
パッシベーション膜７０の形成後にアニールを行うことにより、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ１００、２００の信頼性が高くなる。
【００９７】
＜２．第２の実施形態＞
本発明の第２の実施形態に係る液晶表示装置について説明する。本実施形態に係る液晶表示装置には、２種類のＴＦＴが含まれている。そこで、まず各ＴＦＴの構成について説明する。
【００９８】
＜２．１  第３のＴＦＴの構成＞
図１３（ａ）は、本実施形態に係る液晶表示装置に含まれる第３のボトムゲート型ＴＦＴ３００の構成を示す平面図であり、図１３（ｂ）は、図１３（ａ）に示す切断線Ｃ−Ｃに沿った第３のボトムゲート型ＴＦＴ３００の断面図である。図１３（ａ）および図１３（ｂ）に示す第３のボトムゲート型ＴＦＴ３００は、エッチストッパ構造のＴＦＴともいわれる。図１３（ａ）および図１３（ｂ）を参照して、第３のボトムゲート型ＴＦＴ３００の構成を説明する。以下の説明では、第３のボトムゲート型ＴＦＴ３００をＴＦＴ３００という。なお、ＴＦＴ３００の構成要素のうち、図１（ａ）および図１（ｂ）図に示すＴＦＴ１００の構成要素と構成および配置が同じ構成要素については、同じまたは対応する参照符号を付してその説明を省略する。
【００９９】
絶縁基板１５上に形成されたゲート電極２０、ゲート絶縁膜３０およびチャネル層３４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層３４０に形成される低抵抗領域３４０ｂおよび高抵抗領域３４０ａについては後述する。
【０１００】
チャネル層３４０、および、チャネル層３４０によって覆われていないゲート電極２０とゲート絶縁膜３０とを覆うように、膜厚５０〜４００ｎｍのエッチングストッパ層３５０が形成されている。エッチングストッパ層３５０には、平面視においてゲート電極２０の左上面および右上面と重なる位置にコンタクトホール３５５がそれぞれ開孔されている。エッチングストッパ層３５０は、アニールの際に、チャネル層３４０となるＩＧＺＯ層に酸素を供給して格子欠陥を修復することが可能な酸化シリコン膜からなることが好ましい。
【０１０１】
２つのコンタクトホール３５５に挟まれたエッチングストッパ層３５０の上面に、所定の距離を隔てて分離されたソース電極３６０ａとドレイン電極３６０ｂとが配置されている。ソース電極３６０ａは２つのコンタクトホール３５５に挟まれたエッチングストッパ層３５０の左上面から左側のコンタクトホール３５５を通って左側のエッチングストッパ層３５０上まで延在し、コンタクトホール３５５でチャネル層３４０の低抵抗領域３４０ｂと電気的に接続されている。ドレイン電極３６０ｂはエッチングストッパ層３５０の右上面から右側のコンタクトホール３５５を通って右側のエッチングストッパ層３５０上まで延在し、コンタクトホール３５５でチャネル層３４０の低抵抗領域３４０ｂと電気的に接続されている。このように、ソース電極３６０ａおよびドレイン電極３６０ｂは、図１（ａ）および図１（ｂ）に示すＴＦＴ１００のソース電極１６０ａおよびドレイン電極１６０ｂと異なり、エッチングストッパ層３５０上に延在している。なお、ソース電極３６０ａおよびドレイン電極３６０ｂも積層金属膜によって構成されているが、積層金属膜の構成はソース電極１６０ａおよびドレイン電極１６０ｂと同じであるので、それらの説明を省略する。
【０１０２】
ソース電極３６０ａおよびドレイン電極３６０ｂの幅は、チャネル層３４０のチャネル幅よりも狭くなっている。また、チャネル層３４０には、それぞれソース電極３６０ａおよびドレイン電極３６０ｂを囲むように低抵抗領域３４０ｂが形成されている。２つの低抵抗領域３４０ｂに挟まれたチャネル層３４０は高抵抗領域３４０ａとして残る。この場合、低抵抗領域３４０ｂはエッチングストッパ層３５０の端部よりも内側に入り込むので、高抵抗領域３４０ａの長さは、低抵抗領域３４０ｂが入り込んだ分だけエッチングストッパ層３５０の長さよりも短くなる。また、高抵抗領域３４０ａは、ソース電極３６０ａとドレイン電極３６０ｂとに挟まれたチャネル領域だけでなく、チャネル幅方向の端部にまで広がっている。
【０１０３】
さらに、ソース電極３６０ａおよびドレイン電極３６０ｂを含む絶縁基板１５の全体を覆うように、パッシベーション膜７０が形成されている。パッシベーション膜７０は、ＴＦＴ１００の場合と同じであるので、その説明を省略する。
【０１０４】
このようなＴＦＴ３００では、チャネル層３４０のチャネル幅方向の端部にまで高抵抗領域３４０ａが広がっているので、チャネル幅方向の端部を流れるオフ電流が減少する。これにより、ＴＦＴ３００のオフ電流を低減することができる。このチャネル幅方向の端部の高抵抗領域３４０ａは少しでも形成されていればオフ電流を低減する効果がある。
【０１０５】
また、ソース電極３６０ａの端部は、平面視においてゲート電極２０の左上面と重なるように配置され、ドレイン電極３６０ｂの端部は、平面視においてゲート電極２０の右上面と重なるように配置されている。このため、ゲート電極２０に所定の電圧が印加されれば、ゲート電極２０からの電界によってチャネル層３４０の低抵抗領域３４０ｂに高濃度電子層が形成される。高濃度電子層が形成されることにより、ソース電極３６０ａおよびドレイン電極３６０ｂは、チャネル層３４０とオーミック接続される。なお、コンタクトホール３５５は、平面視においてゲート電極２０と少なくとも一部が重なるように開孔されていればよい。
【０１０６】
＜２．２  第４のＴＦＴの構成＞
図１４（ａ）は、本実施形態に係る液晶表示装置に含まれる第４のボトムゲート型ＴＦＴ４００の構成を示す平面図であり、図１４（ｂ）は、図１４（ａ）に示す切断線Ｄ−Ｄに沿った第４のボトムゲート型ＴＦＴ４００の断面図である。図１４（ａ）および図１４（ｂ）に示す第４のボトムゲート型ＴＦＴ４００は、エッチストッパ構造のＴＦＴともいわれる。図１４（ａ）および図１４（ｂ）を参照して、ＴＦＴ４００の構成を説明する。以下の説明では、第４のボトムゲート型ＴＦＴ４００をＴＦＴ４００という。なお、ＴＦＴ４００の構成要素のうち、図１（ａ）および図１（ｂ）に示すＴＦＴ１００の構成要素と構成および配置が同じ構成要素については、同じまたは対応する参照符号を付してその説明を省略する。
【０１０７】
絶縁基板１５上に形成されたゲート電極２０、ゲート絶縁膜３０およびチャネル層４４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層４４０に形成される低抵抗領域４４０ｂおよび高抵抗領域４４０ａについては後述する。
【０１０８】
チャネル層４４０、および、チャネル層４４０によって覆われていないゲート電極２０とゲート絶縁膜３０とを覆うように、膜厚５０〜４００ｎｍのエッチングストッパ層４５０が形成されている。エッチングストッパ層４５０には、平面視においてゲート電極２０と重ならないようにして、チャネル層４４０上の一端および他端に到達する２つのコンタクトホール４５５がそれぞれ開孔されている。エッチングストッパ層４５０は、アニールの際に、チャネル層４４０となるＩＧＺＯ層に酸素を供給して格子欠陥を修復することが可能な酸化シリコン膜からなることが好ましい。
【０１０９】
２つのコンタクトホール４５５に挟まれたエッチングストッパ層４５０の上面に、左右に分離されたソース電極４６０ａおよびドレイン電極４６０ｂが、ゲート電極２０を挟むように配置されている。ソース電極４６０ａは、２つのコンタクトホール４５５に挟まれたエッチングストッパ層４５０の左上面から左側のコンタクトホール４５５を通って左側のエッチングストッパ層４５０上まで延在し、コンタクトホール４５５でチャネル層４４０の低抵抗領域４４０ｂと電気的に接続されている。ドレイン電極４６０ｂは、エッチングストッパ層４５０の右上面から右側のコンタクトホール４５５を通って右側のエッチングストッパ層４５０上まで延在し、コンタクトホール４５５でチャネル層４４０の低抵抗領域４４０ｂと電気的に接続されている。このように、ソース電極４６０ａおよびドレイン電極４６０ｂは、図３（ａ）および図３（ｂ）に示すＴＦＴ２００のソース電極２６０ａおよびドレイン電極２６０ｂと異なり、エッチングストッパ層４５０上に延在している。なお、ソース電極４６０ａおよびドレイン電極４６０ｂも積層金属膜によって構成されているが、積層金属膜の構成はＴＦＴ１００のソース電極１６０ａおよびドレイン電極１６０ｂと同じであるので、それらの説明を省略する。
【０１１０】
ソース電極４６０ａおよびドレイン電極４６０ｂの幅は、チャネル層４４０のチャネル幅よりも狭くなっている。また、チャネル層４４０には、それぞれソース電極４６０ａおよびドレイン電極４６０ｂを囲むように低抵抗領域４４０ｂが形成されている。２つの低抵抗領域４４０ｂに挟まれたチャネル層４４０は高抵抗領域４４０ａとして残る。この場合、低抵抗領域４４０ｂはエッチングストッパ層４５０の端部よりも内側に入り込むので、高抵抗領域４４０ａの長さは、低抵抗領域４４０ｂが入り込んだ分だけエッチングストッパ層４５０の長さよりも短くなる。また、ソース電極４６０ａとドレイン電極４６０ｂとの間の距離が長くなった分だけ、高抵抗領域４４０ａは、ＴＦＴ３００の高抵抗領域３４０ａよりも長くなる。また、高抵抗領域４４０ａは、ソース電極４６０ａとドレイン電極４６０ｂとに挟まれたチャネル領域だけでなく、チャネル幅方向の端部にまで広がっている。
【０１１１】
さらに、ソース電極４６０ａおよびドレイン電極４６０ｂを含む絶縁基板１５の全体を覆うように、パッシベーション膜７０が形成されている。パッシベーション膜７０は、ＴＦＴ１００の場合と同じであるので、その説明を省略する。
【０１１２】
このようなＴＦＴ４００では、チャネル層４４０のチャネル幅方向の端部にまで高抵抗領域４４０ａが広がっているので、チャネル幅方向の端部を流れるオフ電流が減少する。これにより、ＴＦＴ４００のオフ電流を低減することができる。このチャネル幅方向の端部の高抵抗領域４４０ａは少しでも形成されていればオフ電流を低減する効果がある。
【０１１３】
ＴＦＴ３００の場合と異なり、ＴＦＴ４００では、ソース電極４６０ａとドレイン電極４６０ｂとの間の距離が、ゲート電極２０の長さよりも長くなっている。これにより、平面視において、ソース電極４６０ａおよびドレイン電極４６０ｂは、ゲート電極２０とそれぞれ重ならないので、ＴＦＴ４００の寄生容量が小さくなる。
【０１１４】
また、ＴＦＴ３００の場合と異なり、ＴＦＴ４００では、ソース電極４６０ａおよびドレイン電極４６０ｂは、平面視においてゲート電極２０と重ならない。そこで、ＴＦＴ４００では、ＴＦＴ２００の場合と同様に、ソース電極４６０ａおよびドレイン電極４６０ｂと、ゲート電極２０との間の間隔を狭くする。これにより、チャネル層４４０の低抵抗領域４４０ｂがゲート電極２０の上方まで延びるので、ＴＦＴ４００はオフセット状態になることなく正常に動作する。
【０１１５】
＜２．３  駆動回路に使用されるＴＦＴのオフ電流＞
図１５は、本実施形態に係る液晶表示装置の駆動回路を構成するＴＦＴとして使用可能なチャネル長およびチャネル幅の範囲を示す図である。第１の実施形態において説明した駆動回路に使用されるＴＦＴと同じ測定条件で、チャネル長およびチャネル幅が異なる複数個のＴＦＴについてオフ電流を測定し、オフ電流が１００ｐＡ／μｍ以下になるチャネル長およびチャネル幅を求める。
【０１１６】
図１５に示すように、図１（ａ）および図１（ｂ）に示すＴＦＴ１００においてオフ電流が１００ｐＡ／μｍ以下になる範囲が、ＴＦＴ３００では、より短いチャネル側に広がる。例えば、チャネル長１０μｍ、チャネル幅１００μｍのＴＦＴ１００では、オフ電流は１００ｐＡよりも大きくなる。しかし、ＴＦＴ１００と同じ大きさのＴＦＴ３００では、オフ電流が１００ｐＡ／μｍ以下に低減される。このことから、第１の実施形態の場合のようにチャネル長およびチャネル幅が１０μｍのＴＦＴ１００を並列に１０個接続しなくても、１個のＴＦＴ３００だけで１００ｐＡ以下のオフ電流を実現することができる。このように、チャネル長およびチャネル幅が１０μｍのＴＦＴ１００を並列に１０個接続した回路の代わりに、ＴＦＴ３００を用いることにより回路面積が狭くなるので、ＴＦＴ３００を用いて構成した駆動回路を小型化することができる。また、駆動回路を小型化できれば、液晶パネルを狭額縁化することができる。
【０１１７】
＜２．４  液晶表示装置の製造方法＞
図１３（ａ）および図１３（ｂ）に示すＴＦＴ３００、並びに、図１４（ａ）および図１４（ｂ）に示すＴＦＴ４００を含む液晶表示装置の製造方法を説明する。図１６〜図１８は、ＴＦＴ３００、ＴＦＴ４００、補助容量部、交差部およびコンタクト部を含む液晶表示装置の各製造工程を示す工程断面図である。
【０１１８】
図１６（ａ）に示す、ゲート電極２０および下部電極２５を形成する工程、ゲート絶縁膜３０を形成する工程、ゲート絶縁膜３０上にチャネル層３４０、４４０を形成する工程は、それぞれ図１０（ａ）に示すゲート電極２０および下部電極２５を形成する工程、ゲート絶縁膜３０を形成する工程、図１０（ｂ）に示すチャネル層１４０、２４０を形成する工程と同じであるので、それらの説明を省略する。
【０１１９】
チャネル層３４０、４４０を形成後に、プラズマＣＶＤ法を用いて、チャネル層３４０、４４０を含む絶縁基板１５の全体を覆うようにエッチングストッパ層３５０、４５０となる酸化シリコン膜（図示しない）を成膜する。酸化シリコン膜の膜厚は４０〜４００ｎｍである。次に、温度２００〜３５０℃の大気雰囲気中で、０．５〜２時間のアニールを行う。アニールにより、酸化シリコン膜からチャネル層３４０、４４０を構成するＩＧＺＯ層に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、酸化シリコン膜の成膜後のアニールも、大気雰囲気中ではなく、酸素を含む雰囲気中で行ってもよい。また、本実施形態では、後述するパッシベーション膜７０の成膜後にアニールを行うだけでなく、チャネル層３４０、４４０を形成後にエッチングストッパ層３５０、４５０となる酸化シリコン膜を成膜する。このため、酸化シリコン膜の成膜後にもアニールを行うことにより、ＩＧＺＯ膜内の格子欠陥の修復をより完全に行うことができる。
【０１２０】
酸化シリコン膜上に形成したレジストパターン（図示しない）をマスクにして、ドライエッチング法により酸化シリコン膜をエッチングする。これにより、図１６（ｂ）に示すように、ＴＦＴ３００のコンタクトホール３５５およびＴＦＴ４００のコンタクトホール４５５を開孔する。ＴＦＴ３００のコンタクトホール３５５は、ゲート電極２０の左上面および右上面上のチャネル層３４０に到達するように開孔される。ＴＦＴ４００のコンタクトホール４５５は、ゲート電極２０の左右の側部よりも外側のチャネル層４４０に到達するように開孔される。
【０１２１】
酸化シリコン膜をエッチングする際に、補助容量部では、下部電極２５上の酸化シリコン膜を除去する。これにより、下部電極２５と後述する上部電極４６６との間に挟まれる絶縁膜はゲート絶縁膜３０のみになるので、キャパシタの容量は減少しない。また、交差部では、ゲート絶縁膜３０上に酸化シリコン膜を残す。これにより、ゲート電極２０と、後述するソース電極３６０ａとの間に挟まれる絶縁膜の膜厚が厚くなり、ゲート電極２０とソース電極３６０ａとによって形成される寄生容量が小さくなる。また、コンタクト部でも酸化シリコン膜を除去する。これにより、ゲート電極２０と後述するソース電極３６０ａとを接続するためのコンタクトホール９０を開孔する際に、エッチング時間を短縮することができる。
【０１２２】
コンタクトホール３５５、４５５内を含むエッチングストッパ層３５０、４５０上にソースメタル膜（図示しない）を成膜する。ソースメタル膜は、スパッタリング法を用いて、チタン膜、アルミニウム膜、チタン膜を連続して成膜した積層金属膜からなる。次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。これにより、図１７に示すように、ソース電極３６０ａ、４６０ａおよびドレイン電極３６０ｂ、４６０ｂを形成する。
【０１２３】
ソース電極３６０ａ、４６０ａおよびドレイン電極３６０ｂ、４６０ｂを形成する際に、チャネル層３４０、４４０の表面は、それぞれエッチングストッパ層３５０、４５０によって覆われている。これにより、ウエットエッチング法によってソースメタル膜をエッチングしても、チャネル層３４０、４４０はダメージを受けない。また、ウエットエッチング法の代わりにドライエッチング法によってソースメタル膜をエッチングする場合にも、チャネル層３４０、４４０の表面が直接プラズマに晒されないので、チャネル層３４０、４４０はプラズマによるダメージを受けにくい。このため、いずれの場合にも、ＴＦＴ３００、４００のオフ電流を低減することができる。
【０１２４】
ＴＦＴ３００では、ソース電極３６０ａは平面視においてゲート電極２０の左上面と重なるようにして、中央のエッチングストッパ層３５０の左上面から左側のエッチングストッパ層３５０上まで延在するとともに、コンタクトホール３５５を介してチャネル層３４０と電気的に接続される。ドレイン電極３６０ｂは平面視においてゲート電極２０の右上面と重なるようにして、中央のエッチングストッパ層３５０の右上面から右側のエッチングストッパ層３５０上まで延在するとともに、コンタクトホール３５５を介してチャネル層３４０と電気的に接続される。
【０１２５】
ＴＦＴ４００では、ソース電極４６０ａは平面視においてゲート電極２０の左上面と重ならないようにして、中央のエッチングストッパ層４５０の左上面から左側のエッチングストッパ層４５０上まで延在するとともに、コンタクトホール４５５を介してチャネル層４４０と電気的に接続される。ドレイン電極４６０ｂは平面視においてゲート電極２０の右上面と重ならないようにして、中央のエッチングストッパ層４５０の右上面から右側のエッチングストッパ層４５０上まで延在するとともに、コンタクトホール４５５を介してチャネル層４４０と電気的に接続される。
【０１２６】
また、補助容量部では、ゲート絶縁膜３０を間に挟んで下部電極２５を覆うように上部電極４６６が形成される。交差部では、ゲート絶縁膜３０とエッチングストッパ層３５０を間に挟んでゲート電極２０を覆うようにソース電極３６０ａが形成される。コンタクト部では、ゲート絶縁膜３０を間に挟んでゲート電極２０を半分だけ覆うようにソース電極３６０ａが形成される。
【０１２７】
図１８に示すように、ソース電極３６０ａ、４６０ａおよびドレイン電極３６０ｂ、４６０ｂを含む絶縁基板１５の全体を覆うように、酸化シリコン膜からなるパッシベーション膜７０を成膜する。パッシベーション膜７０は、ＴＦＴ１００の場合と同じであるので、同じ参照符号を付してそれらの説明を省略する。
【０１２８】
次に、温度２００〜３００℃の大気雰囲気中で、アニールを０．５〜２時間行う。本実施形態では、エッチングストッパ層３５０、４５０となる酸化シリコン膜の成膜後にアニールを行うことによって、ＩＧＺＯ膜内の格子欠陥の修復が行われている。このため、パッシベーション膜７０の成膜後のアニールの温度を、第１の実施形態のアニールの温度よりも低くする。
【０１２９】
アニールを行うことにより、低抵抗領域３４０ｂ、４４０ｂがエッチングストッパ層３５０、４５０の端部よりも内側に入り込むように形成される。その結果、ＴＦＴ３００では、２つの低抵抗領域３４０ｂに挟まれたチャネル層３４０の中央およびチャネル幅方向の端部に高抵抗領域３４０ａが残る。ＴＦＴ４００では、２つの低抵抗領域４４０ｂに挟まれたチャネル層４４０の中央およびチャネル幅方向の端部に高抵抗領域４４０ａが残る。このようにして、高抵抗領域３４０ａ、４４０ａは、ソース電極３６０ａとドレイン電極３６０ｂ、および、ソース電極４６０ａとドレイン電極４６０ｂによってそれぞれ挟まれたチャネル領域だけでなく、チャネル層３４０のチャネル幅方向の端部、および、チャネル層４４０のチャネル幅方向の端部にまで広がっている。これにより、チャネル幅方向の端部を流れるオフ電流が減少するので、ＴＦＴ３００、４００のオフ電流を低減することができる。
【０１３０】
また、アニールを行うことにより、パッシベーション膜７０からチャネル層３４０、４４０を構成するＩＧＺＯ層に酸素が供給される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、第１の実施形態の場合と同様に、温度２５０〜３５０℃でアニールしてもよい。この場合、ＩＧＺＯ層内の格子欠陥の修復をより完全に行うことができる。
【０１３１】
次に、パッシベーション膜７０上に成膜された感光性樹脂膜８０にコンタクトホール９０を開孔した後に、透明金属膜（図示しない）を成膜し、コンタクトホール９０内でゲート電極２０とソース電極３６０ａを接続する工程は、第１の実施形態の場合と同じである。このため、図１２に示す構成要件と同じ構成要件に同じ参照符号を付して、その説明を省略する。このようにして、ＴＦＴ３００、ＴＦＴ４００、補助容量部、コンタクト部および交差部を含む液晶表示装置が形成される。
【０１３２】
＜２．５  効果＞
第２の実施形態によれば、第１の実施形態と同じ効果を奏するだけでなく、次のような特有の効果も生じる。パッシベーション膜７０の形成後にアニールを行うだけでなく、さらにエッチングストッパ層３５０、４５０になる酸化シリコン膜の成膜後にもアニールを行う。これにより、酸化シリコン膜からＩＧＺＯ層に酸素が供給され、ＩＧＺＯ層内の格子欠陥の修復をより完全に行うことができる。
【０１３３】
また、アニールを２回に分けることにより、パッシベーション膜７０の成膜後に行うアニールの温度を、第１の実施形態の場合の温度よりも低い温度で行うことができる。アニール温度を下げれば、アニールによる絶縁基板１５の収縮ばらつきが少なくなる。これにより、アライメントマージンを小さくできるので、各レイヤ間のデザインマージンを小さくできる。その結果、ＴＦＴ３００では、ソース電極３６０ａおよびドレイン電極３６０ｂと、ゲート電極２０との重なりが少なくなるので、寄生容量を小さくすることができる。また、ＴＦＴ４００でも、同様の理由で、チャネル層４４０の低抵抗領域４４０ｂと、ゲート電極２０との重なりが少なくなるので、寄生容量を小さくすることができる。本実施形態のように、エッチングストッパ層３５０、４５０となる酸化シリコン膜の成膜後、およびパッシベーション膜７０の成膜後にアニールを行う場合、パッシベーション膜７０の成膜後のアニールを、酸化シリコン膜の成膜後のアニールよりも低い温度で行うことが好ましい。しかし、パッシベーション膜７０の成膜後のアニールを、酸化シリコン膜の成膜後のアニールと同じ温度で行ってもよい。
【０１３４】
また、ゲート電極２０とソース電極３６０ａとの交差部において、ゲート電極２０とソース電極３６０ａとによって挟まれる絶縁膜として、ゲート絶縁膜３０だけでなく、エッチングストッパ層３５０も使用することにより、交差部の寄生容量を小さくすることができる。これにより、ゲート電極２０に印加される信号電圧とソース電極３６０ａに印加される信号電圧とが互いに影響を受けにくくなる。
【０１３５】
＜３．第３の実施形態＞
本発明の第３の実施形態に係る液晶表示装置について説明する。本実施形態に係る液晶表示装置には、２種類のＴＦＴが含まれている。そこで、まず各ＴＦＴの構成について説明する。
【０１３６】
＜３．１  第５のＴＦＴの構成＞
図１９（ａ）は、本実施形態に係る液晶表示装置に含まれる第５のボトムゲート型ＴＦＴ５００の構成を示す平面図であり、図１９（ｂ）は、図１９（ａ）に示す切断線Ｅ−Ｅに沿った第５のボトムゲート型ＴＦＴ５００の断面図である。図１９（ａ）および図１９（ｂ）に示す第５のボトムゲート型ＴＦＴ５００は、ボトムコンタクト構造のＴＦＴともいわれる。図１９（ａ）および図１９（ｂ）を参照して、第５のボトムゲート型ＴＦＴ５００の構成を説明する。以下の説明では、第５のボトムゲート型ＴＦＴ５００をＴＦＴ５００という。なお、ＴＦＴ５００の構成要素のうち、図１（ａ）および図１（ｂ）に示すＴＦＴ１００の構成要素と構成および配置が同じ構成要素については、同じまたは対応する参照符号を付してその説明を省略する。
【０１３７】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１３８】
ゲート絶縁膜３０上に、所定の距離を隔てて左右に分離されたソース電極５６０ａおよびドレイン電極５６０ｂが配置されている。ソース電極５６０ａは、平面視において、ゲート電極２０の左上面と重なり、さらに左側のゲート絶縁膜３０上まで延在している。ドレイン電極５６０ｂは、平面視においてゲート電極２０の右上面と重なり、さらに右側のゲート絶縁膜３０上まで延在している。なお、ソース電極５６０ａおよびドレイン電極５６０ｂを構成する積層金属膜に含まれる金属膜の種類およびその膜厚は、ＴＦＴ１００の場合と同じであるため、それらの説明を省略する。
【０１３９】
ソース電極５６０ａとドレイン電極５６０ｂとに挟まれたゲート絶縁膜３０上の領域に、ＩＧＺＯ層からなるチャネル層５４０が形成されている。チャネル層５４０の一端はソース電極５６０ａの上面まで延在し、他端はドレイン電極５６０ｂの上面まで延在し、それぞれソース電極５６０ａおよびドレイン電極５６０ｂの上面と電気的に接続されている。
【０１４０】
ソース電極５６０ａおよびドレイン電極５６０ｂの幅は、チャネル層５４０のチャネル幅よりも狭くなっている。また、チャネル層５４０には、ソース電極５６０ａおよびドレイン電極５６０ｂを囲むように低抵抗領域５４０ｂがそれぞれ形成されている。２つの低抵抗領域５４０ｂに挟まれたチャネル層５４０は高抵抗領域５４０ａとして残る。この場合、高抵抗領域５４０ａは、ソース電極５６０ａとドレイン電極５６０ｂとに挟まれたチャネル領域だけでなく、チャネル幅方向の端部にまで広がっている。
【０１４１】
さらに、ソース電極５６０ａ、ドレイン電極５６０ｂおよびチャネル層５４０を含む絶縁基板１５の全体を覆うように、パッシベーション膜７０が形成されている。パッシベーション膜７０は、ＴＦＴ１００の場合と同じであるので、その説明を省略する。
【０１４２】
このようなＴＦＴ５００では、チャネル層５４０のチャネル幅方向の端部にまで高抵抗領域５４０ａが広がっているので、チャネル幅方向の端部を流れるオフ電流が減少する。これにより、ＴＦＴ５００のオフ電流を低減することができる。このチャネル幅方向の端部の高抵抗領域５４０ａは少しでも形成されていればオフ電流を低減する効果がある。
【０１４３】
また、ソース電極５６０ａの端部は、平面視においてゲート電極２０の左上面と重なるように配置され、ドレイン電極５６０ｂの端部は、平面視においてゲート電極２０の右上面と重なるように配置されている。このため、ゲート電極２０に所定の電圧が印加されれば、ゲート電極２０からの電界によってチャネル層５４０の低抵抗領域５４０ｂに高濃度電子層が形成される。高濃度電子層が形成されることにより、ソース電極５６０ａおよびドレイン電極５６０ｂは、チャネル層５４０とオーミック接続される。
【０１４４】
＜３．２  第６のＴＦＴの構成＞
図２０（ａ）は、本実施形態に係る液晶表示装置に含まれる第６のボトムゲート型ＴＦＴ６００の構成を示す平面図であり、図２０（ｂ）は、図２０（ａ）に示す切断線Ｆ−Ｆに沿った第６のボトムゲート型ＴＦＴ６００の断面図である。図２０（ａ）および図２０（ｂ）に示す第６のボトムゲート型ＴＦＴ６００は、ボトムコンタクト構造のＴＦＴともいわれる。図２０（ａ）および図２０（ｂ）を参照して、第６のボトムゲート型ＴＦＴ６００の構成を説明する。以下の説明では、第６のボトムゲート型ＴＦＴ６００をＴＦＴ６００という。なお、ＴＦＴ６００の構成要素のうち、ＴＦＴ１００の構成要素と構成および配置が同じものについては、同じまたは対応する参照符号を付してその説明を省略する。
【０１４５】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１４６】
ゲート絶縁膜３０上に、所定の距離を隔てて左右に分離されたソース電極６６０ａおよびドレイン電極６６０ｂが配置されている。ＴＦＴ５００の場合と異なり、ソース電極６６０ａは、平面視において、ゲート電極２０の左側部の外側からさらに左側のゲート絶縁膜３０上まで延在している。ドレイン電極６６０ｂは、平面視においてゲート電極２０の右側部の外側からさらに右側のゲート絶縁膜３０上まで延在している。このように、ソース電極６６０ａおよびドレイン電極６６０ｂは、平面視においてゲート電極２０と重ならないように形成されている。なお、ソース電極６６０ａおよびドレイン電極６６０ｂを構成する積層金属膜に含まれる金属膜の種類およびその膜厚は、ＴＦＴ１００の場合と同じであるため、それらの説明を省略する。
【０１４７】
ソース電極６６０ａとドレイン電極６６０ｂとに挟まれたゲート絶縁膜３０上の領域に、ＩＧＺＯ層からなるチャネル層６４０が形成されている。チャネル層６４０の一端はソース電極６６０ａの上面まで延在し、他端はドレイン電極６６０ｂの上面まで延在し、それぞれソース電極６６０ａおよびドレイン電極６６０ｂの上面と電気的に接続されている。
【０１４８】
ソース電極６６０ａおよびドレイン電極６６０ｂの幅は、チャネル層６４０のチャネル幅よりも狭くなっている。また、チャネル層６４０には、ソース電極６６０ａおよびドレイン電極６６０ｂを囲むように低抵抗領域６４０ｂがそれぞれ形成されている。２つの低抵抗領域６４０ｂに挟まれたチャネル層６４０は高抵抗領域６４０ａとして残る。この場合、ソース電極６６０ａとドレイン電極６６０ｂとの間の距離が長くなった分だけ、高抵抗領域６４０ａは、ＴＦＴ５００の高抵抗領域５４０ａよりも長くなる。また、高抵抗領域６４０ａは、ソース電極６６０ａとドレイン電極６６０ｂとに挟まれたチャネル領域だけでなく、チャネル幅方向の端部にまで広がっている。
【０１４９】
さらに、ソース電極６６０ａ、ドレイン電極６６０ｂおよびチャネル層６４０を含む絶縁基板１５の全体を覆うように、パッシベーション膜７０が形成されている。パッシベーション膜７０は、ＴＦＴ１００の場合と同じであるので、その説明を省略する。
【０１５０】
このようなＴＦＴ６００では、チャネル層６４０のチャネル幅方向の端部にまで高抵抗領域６４０ａが広がっているので、チャネル幅方向の端部を流れるオフ電流が減少する。これにより、ＴＦＴ６００のオフ電流を低減することができる。このチャネル幅方向の端部の高抵抗領域６４０ａは少しでも形成されていればオフ電流を低減する効果がある。
【０１５１】
ＴＦＴ６００では、ＴＦＴ５００の場合と異なり、ソース電極６６０ａとドレイン電極６６０ｂとの間の距離が、ゲート電極２０の長さよりも長くなっている。これにより、平面視において、ソース電極６６０ａおよびドレイン電極６６０ｂとゲート電極２０とがそれぞれ重ならないので、ＴＦＴ６００の寄生容量が小さくなる。
【０１５２】
また、ＴＦＴ５００の場合と異なり、ＴＦＴ６００では、ソース電極６６０ａおよびドレイン電極６６０ｂは、平面視においてゲート電極２０と重ならない。そこで、ＴＦＴ６００では、ＴＦＴ２００の場合と同様に、ソース電極６６０ａおよびドレイン電極６６０ｂと、ゲート電極２０との間の間隔を狭くする。これにより、チャネル層６４０の低抵抗領域６４０ｂがゲート電極２０の上方まで延びるので、ＴＦＴ６００はオフセット状態になることなく正常に動作する。
【０１５３】
＜３．３  液晶表示装置の製造方法＞
図１９（ａ）および図１９（ｂ）に示すＴＦＴ５００、並びに、図２０（ａ）および図２０（ｂ）に示すＴＦＴ６００を含む液晶表示装置の製造方法を説明する。図２１および図２２は、ＴＦＴ５００、ＴＦＴ６００、補助容量部、交差部およびコンタクト部を含む液晶表示装置の各製造工程を示す工程断面図である。
【０１５４】
図２１（ａ）に示すように、ゲート電極２０および下部電極２５を形成する工程、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１５５】
ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１５６】
次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。
【０１５７】
これにより、図２１（ａ）に示すように、ＴＦＴ５００では、平面視においてゲート電極２０の左上面と重なり、さらに左側のゲート絶縁膜３０上まで延在するソース電極５６０ａと、平面視においてゲート電極２０の左上面と重なり、さらに右側のゲート絶縁膜３０上まで延在するドレイン電極５６０ｂとが形成される。ＴＦＴ６００では、平面視においてゲート電極２０の左側部の外側から、さらに左側のゲート絶縁膜３０上まで延在するソース電極６６０ａと、平面視においてゲート電極２０の右側部の外側から、さらに右側のゲート絶縁膜３０上まで延在するドレイン電極６６０ｂとが形成される。
【０１５８】
また、補助容量部では、ゲート絶縁膜３０を間に挟んで下部電極２５を覆うように上部電極６６６が形成される。交差部では、ゲート絶縁膜３０を間に挟んでゲート電極２０を覆うようにソース電極５６０ａが形成される。コンタクト部では、ゲート絶縁膜３０を間に挟んでゲート電極２０を半分だけ覆うようにソース電極５６０ａが形成される。
【０１５９】
図２１（ｂ）に示すように、ソース電極５６０ａ、６６０ａおよびドレイン電極５６０ｂ、６６０ｂを含む絶縁基板１５の全体を覆うように、ＤＣ（Direct Current）スパッタリング法を用いて、インジウム、ガリウム、亜鉛および酸素を含むＩＧＺＯ膜（図示しない）を成膜する。成膜されるＩＧＺＯ膜の膜厚は２０〜２００ｎｍである。
【０１６０】
次に、ＩＧＺＯ膜の表面にレジストパターン（図示しない）を形成し、レジストパターンをマスクとしてＩＧＺＯ膜をドライエッチング法によりエッチングする。これにより、図２１（ｂ）に示すように、ＴＦＴ５００では、ソース電極５６０ａとドレイン電極５６０ｂとによって挟まれたゲート絶縁膜３０上の領域に、ＩＧＺＯ層からなるチャネル層５４０が形成される。チャネル層５４０の一端はソース電極５６０ａの上面まで延在し、他端はドレイン電極５６０ｂの上面まで延在し、それぞれソース電極５６０ａおよびドレイン電極５６０ｂと電気的に接続される。また、ＴＦＴ６００では、ソース電極６６０ａとドレイン電極６６０ｂとによって挟まれたゲート絶縁膜３０上の領域に、ＩＧＺＯ層からなるチャネル層６４０が形成される。チャネル層６４０の一端はソース電極６６０ａの上面まで延在し、他端はドレイン電極６６０ｂの上面まで延在し、それぞれソース電極６６０ａおよびドレイン電極６６０ｂと電気的に接続される。
【０１６１】
図２２に示すように、プラズマＣＶＤ法を用いて、絶縁基板１５の全体を覆うように、パッシベーション膜７０を成膜する。パッシベーション膜７０を成膜する工程は、第１の実施形態の場合と同じなので、その説明を省略する。次に、温度２５０〜３５０℃の大気雰囲気中で、アニールを０．５〜２時間行う。アニールを行うことにより、ＴＦＴ５００のソース電極５６０ａおよびドレイン電極５６０ｂの近傍のチャネル層５４０に低抵抗領域５４０ｂが形成され、ＴＦＴ６００のソース電極６６０ａおよびドレイン電極６６０ｂの近傍のチャネル層６４０に低抵抗領域６４０ｂが形成される。その結果、ＴＦＴ５００では、２つの低抵抗領域５４０ｂに挟まれたチャネル層５４０の中央およびチャネル幅方向の端部に高抵抗領域５４０ａが残る。ＴＦＴ６００では、２つの低抵抗領域６４０ｂに挟まれたチャネル層６４０の中央およびチャネル幅方向の端部に高抵抗領域６４０ａが残る。このようにして、高抵抗領域５４０ａ、６４０ａは、ソース電極５６０ａとドレイン電極５６０ｂ、および、ソース電極６６０ａとドレイン電極６６０ｂによってそれぞれ挟まれたチャネル領域だけでなく、チャネル層５４０のチャネル幅方向の端部、および、チャネル層６４０のチャネル幅方向の端部にまで広がる。これにより、チャネル幅方向の端部を流れるオフ電流が減少するので、ＴＦＴ５００、６００のオフ電流を低減することができる。
【０１６２】
また、アニールを行うことにより、パッシベーション膜７０からチャネル層５４０、６４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ５００、６００の信頼性が高くなる。
【０１６３】
図２２に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極５６０ａを接続する。これらの工程は、第１の実施形態の工程と同じである。このため、図２２に示す構成要件のうち、図１２に示す構成要件と同じ構成要件に、同じ参照符号を付してその説明を省略する。このようにして、ＴＦＴ５００、ＴＦＴ６００、補助容量部、コンタクト部および交差部を含む液晶表示装置が形成される。
【０１６４】
＜３．４  効果＞
本実施形態の効果は、第１の実施形態の効果と同じであるので、説明を省略する。
【０１６５】
＜４．第４の実施形態＞
本発明の第４の実施形態に係る液晶表示装置について説明する。本実施形態に係る液晶表示装置には、２種類のＴＦＴが含まれている。そこで、まず各ＴＦＴの構成について説明する。
【０１６６】
＜４．１  第７のＴＦＴの構成＞
図２３（ａ）は、本実施形態に係る液晶表示装置に含まれる第７のボトムゲート型ＴＦＴ７００の構成を示す平面図であり、図２３（ｂ）は、図２３（ａ）に示す切断線Ｇ−Ｇに沿った第７のボトムゲート型ＴＦＴ７００の断面図である。図２３（ａ）および図２３（ｂ）に示す第７のボトムゲート型ＴＦＴ７００は、層間絶縁層を有するボトムコンタクト構造のＴＦＴともいわれる。図２３（ａ）および図２３（ｂ）を参照して、第７のボトムゲート型ＴＦＴ７００の構成を説明する。以下の説明では、第７のボトムゲート型ＴＦＴ７００をＴＦＴ７００という。なお、ＴＦＴ７００の構成要素のうち、図１（ａ）および図１（ｂ）に示すＴＦＴ１００の構成要素と構成および配置が同じ構成要素については、同じまたは対応する参照符号を付してその説明を省略する。
【０１６７】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１６８】
ゲート絶縁膜３０上に、所定の距離を隔てて左右に分離されたソース電極７６０ａおよびドレイン電極７６０ｂが配置されている。ソース電極７６０ａは、平面視において、ゲート電極２０の左上面と重なり、さらに左側のゲート絶縁膜３０上まで延在している。ドレイン電極７６０ｂは、平面視においてゲート電極２０の右上面と重なり、さらに右側のゲート絶縁膜３０上まで延在している。なお、ソース電極７６０ａおよびドレイン電極７６０ｂを構成する積層金属膜に含まれる金属膜の種類およびその膜厚は、ＴＦＴ１００の場合と同じであるため、それらの説明を省略する。
【０１６９】
ソース電極７６０ａとドレイン電極７６０ｂとに挟まれた領域を除くチャネル層７４０上と、チャネル層７４０によって覆われていないゲート電極２０上とを覆うように、膜厚５０〜４００ｎｍの層間絶縁層７５０が形成されている。層間絶縁層７５０は、アニールの際に、チャネル層７４０となるＩＧＺＯ層に酸素を供給して格子欠陥を修復することが可能な酸化シリコン膜からなることが好ましい。
【０１７０】
層間絶縁層７５０には、平面視において、一部がゲート電極２０の左上面および右上面と重なる位置に、ソース電極７６０ａおよびドレイン電極７６０ｂに到達する２つのコンタクトホール７５５がそれぞれ開孔されている。
【０１７１】
ソース電極７６０ａとドレイン電極７６０ｂとに挟まれたゲート絶縁膜３０上の領域にチャネル層７４０が形成されている。チャネル層７４０の一端は、左側のコンタクトホール７５５内でソース電極７６０ａと電気的に接続され、さらにコンタクトホール７５５の左側の層間絶縁層７５０の上面まで延在している。チャネル層７４０の他端は、右側のコンタクトホール７５５内でドレイン電極７６０ｂと電気的に接続され、さらにコンタクトホール７５５の右側の層間絶縁層７５０の上面まで延在している。
【０１７２】
また、ソース電極７６０ａとドレイン電極７６０ｂとの間に形成されたチャネル層７４０のうち、ソース電極７６０ａおよびドレイン電極７６０ｂの両端部付近には、それぞれ低抵抗領域７４０ｂが形成され、２つの低抵抗領域７４０ｂによって挟まれた領域は高抵抗領域７４０ａとして残る。この場合、ソース電極７６０ａおよびドレイン電極７６０ｂの幅がチャネル層７４０のチャネル幅よりも狭くなっているので、高抵抗領域７４０ａは、ソース電極７６０ａとドレイン電極７６０ｂとに挟まれたチャネル領域だけでなく、チャネル幅方向の端部にまで広がっている。
【０１７３】
さらに、チャネル層７４０を含む絶縁基板１５の全体を覆うように、パッシベーション膜７０が形成されている。パッシベーション膜７０は、ＴＦＴ１００の場合と同じであるので、その説明を省略する。
【０１７４】
このようなＴＦＴ７００では、チャネル層７４０のチャネル幅方向の端部にまで高抵抗領域７４０ａが広がっているので、チャネル幅方向の端部を流れるオフ電流が減少する。これにより、ＴＦＴ７００のオフ電流を低減することができる。このチャネル幅方向の端部の高抵抗領域７４０ａは少しでも形成されていればオフ電流を低減する効果がある。
【０１７５】
また、ソース電極７６０ａの端部は、平面視においてゲート電極２０の左上面と重なるように配置され、ドレイン電極７６０ｂの端部は、平面視においてゲート電極２０の右上面と重なるように配置されている。このため、ゲート電極２０に所定の電圧が印加されれば、ゲート電極２０からの電界によってチャネル層７４０の低抵抗領域７４０ｂに高濃度電子層が形成される。高濃度電子層が形成されることにより、ソース電極７６０ａおよびドレイン電極７６０ｂは、チャネル層７４０とオーミック接続される。
【０１７６】
＜４．２  第８のＴＦＴ＞
図２４（ａ）は、本実施形態に係る液晶表示装置に含まれる第８のボトムゲート型ＴＦＴ８００の構成を示す平面図であり、図２４（ｂ）は、図２４（ａ）に示す切断線Ｈ−Ｈに沿った第８のボトムゲート型ＴＦＴ８００の断面図である。図２４（ａ）および図２４（ｂ）に示す第８のボトムゲート型ＴＦＴ８００は、層間絶縁層を有するボトムコンタクト構造のＴＦＴともいわれる。図２４（ａ）および図２４（ｂ）を参照して、第８のボトムゲート型ＴＦＴ８００の構成を説明する。以下の説明では、第８のボトムゲート型ＴＦＴ８００をＴＦＴ８００という。なお、ＴＦＴ８００の構成要素のうち、ＴＦＴ１００の構成要素と構成および配置が同じ構成要素については、同じまたは対応する参照符号を付してその説明を省略する。
【０１７７】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１７８】
ゲート絶縁膜３０上に、所定の距離を隔てて左右に分離されたソース電極８６０ａおよびドレイン電極８６０ｂが配置されている。ソース電極８６０ａは、平面視において、ゲート電極２０の左側部の外側からさらに左側のゲート絶縁膜３０上まで延在している。ドレイン電極８６０ｂは、平面視においてゲート電極２０の右側部の外側からさらに右側のゲート絶縁膜３０上まで延在している。このように、ソース電極８６０ａおよびドレイン電極８６０ｂは、平面視においてゲート電極２０と重ならないように形成されている。なお、ソース電極８６０ａおよびドレイン電極８６０ｂを構成する積層金属膜に含まれる金属膜の種類およびその膜厚は、ＴＦＴ１００の場合と同じであるため、それらの説明を省略する。
【０１７９】
ソース電極８６０ａとドレイン電極８６０ｂとに挟まれた領域と、ソース電極８６０ａおよびドレイン電極８６０ｂとを覆うように、膜厚５０〜４００ｎｍの層間絶縁層８５０が形成されている。層間絶縁層８５０には、平面視においてゲート電極２０と重ならない位置に、ソース電極８６０ａおよびドレイン電極８６０ｂに到達するコンタクトホール８５５がそれぞれ開孔されている。層間絶縁層８５０は、アニールの際に、チャネル層８４０となるＩＧＺＯ層に酸素を供給して格子欠陥を修復することが可能な酸化シリコン膜からなることが好ましい。
【０１８０】
ソース電極８６０ａとドレイン電極８６０ｂとによって挟まれた層間絶縁層８５０上の領域に、チャネル層８４０が形成されている。チャネル層８４０の一端は、左側のコンタクトホール８５５内でソース電極８６０ａと電気的に接続され、さらにコンタクトホール８５５を通って左側の層間絶縁層８５０上まで延在している。チャネル層８４０の他端は、右側のコンタクトホール８５５内でドレイン電極８６０ｂと電気的に接続され、さらにコンタクトホール８５５を通って右側の層間絶縁層８５０上まで延在している。
【０１８１】
ソース電極８６０ａおよびドレイン電極８６０ｂの幅は、チャネル層８４０のチャネル幅よりも狭くなっている。また、チャネル層８４０に、ソース電極８６０ａおよびドレイン電極８６０ｂを囲む低抵抗領域８４０ｂがそれぞれ形成されている。２つの低抵抗領域８４０ｂに挟まれたチャネル層８４０は高抵抗領域８４０ａとして残る。この場合、ソース電極８６０ａとドレイン電極８６０ｂとの間の距離が長くなった分だけ、高抵抗領域８４０ａは、ＴＦＴ７００の高抵抗領域７４０ａよりも長くなる。また、高抵抗領域８４０ａは、ソース電極８６０ａとドレイン電極８６０ｂとに挟まれたチャネル領域だけでなく、チャネル幅方向の端部にまで広がっている。
【０１８２】
さらに、ソース電極８６０ａ、ドレイン電極８６０ｂおよびチャネル層を含む絶縁基板１５の全体を覆うように、パッシベーション膜７０が形成されている。パッシベーション膜７０は、ＴＦＴ１００の場合と同じであるので、それらの説明を省略する。
【０１８３】
このようなＴＦＴ８００では、チャネル層８４０のチャネル幅方向の端部にまで高抵抗領域８４０ａが広がっているので、チャネル幅方向の端部を流れるオフ電流が減少する。これにより、ＴＦＴ８００のオフ電流を低減することができる。このチャネル幅方向の端部の高抵抗領域８４０ａは少しでも形成されていればオフ電流を低減する効果がある。
【０１８４】
ＴＦＴ８００では、ＴＦＴ７００の場合と異なり、ソース電極８６０ａとドレイン電極８６０ｂとの間の距離が、ゲート電極２０の長さよりも長くなっている。これにより、平面視において、ソース電極８６０ａおよびドレイン電極８６０ｂとゲート電極２０とがそれぞれ重ならないので、ＴＦＴ８００の寄生容量が小さくなる。
【０１８５】
また、ＴＦＴ７００の場合と異なり、ＴＦＴ８００では、ソース電極８６０ａおよびドレイン電極８６０ｂは、平面視においてゲート電極２０と重ならない。そこで、ＴＦＴ８００では、ＴＦＴ２００の場合と同様に、ソース電極８６０ａおよびドレイン電極８６０ｂと、ゲート電極２０との間の間隔を狭くする。これにより、チャネル層８４０の低抵抗領域８４０ｂがゲート電極２０の上方まで延びるので、ＴＦＴ８００はオフセット状態になることなく正常に動作する。
【０１８６】
＜４．３  液晶表示装置の製造方法＞
図２３（ａ）および図２３（ｂ）に示すＴＦＴ７００、並びに、図２４（ａ）および図２４（ｂ）に示すＴＦＴ８００を含む液晶表示装置の製造方法を説明する。図２５〜図２７は、ＴＦＴ７００、ＴＦＴ８００、補助容量部、交差部およびコンタクト部を含む液晶表示装置の各製造工程を示す工程断面図である。
【０１８７】
図２５（ａ）に示すように、ゲート電極２０および下部電極２５を形成する工程、および、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１８８】
次に、ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１８９】
次に、フォトリソグラフィ法を用いて、平面視においてゲート電極を挟むようにレジストパターン（図示しない）を形成する。レジストパターンをマスクにして、ウエットエッチング法により、ソースメタル膜をエッチングする。
【０１９０】
これにより、図２５（ａ）に示すように、ＴＦＴ７００では、平面視においてゲート電極２０の左上面と重なり、さらに左側のゲート絶縁膜３０上まで延在するソース電極７６０ａと、平面視においてゲート電極２０の右上面と重なり、さらに右側のゲート絶縁膜３０上まで延在するドレイン電極７６０ｂとが形成される。ＴＦＴ８００では、平面視においてゲート電極２０の左側部の外側から、さらに左側のゲート絶縁膜３０上まで延在するソース電極８６０ａと、平面視においてゲート電極２０の右側部の外側から、さらに右側のゲート絶縁膜３０上まで延在するドレイン電極８６０ｂとが形成される。
【０１９１】
プラズマＣＶＤ法を用いて、ソース電極７６０ａ、８６０ａおよびドレイン電極７６０ｂ、８６０ｂを含む絶縁基板１５の全体を覆うように層間絶縁層７５０、８５０となる膜厚４０〜４００ｎｍの酸化シリコン膜（図示しない）を成膜する。
【０１９２】
次に、酸化シリコン膜上に形成したレジストパターン（図示しない）をマスクにして、ドライエッチング法により酸化シリコン膜をエッチングする。層間絶縁層７５０、８５０が形成されるとともに、ＴＦＴ７００を構成する層間絶縁層７５０にコンタクトホール７５５が開孔され、ＴＦＴ８００を構成する層間絶縁層８５０にコンタクトホール８５５が開孔される。これにより、図２５（ｂ）に示すように、ＴＦＴ７００のコンタクトホール７５５は、ゲート電極２０の左上面および右上面上のソース電極７６０ａおよびドレイン電極７６０ｂにそれぞれ到達する。ＴＦＴ８００のコンタクトホール８５５は、ゲート電極２０の左側部よりも外側のソース電極８６０ａ、および右側部よりも外側のドレイン電極８６０ｂにそれぞれ到達する。
【０１９３】
ソース電極７６０ａ、８６０ａとドレイン電極７６０ｂ、７６０ｂを含む絶縁基板１５の全体を覆うように、ＤＣスパッタリング法を用いてＩＧＺＯ膜（図示しない）を成膜する。次に、ＩＧＺＯ膜上にレジストパターン（図示しない）を形成する。レジストパターンをマスクにしてＩＧＺＯ膜をドライエッチングし、チャネル層７４０、８４０となるＩＧＺＯ層を形成する。これにより、図２６に示すように、ソース電極７６０ａとドレイン電極７６０ｂとによって挟まれるゲート絶縁膜３０上の領域、および、ソース電極８６０ａとドレイン電極８６０ｂとによって挟まれる層間絶縁層８５０上の領域に、それぞれチャネル層７４０、８４０となるＩＧＺＯ層が形成される。
【０１９４】
ＴＦＴ７００では、チャネル層７４０の一端は、左側のコンタクトホール７５５内でソース電極７６０ａと電気的に接続され、さらにコンタクトホール７５５の左側の層間絶縁層７５０上まで延在する。チャネル層７４０の他端は、右側のコンタクトホール７５５内でドレイン電極７６０ｂと電気的に接続され、さらにコンタクトホール７５５の右側の層間絶縁層７５０上まで延在する。また、ＴＦＴ８００では、チャネル層８４０の一端は、左側のコンタクトホール８５５内でソース電極８６０ａと電気的に接続され、さらにコンタクトホール８５５の左側の層間絶縁層８５０上まで延在する。チャネル層８４０の他端は、右側のコンタクトホール８５５内でドレイン電極８６０ｂと電気的に接続され、さらにコンタクトホール８５５の右側の層間絶縁層８５０上まで延在する。
【０１９５】
図２７に示すように、プラズマＣＶＤ法を用いて、絶縁基板１５の全体を覆うように、酸化シリコン膜からなるパッシベーション膜７０を成膜する。パッシベーション膜７０を成膜する工程は、第１の実施形態の場合と同じなので、その説明を省略する。
【０１９６】
次に、温度２５０〜３５０℃の大気雰囲気中で、アニールを０．５〜２時間行う。アニールを行うことにより、ソース電極７６０ａおよびドレイン電極７６０ｂの近傍のチャネル層７４０に低抵抗領域７４０ｂが形成され、ソース電極８６０ａおよびドレイン電極８６０ｂの近傍のチャネル層８４０に低抵抗領域８４０ｂが形成される。その結果、ＴＦＴ７００では、２つの低抵抗領域７４０ｂに挟まれたチャネル層７４０の中央およびチャネル幅方向の端部に高抵抗領域７４０ａが残る。ＴＦＴ８００では、２つの低抵抗領域８４０ｂに挟まれたチャネル層８４０の中央およびチャネル幅方向の端部に高抵抗領域８４０ａが残る。このようにして、高抵抗領域７４０ａ、７４０ａは、ソース電極７６０ａとドレイン電極７６０ｂ、および、ソース電極８６０ａとドレイン電極８６０ｂによってそれぞれ挟まれたチャネル領域だけでなく、チャネル層７４０のチャネル幅方向の端部、および、チャネル層８４０のチャネル幅方向の端部にまで広がる。これにより、チャネル幅方向の端部を流れるオフ電流が減少するので、ＴＦＴ７００、８００のオフ電流を低減することができる。
【０１９７】
また、アニールを行うことにより、パッシベーション膜７０からチャネル層７４０、８４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ７００、８００の信頼性が高くなる。
【０１９８】
図２７に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極７６０ａを接続する。これらの工程は、第１の実施形態の工程と同じである。このため、図２７に示す構成要件のうち、図１２に示す構成要件と同じ構成要件に、同じ参照符号を付してその説明を省略する。このようにして、ＴＦＴ７００、ＴＦＴ８００、補助容量部、コンタクト部および交差部を含む液晶表示装置が形成される。
【０１９９】
＜４．４  効果＞
本実施形態の効果は、第１の実施形態の効果と同じであるので、説明を省略する。
【０２００】
＜５．変形例＞
上記第１〜第８のＴＦＴでは、平面視において、ソース電極とゲート電極との位置関係と、ドレイン電極とゲート電極との位置関係は同じであるとして説明した。しかし、これらは異なっていてもよい。そこで、図１（ａ）および図１（ｂ）に示すＴＦＴ１００において、ソース電極とゲート電極との位置関係と、ドレイン電極とゲート電極との位置関係とが異なる場合を変形例として説明する。
【０２０１】
図２８（ａ）は、第１の実施形態に示すＴＦＴ１００の変形例であるＴＦＴ９００の構成を示す平面図であり、図２８（ｂ）は、図２８（ａ）に示す切断線Ｉ−Ｉに沿ったＴＦＴ９００の構成を示す断面図である。図２８（ａ）および図２８（ｂ）からわかるように、ソース電極９６０ａとゲート電極２０との位置関係は、ＴＦＴ２００のソース電極２６０ａとゲート電極２０との位置関係と同じである。一方、ドレイン電極９６０ｂとゲート電極２０との位置関係は、ＴＦＴ１００のドレイン電極１６０ｂとゲート電極２０との位置関係と同じである。これにより、ＴＦＴ９００では、平面視において、ソース電極９６０ａはゲート電極２０と重ならず、ドレイン電極９６０ｂのみがゲート電極２０と重なる。このため、ＴＦＴ９００の寄生容量はＴＦＴ１００の寄生容量の約半分になる。このような変形例は、他のＴＦＴでも同様に考えられる。
【０２０２】
また、第１〜第４の実施形態では、ＴＦＴを液晶表示装置の画素部のスイッチング素子または駆動回路を構成するＴＦＴとして使用する場合について説明した。しかし、液晶表示装置に限らず、有機ＥＬ（Electro Luminescence）表示装置等の表示装置についても同様に適用することができる。
【産業上の利用可能性】
【０２０３】
本発明は、アクティブマトリクス型液晶表示装置等のような表示装置に用いられる薄膜トランジスタに適しており、特に、その画素形成部に形成されるスイッチング素子、または、画素形成部を駆動する駆動回路のトランジスタに適している。
【符号の説明】
【０２０４】
２０…ゲート電極
２５…下部電極
３０…ゲート絶縁膜
７０…パッシベーション膜
９０…コンタクトホール
９１…接続電極
１００〜９００…薄膜トランジスタ（ＴＦＴ）
１４０〜９４０…チャネル層（ＩＧＺＯ層）
１４０ａ〜９４０ａ…高抵抗領域
１４０ｂ〜９４０ｂ…低抵抗領域
１６０ａ〜９６０ａ…ソース電極
１６０ｂ〜９６０ｂ…ドレイン電極
２６６、４６６、６６６、８６６…上部電極
３５０、４５０…エッチングストッパ層
３５５、４５５、７５５、８５５…コンタクトホール
７５０、８５０…層間絶縁層
【手続補正書】
【提出日】平成25年3月18日(2013.3.18)
【手続補正１】
【補正対象書類名】特許請求の範囲
【補正対象項目名】全文
【補正方法】変更
【補正の内容】
【特許請求の範囲】
【請求項１】
絶縁基板上に形成された薄膜トランジスタであって、
前記絶縁基板上に形成されたゲート電極と、
前記ゲート電極を覆うように形成されたゲート絶縁膜と、
平面視において前記ゲート電極と一部が重なるように形成され、かつ所定の距離を隔てて前記ゲート絶縁膜上に形成されたソース電極およびドレイン電極と、
平面視においてチャネル長方向の一端および他端が前記ソース電極および前記ドレイン電極の一端をそれぞれ覆うように形成された、酸化物半導体層からなるチャネル層と、
前記ソース電極および前記ドレイン電極を覆う層間絶縁層とを備え、
前記チャネル層は、前記ソース電極および前記ドレイン電極の幅よりも広い幅を有し、第１の抵抗値を有する２つの第１の領域と、前記第１の抵抗値よりも高い第２の抵抗値を有する１つの第２の領域とを含み、
前記２つの第１の領域は、それぞれ前記ソース電極および前記ドレイン電極の周囲に所定の幅で形成された領域であり、前記第２の領域は、前記２つの第１の領域に挟まれ、さらにチャネル幅方向の端部全体にまで広がっている領域であり、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする、薄膜トランジスタ。
【請求項２】
絶縁基板上に形成された薄膜トランジスタであって、
前記絶縁基板上に形成されたゲート電極と、
前記ゲート電極を覆うように形成されたゲート絶縁膜と、
平面視において前記ゲート電極を挟むように形成され、かつ所定の距離を隔てて前記ゲート絶縁膜上に形成されたソース電極およびドレイン電極と、
平面視においてチャネル長方向の一端および他端が前記ソース電極および前記ドレイン電極の一端をそれぞれ覆うように形成された、酸化物半導体層からなるチャネル層と、
前記ソース電極および前記ドレイン電極を覆う層間絶縁層とを備え、
前記チャネル層は、前記ソース電極および前記ドレイン電極の幅よりも広い幅を有し、第１の抵抗値を有する２つの第１の領域と、前記第１の抵抗値よりも高い第２の抵抗値を有する１つの第２の領域とを含み、
前記２つの第１の領域は、それぞれ前記ソース電極および前記ドレイン電極の周囲に所定の幅で形成された領域であり、前記第２の領域は、前記２つの第１の領域に挟まれ、さらにチャネル幅方向の端部全体にまで広がっている領域であり、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする、薄膜トランジスタ。
【請求項３】
前記第１の領域は、平面視において前記ゲート電極と重なるように形成されていることを特徴とする、請求項２に記載の薄膜トランジスタ。
【請求項４】
前記ソース電極と前記ドレイン電極のいずれか一方は、平面視において前記ゲート電極と重なるように形成されており、他方は平面視において前記ゲート電極と重ならないように形成されていることを特徴とする、請求項１または２に記載の薄膜トランジスタ。
【請求項５】
オフ電流が所定の電流値よりも小さくなるように決められた複数のチャネル長とチャネル幅の組合せデータの中から、所望のチャネル長とチャネル幅の組合せが選択されることを特徴とする、請求項１または２に記載の薄膜トランジスタ。
【請求項６】
前記チャネル層は酸化インジウムガリウム亜鉛層からなり、前記ソース電極および前記ドレイン電極は、前記酸化インジウムガリウム亜鉛層と接するチタン膜を有していることを特徴とする、請求項１または２に記載の薄膜トランジスタ。
【請求項７】
前記酸化物半導体層は微結晶酸化物半導体層からなることを特徴とする、請求項１または２に記載の薄膜トランジスタ。
【請求項８】
画像を表示するアクティブマトリクス型の表示装置であって、
請求項１に記載の薄膜トランジスタと、
下部電極と、上部電極と、前記下部電極と前記上部電極との間に形成された絶縁膜とを含む補助容量部と、
前記請求項１に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項１に記載の薄膜トランジスタの前記ゲート電極の形成時に形成された電極であり、
前記上部電極は、前記請求項１に記載の薄膜トランジスタの前記ソース電極および前記ドレイン電極の形成時に形成された電極であり、
前記絶縁膜は、前記請求項１に記載の薄膜トランジスタのゲート絶縁膜の成膜時に成膜された絶縁膜であることを特徴とする、表示装置。
【請求項９】
画像を表示するアクティブマトリクス型の表示装置であって、
請求項２に記載の薄膜トランジスタと、
下部電極と、上部電極と、前記下部電極と前記上部電極との間に形成された絶縁膜とを含む補助容量部と、
前記請求項２に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項２に記載の薄膜トランジスタの前記ゲート電極の形成時に形成された電極であり、
前記上部電極は、前記請求項２に記載の薄膜トランジスタの前記ソース電極および前記ドレイン電極の形成時に形成された電極であり、
前記絶縁膜は、前記請求項２に記載の薄膜トランジスタのゲート絶縁膜の成膜時に成膜された絶縁膜であることを特徴とする、表示装置。
【請求項１０】
前記コンタクト部において、前記ゲート電極と前記ソース電極または前記ドレイン電極のいずれかとを電気的に接続する接続電極は透明金属膜からなることを特徴とする、請求項８または９に記載の表示装置。
【手続補正２】
【補正対象書類名】明細書
【補正対象項目名】全文
【補正方法】変更
【補正の内容】
【発明の詳細な説明】
【技術分野】
【０００１】
本発明は、薄膜トランジスタおよびその製造方法、並びに表示装置に関し、特に、酸化物半導体層をチャネル層とする薄膜トランジスタおよびその製造方法、並びに表示装置に関する。
【背景技術】
【０００２】
酸化インジウムガリウム亜鉛（以下、「ＩＧＺＯ」という）等の酸化物半導体層をチャネル層とする薄膜トランジスタ（Thin Film Transistor：以下、「ＴＦＴ」という）は、非晶質シリコン層をチャネル層とするＴＦＴと比べて動作速度が速く、また多結晶シリコン層をチャネル層とするＴＦＴと比べて、結晶化工程が不要になる等の特徴を有している。このため、近年、酸化物半導体層をチャネル層とするＴＦＴの開発が活発に行われている。
【０００３】
しかし、酸化物半導体層をチャネル層とするＴＦＴには、オフ電流（オフ状態のときにソース電極とドレイン電極との間に流れる電流）が大きくなるという問題がある。このようなオフ電流を低減するために、特許文献１は、酸化物半導体層をチャネル層とするＴＦＴにおいて、酸化物半導体層のバックチャネル側の酸素濃度を高くして、バックチャネル側に微結晶層が形成されにくくすることを開示している。このように、酸化物半導体層のバックチャネル側に微結晶層が形成されにくくすることにより、バックチャネル側は非晶質化されるので、ＴＦＴのオフ電流が低減される。
【先行技術文献】
【特許文献】
【０００４】
【特許文献１】日本の特開２０１０−６２２２９号公報
【発明の概要】
【発明が解決しようとする課題】
【０００５】
酸化物半導体膜をパターニングしてチャネル層を形成するために、ドライエッチング法が使用される。この際に、酸化物半導体層の端部は、プラズマによるダメージを受けやすい。このようなダメージを受けた酸化物半導体層をチャネル層として使用した場合、チャネル層のチャネル幅方向の端部に残ったダメージを介してオフ電流が流れやすくなる。一方、特許文献１に記載のＴＦＴは、バックチャネル側の酸化物半導体層の表面全体の酸素濃度を高くすることによってオフ電流を低減するので、チャネル層のチャネル幅方向の端部を流れるオフ電流をより低減することは難しい。
【０００６】
そこで、本発明の目的は、チャネル層のチャネル幅方向の端部を流れるオフ電流を低減することができる薄膜トランジスタおよびその製造方法を提供することである。
【課題を解決するための手段】
【０００７】
本発明の第１の局面は、絶縁基板上に形成された薄膜トランジスタであって、
前記絶縁基板上に形成されたゲート電極と、
前記ゲート電極を覆うように形成されたゲート絶縁膜と、
平面視において前記ゲート電極と一部が重なるように形成され、かつ所定の距離を隔てて前記ゲート絶縁膜上に形成されたソース電極およびドレイン電極と、
平面視においてチャネル長方向の一端および他端が前記ソース電極および前記ドレイン電極の一端をそれぞれ覆うように形成された、酸化物半導体層からなるチャネル層と、
前記ソース電極および前記ドレイン電極を覆う層間絶縁層とを備え、
前記チャネル層は、前記ソース電極および前記ドレイン電極の幅よりも広い幅を有し、第１の抵抗値を有する２つの第１の領域と、前記第１の抵抗値よりも高い第２の抵抗値を有する１つの第２の領域とを含み、
前記２つの第１の領域は、それぞれ前記ソース電極および前記ドレイン電極の周囲に所定の幅で形成された領域であり、前記第２の領域は、前記２つの第１の領域に挟まれ、さらにチャネル幅方向の端部全体にまで広がっている領域であり、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする。
【０００８】
本発明の第２の局面は、絶縁基板上に形成された薄膜トランジスタであって、
前記絶縁基板上に形成されたゲート電極と、
前記ゲート電極を覆うように形成されたゲート絶縁膜と、
平面視において前記ゲート電極を挟むように形成され、かつ所定の距離を隔てて前記ゲート絶縁膜上に形成されたソース電極およびドレイン電極と、
平面視においてチャネル長方向の一端および他端が前記ソース電極および前記ドレイン電極の一端をそれぞれ覆うように形成された、酸化物半導体層からなるチャネル層と、
前記ソース電極および前記ドレイン電極を覆う層間絶縁層とを備え、
前記チャネル層は、前記ソース電極および前記ドレイン電極の幅よりも広い幅を有し、第１の抵抗値を有する２つの第１の領域と、前記第１の抵抗値よりも高い第２の抵抗値を有する１つの第２の領域とを含み、
前記２つの第１の領域は、それぞれ前記ソース電極および前記ドレイン電極の周囲に所定の幅で形成された領域であり、前記第２の領域は、前記２つの第１の領域に挟まれ、さらにチャネル幅方向の端部全体にまで広がっている領域であり、
前記チャネル層の一端は前記ソース電極上の前記層間絶縁層に開孔されたコンタクトホールを介して前記ソース電極と電気的に接続され、前記チャネル層の他端は前記ドレイン電極上の前記層間絶縁層に開孔されたコンタクトホールを介して前記ドレイン電極と電気的に接続されていることを特徴とする。
【０００９】
本発明の第３の局面は、本発明の第２の局面において、
前記第１の領域は、平面視において前記ゲート電極と重なるように形成されていることを特徴とする。
【００１０】
本発明の第４の局面は、本発明の第１または２の局面において、
前記ソース電極と前記ドレイン電極のいずれか一方は、平面視において前記ゲート電極と重なるように形成されており、他方は平面視において前記ゲート電極と重ならないように形成されていることを特徴とする。
【００１１】
本発明の第５の局面は、本発明の第１または２の局面において、
オフ電流が所定の電流値よりも小さくなるように決められた複数のチャネル長とチャネル幅の組合せデータの中から、所望のチャネル長とチャネル幅の組合せが選択されることを特徴とする。
【００１２】
本発明の第６の局面は、本発明の第１または２の局面において、
前記チャネル層は酸化インジウムガリウム亜鉛層からなり、前記ソース電極および前記ドレイン電極は、前記酸化インジウムガリウム亜鉛層と接するチタン膜を有していることを特徴とする。
【００１３】
本発明の第７の局面は、本発明の第１または２の局面において、前記酸化物半導体層は微結晶酸化物半導体層からなることを特徴とする。
【００１４】
本発明の第８の局面は、画像を表示するアクティブマトリクス型の表示装置であって、
請求項１に記載の薄膜トランジスタと、
下部電極と、上部電極と、前記下部電極と前記上部電極との間に形成された絶縁膜とを含む補助容量部と、
前記請求項１に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項１に記載の薄膜トランジスタの前記ゲート電極の形成時に形成された電極であり、
前記上部電極は、前記請求項１に記載の薄膜トランジスタの前記ソース電極および前記ドレイン電極の形成時に形成された電極であり、
前記絶縁膜は、前記請求項１に記載の薄膜トランジスタのゲート絶縁膜の成膜時に成膜された絶縁膜であることを特徴とする。
【００１５】
本発明の第９の局面は、画像を表示するアクティブマトリクス型の表示装置であって、
請求項２に記載の薄膜トランジスタと、
下部電極と、上部電極と、前記下部電極と前記上部電極との間に形成された絶縁膜とを含む補助容量部と、
前記請求項２に記載の薄膜トランジスタのゲート電極とソース電極またはドレイン電極のいずれかとが交差する交差部と、
前記ゲート電極と前記ソース電極または前記ドレイン電極のいずれかとが接続電極によって電気的に接続されたコンタクト部とを備え、
前記下部電極は、前記請求項２に記載の薄膜トランジスタの前記ゲート電極の形成時に形成された電極であり、
前記上部電極は、前記請求項２に記載の薄膜トランジスタの前記ソース電極および前記ドレイン電極の形成時に形成された電極であり、
前記絶縁膜は、前記請求項２に記載の薄膜トランジスタのゲート絶縁膜の成膜時に成膜された絶縁膜であることを特徴とする。
【００１６】
本発明の第１０の局面は、本発明の第８または９の局面において、
前記コンタクト部において、前記ゲート電極と前記ソース電極または前記ドレイン電極のいずれかとを電気的に接続する接続電極は透明金属膜からなることを特徴とする。
【発明の効果】
【００１７】
上記第１の局面によれば、ボトムコンタクト構造のボトムゲート型薄膜トランジスタにおいて、第１の領域よりも抵抗値が高い第２の領域は、ソース電極とドレイン電極とによって挟まれたチャネル領域だけでなく、チャネル層のチャネル幅方向の端部全体にまで広がっている。これにより、チャネル幅方向の端部を流れるオフ電流が減少するので、薄膜トランジスタのオフ電流がより一層低減される。さらに、ソース電極およびドレイン電極の一部が平面視においてゲート電極と重なるように形成されているので、ゲート電極に印加されたゲート電圧によってチャネル層に高濃度キャリア層が形成される。これにより、ソース電極およびドレイン電極は、チャネル層とオーミック接触する。
【００１８】
上記第２の局面によれば、ボトムコンタクト構造のボトムゲート型薄膜トランジスタにおいて、第１の領域よりも抵抗値が高い第２の領域は、ソース電極とドレイン電極とによって挟まれたチャネル領域だけでなく、チャネル層のチャネル幅方向の端部全体にまで広がっている。これにより、チャネル幅方向の端部を流れるオフ電流が減少するので、薄膜トランジスタのオフ電流がより一層低減される。さらに、ソース電極およびドレイン電極は、平面視においてゲート電極と重ならないように形成されているので、ソース電極およびドレイン電極と、ゲート電極とによって形成される寄生容量が小さくなる。これにより、薄膜トランジスタの動作速度を速くすることができる。
【００１９】
上記第３の局面によれば、チャネル層の第１の領域が、平面視においてゲート電極と重なるので、薄膜トランジスタはオフセット状態にならずに正常に動作する。
【００２０】
上記第４の局面によれば、ソース電極とドレイン電極のいずれか一方は、平面視においてゲート電極と重なるように形成され、他方はゲート電極と重ならないように形成される。これにより、薄膜トランジスタの寄生容量を、ソース電極およびドレイン電極がゲート電極と重なっている薄膜トランジスタの寄生容量の約半分にすることができる。
【００２１】
上記第５の局面によれば、チャネル層およびチャネル幅は、オフ電流が所定値よりも小さくなる組合せの中から選択されるので、オフ電流が所定値よりも小さく、かつ所望の大きさの薄膜トランジスタの設計が容易になる。
【００２２】
上記第６の局面によれば、酸化インジウムガリウム亜鉛層はチタン膜によって還元されやすいので、第１の領域が形成されやすくなる。これにより、チャネル長が短くなるので、薄膜トランジスタのオン電流が大きくなる。
【００２３】
上記第７の局面によれば、酸化物半導体層は微結晶半導体層からなるので、薄膜トランジスタのオン電流が大きくなる。
【００２４】
上記第８および９の局面によれば、表示装置には、第１または第２の局面に係る薄膜トランジスタの構成要素の形成時に、補助容量部の下部電極、上部電極、および下部電極と上部電極によって挟まれた絶縁膜が同時に形成される。
【００２５】
上記第１０の局面によれば、接続電極は透明金属膜からなるので、画素電極と同時に接続電極を形成することができる。これにより、表示装置の製造プロセスを簡略化することができる。
【図面の簡単な説明】
【００２６】
【図１】（ａ）は、第１の実施形態に係る液晶表示装置に含まれる第１のボトムゲート型ＴＦＴの平面図であり、（ｂ）は、（ａ）に示す切断線Ａ−Ａに沿った第１のボトムゲート型ＴＦＴの断面図である。
【図２】（ａ）は、ソース電極およびドレイン電極の幅がチャネル層の幅と同じＴＦＴにおいて、チャネル幅方向の端部を流れるオフ電流の経路を示す図であり、図２（ｂ）は、図１に示すＴＦＴにおいて、チャネル幅方向の端部を流れるオフ電流の経路を示す図である。
【図３】（ａ）は、第１の実施形態に係る液晶表示装置に含まれる第２のボトムゲート型ＴＦＴの平面図であり、（ｂ）は、（ａ）に示す切断線Ｂ−Ｂに沿った第２のボトムゲート型ＴＦＴの断面図である。
【図４】（ａ）〜（ｃ）は、図１に示すＴＦＴにおいて、低抵抗領域が形成される様子を示す断面図である。
【図５】図１（ｂ）に示すＴＦＴの構成と図３（ｂ）に示すＴＦＴの構成とを比較した断面図である。
【図６】図１（ａ）および図１（ｂ）に示すＴＦＴのトランジスタ特性を示す図である。
【図７】第１の実施形態に係る液晶表示装置の画素部のスイッチング素子として使用可能なＴＦＴのチャネル長およびチャネル幅の範囲を示す図である。
【図８】第１の実施形態に係る液晶表示装置の駆動回路を構成するＴＦＴとして使用可能なチャネル長およびチャネル幅の範囲を示す図である。
【図９】（ａ）は、チャネル長１０μｍ、チャネル幅１００μｍのＴＦＴの平面図であり、（ｂ）は、チャネル長およびチャネル幅が１０μｍのＴＦＴを並列に接続した回路を示す図である。
【図１０】図１に示すＴＦＴ、図３に示すＴＦＴ、補助容量部、交差部およびコンタクト部を含む液晶表示装置の各製造工程を示す工程断面図である。
【図１１】図１に示すＴＦＴ、図３に示すＴＦＴ、補助容量部、交差部およびコンタクト部を含む液晶表示装置の各製造工程を示す工程断面図である。
【図１２】図１に示すＴＦＴ、図３に示すＴＦＴ、補助容量部、交差部およびコンタクト部を含む液晶表示装置の各製造工程を示す工程断面図である。
【図１３】（ａ）は、第２の実施形態に係る液晶表示装置に含まれる第３のボトムゲート型ＴＦＴの構成を示す平面図であり、（ｂ）は、（ａ）に示す切断線Ｃ−Ｃに沿った第３のボトムゲート型ＴＦＴの断面図である。
【図１４】（ａ）は、第２の実施形態に係る液晶表示装置に含まれる第４のボトムゲート型ＴＦＴの構成を示す平面図であり、（ｂ）は、（ａ）に示す切断線Ｄ−Ｄに沿った第４のボトムゲート型ＴＦＴの断面図である。
【図１５】第２の実施形態に係る液晶表示装置の駆動回路を構成するＴＦＴとして使用可能なチャネル長およびチャネル幅の範囲を示す図である。
【図１６】図１３に示すＴＦＴ、図１４に示すＴＦＴ、補助容量部、交差部およびコンタクト部を含む液晶表示装置の各製造工程を示す工程断面図である。
【図１７】図１３に示すＴＦＴ、図１４に示すＴＦＴ、補助容量部、交差部およびコンタクト部を含む液晶表示装置の各製造工程を示す工程断面図である。
【図１８】図１３に示すＴＦＴ、図１４に示すＴＦＴ、補助容量部、交差部およびコンタクト部を含む液晶表示装置の各製造工程を示す工程断面図である。
【図１９】（ａ）は、第３の実施形態に係る液晶表示装置に含まれる第５のボトムゲート型ＴＦＴの構成を示す平面図であり、（ｂ）は、（ａ）に示す切断線Ｅ−Ｅに沿った第５のボトムゲート型ＴＦＴの断面図である。
【図２０】（ａ）は、第３の実施形態に係る液晶表示装置に含まれる第６のボトムゲート型ＴＦＴの構成を示す平面図であり、（ｂ）は、（ａ）に示す切断線Ｆ−Ｆに沿った第６のボトムゲート型ＴＦＴの断面図である。
【図２１】図１９に示すＴＦＴ、図２０に示すＴＦＴ、補助容量部、交差部およびコンタクト部を含む液晶表示装置の各製造工程を示す工程断面図である。
【図２２】図１９に示すＴＦＴ、図２０に示すＴＦＴ、補助容量部、交差部およびコンタクト部を含む液晶表示装置の各製造工程を示す工程断面図である。
【図２３】（ａ）は、第４の実施形態に係る液晶表示装置に含まれる第７のボトムゲート型ＴＦＴの構成を示す平面図であり、（ｂ）は、（ａ）に示す切断線Ｇ−Ｇに沿った第７のボトムゲート型ＴＦＴの断面図である。
【図２４】（ａ）は、第４の実施形態に係る液晶表示装置に含まれる第８のボトムゲート型ＴＦＴの構成を示す平面図であり、（ｂ）は、（ａ）に示す切断線Ｈ−Ｈに沿った第８のボトムゲート型ＴＦＴの断面図である。
【図２５】図２３に示すＴＦＴ、図２４に示すＴＦＴ、補助容量部、交差部およびコンタクト部を含む液晶表示装置の各製造工程を示す工程断面図である。
【図２６】図２３に示すＴＦＴ、図２４に示すＴＦＴ、補助容量部、交差部およびコンタクト部を含む液晶表示装置の各製造工程を示す工程断面図である。
【図２７】図２３に示すＴＦＴ、図２４に示すＴＦＴ、補助容量部、交差部およびコンタクト部を含む液晶表示装置の各製造工程を示す工程断面図である。
【図２８】（ａ）は、図１に示すＴＦＴの変形例に係るＴＦＴの構成を示す平面図であり、（ｂ）は、（ａ）に示す切断線Ｉ−Ｉに沿った変形例に係るＴＦＴの構成を示す断面図である。
【発明を実施するための形態】
【００２７】
＜１．第１の実施形態＞
本発明の第１の実施形態に係る液晶表示装置について説明する。本実施形態に係る液晶表示装置には、２種類のＴＦＴが含まれている。そこで、まず各ＴＦＴの構成について説明する。
【００２８】
＜１．１  第１のＴＦＴの構成＞
図１（ａ）は、本実施形態に係る液晶表示装置に含まれる第１のボトムゲート型ＴＦＴ１００の平面図であり、図１（ｂ）は、図１（ａ）に示す切断線Ａ−Ａに沿った第１のボトムゲート型ＴＦＴ１００の断面図である。図１（ａ）および図１（ｂ）に示すＴＦＴ１００は、チャネルエッチ構造のＴＦＴともいわれる。図１（ａ）および図１（ｂ）を参照して、第１のボトムゲート型ＴＦＴ１００の構成を説明する。なお、以下の説明では、第１のボトムゲート型ＴＦＴ１００を単にＴＦＴ１００という。
【００２９】
ガラス基板等の絶縁基板１５上に、ゲート電極２０が形成されている。ゲート電極２０は、絶縁基板１５上に、膜厚１０〜１００ｎｍのチタン（Ｔｉ）膜（図示しない）、膜厚５０〜５００ｎｍのアルミニウム（Ａｌ）膜（図示しない）、膜厚５０〜３００ｎｍチタン膜（図示しない）を順に積層した積層金属膜により構成されている。なお、ゲート電極２０は、絶縁基板１５上にチタン膜および銅（Ｃｕ）膜を順に積層した積層金属膜により構成されていてもよい。
【００３０】
ゲート電極２０を含む絶縁基板１５の全体を覆うように、ゲート絶縁膜３０が形成されている。ゲート絶縁膜３０は、膜厚１００〜５００ｎｍの窒化シリコン（ＳｉＮｘ）膜（図示しない）上に、膜厚２０〜１００ｎｍの酸化シリコン（ＳｉＯ2）（図示しない）膜を積層した積層絶縁膜により構成されている。このように、窒化シリコン膜上に酸化シリコン膜を積層したのは、ゲート絶縁膜３０が、後述のチャネル層１４０になるＩＧＺＯ層から酸素を奪い取りにくくするためである。なお、ゲート絶縁膜３０は、例えば窒化シリコン膜および酸窒化シリコン膜を順に積層した積層絶縁膜、または酸化シリコン膜等の単層絶縁膜により構成されていてもよい。
【００３１】
平面視においてゲート電極２０を覆うように、ゲート絶縁膜３０の表面上に島状のチャネル層１４０が形成されている。チャネル層１４０は、インジウム（Ｉｎ）、ガリウム（Ｇａ）、亜鉛（Ｚｎ）および酸素（Ｏ）を含むＩＧＺＯ層からなる。
【００３２】
ＩＧＺＯ層の膜厚は、２０〜２００ｎｍ程度が好ましい。これは、以下の理由による。ＩＧＺＯ層の膜厚が２０ｎｍよりも薄くなると、ＴＦＴ１００のトランジスタ特性が不安定になり、また温度ストレスおよびゲート電圧ストレスによる閾値電圧のシフトが生じる。一方、膜厚が２００ｎｍよりも厚くなると、ゲート電圧による制御性が悪くなり、オフ電流（特にゲート電圧が０Ｖのときのオフ電流）が増大するからである。
【００３３】
本実施形態で用いられるＩＧＺＯ層の組成比を次式（１）に示す。
インジウム：ガリウム：亜鉛＝１：１：１  …  （１）
しかし、ＩＧＺＯ層の組成比は、次式（２）に示す場合であってもよく、またはその他の組成比であってもよい。
インジウム：ガリウム：亜鉛＝４：５：１  …  （２）
また、本実施形態で用いられるＩＧＺＯ層は非晶質膜であることが最も好ましいが、微結晶膜または多結晶膜等の結晶性膜であってもよい。微結晶膜である場合には、ＴＦＴ１００のオン抵抗が小さくなり、オン電流が大きくなる。
【００３４】
なお、ＴＦＴ１００のチャネル層１４０として使用可能な酸化物半導体は、ＩＧＺＯに限定されず、Ｉｎ−Ｚｎ−Ｏ系、Ｉｎ−Ｚｎ−Ｓｎ−Ｏ系、またはＩｎ−Ｚｎ−Ｓｉ−Ｏ系等であってもよい。具体的には、ＩＺＯ（酸化インジウム亜鉛）、ＩＴＯ（酸化インジウム錫）、ＺｎＯ（酸化亜鉛）、ＳｎＯ（酸化錫）、ＷＯ（酸化タングステン）、またはＩＯ（酸化インジウム）等であってもよい。
【００３５】
チャネル層１４０の上面に、所定の距離を隔てて左右に分離されたソース電極１６０ａおよびドレイン電極１６０ｂが配置されている。ソース電極１６０ａは、平面視においてゲート電極２０の左上面から左側のゲート絶縁膜３０上まで延在している。ドレイン電極１６０ｂは、平面視においてゲート電極２０の右上面から右側のゲート絶縁膜３０上まで延在している。
【００３６】
ソース電極１６０ａおよびドレイン電極１６０ｂは、例えば、膜厚１０〜１００ｎｍのチタン膜（図示しない）、膜厚５０〜４００ｎｍのアルミニウム膜（図示しない）、膜厚５０〜３００ｎｍのチタン膜（図示しない）を順に積層した積層金属膜により構成されている。このように、ソース電極１６０ａおよびドレイン電極１６０ｂを積層金属膜により構成したのは、以下の理由による。チタン膜の抵抗値が高いので、上下のチタン膜の間に抵抗値が低いアルミニウム膜を挟むことにより、ソース電極１６０ａおよびドレイン電極１６０ｂの抵抗値を低くすることができるからである。なお、ソース電極１６０ａおよびドレイン電極１６０ｂの抵抗値が高くてもよい場合には、ソース電極１６０ａおよびドレイン電極１６０ｂをチタン膜のみで構成してもよい。このことは、後述する各ＴＦＴでも同様であるので、後述するＴＦＴの説明では省略する。
【００３７】
また、チャネル層１４０と接するソース電極１６０ａおよびドレイン電極１６０ｂの表面にチタン膜が形成されているのは以下の理由による。チタン膜によって、チャネル層１４０になるＩＧＺＯ層から酸素が奪い取られると、ＩＧＺＯ層内に格子欠陥（酸素欠損）が形成される。格子欠陥が形成された領域は抵抗値が低い低抵抗領域（「第１の領域」ともいう）１４０ｂになる。このようにして、チャネル層１４０に低抵抗領域１４０ｂを形成するためである。
【００３８】
また、ソース電極１６０ａおよびドレイン電極１６０ｂは、チタン、アルミニウム、銅、タングステン（Ｗ）、モリブデン（Ｍｏ）、タンタル（Ｔａ）等の単層金属膜、アルミニウム−ネオジム（Ｎｄ）、チタン−アルミニウム、モリブデン−タングステン、インジウム−錫の単層合金膜、チタン膜上に銅膜を積層したり、チタン膜上にアルミニウム膜を積層したり、チタン膜上にモリブデン膜を積層したりした積層金属膜等によって構成されていてもよい。
【００３９】
ソース電極１６０ａおよびドレイン電極１６０ｂの幅（図１（ａ）の上下方向の長さ）は、チャネル層１４０の幅（図１（ａ）の上下方向の長さで、「チャネル幅」ともいう）よりも狭くなっている。また、チャネル層１４０には、ソース電極１６０ａおよびドレイン電極１６０ｂを囲むように低抵抗領域１４０ｂがそれぞれ形成されている。また、２つの低抵抗領域１４０ｂに挟まれたＩＧＺＯ層は、低抵抗領域１４０ｂよりも抵抗値が高い高抵抗領域（「第２の領域」ともいう）１４０ａとして残る。この場合、高抵抗領域１４０ａは、ソース電極１６０ａとドレイン電極１６０ｂとに挟まれた領域（チャネル領域）だけでなく、それらのチャネル幅方向の端部にまで広がっている。なお、図１（ａ）に示す矢線によって、チャネル幅の位置および長さを示す。また、チャネル幅の位置および長さは、後述する各ＴＦＴでも同様であるので、後述するＴＦＴの平面図にも、チャネル幅の位置および長さを示す矢線を記載する。
【００４０】
ソース電極１６０ａおよびドレイン電極１６０ｂを含む絶縁基板１５の全体を覆うように、パッシベーション膜７０が形成されている。パッシベーション膜７０は、膜厚５０〜５００ｎｍの酸化シリコン膜からなる。なお、パッシベーション膜７０が酸化シリコン膜からなる理由については後述する。
【００４１】
次に、ＴＦＴ１００において、チャネル幅方向の端部にまで広がる高抵抗領域１４０ａを形成することにより、オフ電流を低減できる理由を説明する。図２（ａ）は、ソース電極１１６０ａおよびドレイン電極１１６０ｂの幅がチャネル層１１４０の幅と同じＴＦＴ１０００において、チャネル幅方向の端部を流れるオフ電流の経路を示す図であり、図２（ｂ）は、ソース電極１６０ａおよびドレイン電極１６０ｂの幅がチャネル層１４０の幅よりも狭いＴＦＴ１００において、チャネル幅方向の端部を流れるオフ電流の経路を示す図である。図２（ａ）に示すＴＦＴ１０００では、低抵抗領域１１４０ｂはソース電極１１６０ａおよびドレイン電極１１６０ｂの端部に沿って端部とそれぞれ平行になるように形成され、左右の低抵抗領域１１４０ｂに挟まれた領域は高抵抗領域１１４０ａとして残り、左右の低抵抗領域１１４０ｂとともにチャネル層１１４０を構成する。この場合、高抵抗領域１１４０ａは、ソース電極１１６０ａおよびドレイン電極１１６０ｂをそれぞれ囲むように形成されていない。また、エッチングによってチャネル層１１４０を形成する際に、チャネル層１１４０のチャネル幅方向の端部がダメージを受け、そこに低抵抗領域（図示しない）が形成されやすい。チャネル層１１４０のチャネル幅方向の端部にこのような低抵抗領域が形成された場合、オフ電流は、ソース電極１１６０ａから、チャネル幅方向の端部の低抵抗領域を通ってドレイン電極１１６０ｂまで流れやすくなる。このため、ＴＦＴ１０００では、オフ電流が大きくなる。
【００４２】
しかし、図２（ｂ）に示すＴＦＴ１００では、ソース電極１６０ａおよびドレイン電極１６０ｂの幅がチャネル層１４０の幅よりも狭いので、ソース電極１６０ａおよびドレイン電極１６０ｂを囲むように、低抵抗領域１４０ｂがチャネル層１４０に形成される。これにより、高抵抗領域１４０ａは、ソース電極１６０ａとドレイン電極１６０ｂとに挟まれた領域だけでなく、チャネル幅方向の端部にまで広がる。図２（ｂ）に示すＴＦＴ１００においても、例えばチャネル層１４０のチャネル幅方向の端部にエッチング時のダメージによる低抵抗領域が形成されている場合、オフ電流が流れる経路は、ソース電極１６０ａから、低抵抗領域１４０ｂ、低抵抗領域１４０ｂに隣接する高抵抗領域１４０ａ、チャネル幅方向の端部に形成された低抵抗領域（図示しない）、ドレイン電極１６０ｂの近くの高抵抗領域１４０ａ、高抵抗領域１４０ａに隣接する低抵抗領域１４０ｂを順に通って、ドレイン電極１６０ｂに至る経路である。
【００４３】
ＴＦＴ１００では、チャネル層１４０のチャネル幅方向の端部にまで高抵抗領域１４０ａが広がっているので、上記経路を通って流れるオフ電流が減少する。これにより、ＴＦＴ１００のオフ電流を低減することができる。このチャネル幅方向の端部の高抵抗領域１４０ａは少しでも形成されていればオフ電流を低減する効果がある。なお、図２（ｂ）では、チャネル幅方向の端部の高抵抗領域１４０ａを強調するために、高抵抗領域１４０ａは実際よりも幅広く描かれている。また、チャネル幅方向の端部を流れるオフ電流の経路は、後述する各ＴＦＴでも同様であるので、後述するＴＦＴの説明では、オフ電流が流れる経路の説明を省略する。
【００４４】
また、ソース電極１６０ａの端部は、平面視においてゲート電極２０の左上面と重なるように配置され、ドレイン電極１６０ｂの端部は、平面視においてゲート電極２０の右上面と重なるように配置されている。このため、ゲート電極２０に所定の電圧が印加されれば、ゲート電極２０からの電界によってチャネル層１４０の低抵抗領域１４０ｂに高濃度電子層（高濃度キャリア層）が形成される。高濃度電子層が形成されることにより、ソース電極１６０ａおよびドレイン電極１６０ｂは、チャネル層１４０とオーミック接続される。
【００４５】
＜１．２  第２のＴＦＴの構成＞
図３（ａ）は、本実施形態に係る液晶表示装置に含まれる第２のボトムゲート型ＴＦＴ２００の平面図であり、図３（ｂ）は、図３（ａ）に示す切断線Ｂ−Ｂに沿った第２のボトムゲート型ＴＦＴ２００の断面図である。図３（ａ）および図３（ｂ）に示す第２のボトムゲート型ＴＦＴ２００は、チャネルエッチ構造のＴＦＴともいわれる。図３（ａ）および図３（ｂ）を参照して、第２のボトムゲート型ＴＦＴ２００の構成を説明する。なお、ＴＦＴ２００の構成要素のうち、図１（ａ）および図１（ｂ）に示すＴＦＴ１００の構成要素と構成および配置が同じ構成要素には、同じまたは対応する参照符号を付してその説明を省略する。また、以下の説明では、第２のボトムゲート型ＴＦＴ２００を単にＴＦＴ２００という。
【００４６】
絶縁基板１５上に形成されたゲート電極２０、ゲート絶縁膜３０およびチャネル層２４０の構成および配置は、ＴＦＴ１００のゲート電極２０、ゲート絶縁膜３０およびチャネル層１４０の構成および配置とそれぞれ同じであるので、それらの説明を省略する。なお、チャネル層２４０に形成される低抵抗領域２４０ｂおよび高抵抗領域２４０ａについては後述する。
【００４７】
平面視においてゲート電極２０と重ならないようにして、ゲート電極２０を挟むように形成されたソース電極２６０ａとドレイン電極２６０ｂとが配置されている。ソース電極２６０ａはチャネル層２４０の一端上から左側のゲート絶縁膜３０上まで延在している。ドレイン電極２６０ｂはチャネル層２４０の他端上から右側のゲート絶縁膜３０上まで延在している。なお、ソース電極２６０ａおよびドレイン電極２６０ｂを構成する積層金属膜は、ＴＦＴ１００のソース電極１６０ａおよびドレイン電極１６０ｂと同じであるので、それらの説明を省略する。
【００４８】
ソース電極２６０ａおよびドレイン電極２６０ｂの幅は、チャネル層２４０のチャネル幅よりも狭くなっている。また、チャネル層２４０には、ソース電極２６０ａおよびドレイン電極２６０ｂを囲むように低抵抗領域２４０ｂがそれぞれ形成されている。２つの低抵抗領域２４０ｂに挟まれたチャネル層２４０は高抵抗領域２４０ａとして残る。この場合、ソース電極２６０ａとドレイン電極２６０ｂとの間の距離が長くなった分だけ、高抵抗領域２４０ａは、ＴＦＴ１００の高抵抗領域１４０ａよりも長くなる。また、高抵抗領域２４０ａは、ソース電極２６０ａとドレイン電極２６０ｂとに挟まれたチャネル領域だけでなく、それらのチャネル幅方向の端部にまで広がっている。
【００４９】
さらに、ソース電極２６０ａおよびドレイン電極２６０ｂを含む絶縁基板１５の全体を覆うように、パッシベーション膜７０が形成されている。パッシベーション膜７０は、ＴＦＴ１００の場合と同じであるので、その説明を省略する。
【００５０】
このようなＴＦＴ２００では、ＴＦＴ１００の場合と同様に、チャネル層２４０のチャネル幅方向の端部にまで高抵抗領域２４０ａが広がっているので、チャネル幅方向の端部を流れるオフ電流が減少する。これにより、ＴＦＴ２００のオフ電流を低減することができる。このチャネル幅方向の端部の高抵抗領域２４０ａは少しでも形成されていればオフ電流を低減する効果がある。
【００５１】
ＴＦＴ１００の場合と異なり、ＴＦＴ２００では、ソース電極２６０ａとドレイン電極２６０ｂとの間の距離が、ゲート電極２０の長さよりも長くなっている。これにより、平面視において、ソース電極２６０ａおよびドレイン電極２６０ｂは、ゲート電極２０とそれぞれ重ならないので、ＴＦＴ２００の寄生容量が小さくなる。
【００５２】
また、ＴＦＴ１００の場合と異なり、ＴＦＴ２００では、ソース電極２６０ａおよびドレイン電極２６０ｂは、平面視においてゲート電極２０と重ならない。このため、チャネル層２４０に形成される低抵抗領域２４０ｂがゲート電極２０の上方まで延びていなければ、ＴＦＴ２００はオフセット状態になる。この状態で、ゲート電極２０に所定の電圧を印加しても、ＴＦＴ２００はオンしない。そこで、ＴＦＴ２００では、ソース電極２６０ａおよびドレイン電極２６０ｂとゲート電極２０との間の間隔をそれぞれ狭くする。これにより、チャネル層２４０の低抵抗領域２４０ｂがゲート電極２０の上方まで延びるので、ＴＦＴ２００はオフセット状態になることなく正常に動作する。
【００５３】
＜１．３  チャネル層内の低抵抗領域とオフ電流＞
ＴＦＴ１００を例に挙げて、ソース電極１６０ａおよびドレイン電極１６０ｂの周囲のチャネル層１４０に、ソース電極１６０ａおよびドレイン電極１６０ｂを囲むように低抵抗領域１４０ｂが形成されるメカニズムを説明する。図４（ａ）〜図４（ｃ）は、ＴＦＴ１００において、低抵抗領域１４０ｂが形成される様子を示す断面図である。
【００５４】
まず、図４（ａ）に示すように、チャネル層１４０を構成するＩＧＺＯ層１４１の表面にソース電極１６０ａおよびドレイン電極１６０ｂが形成されている。ソース電極およびドレイン電極１６０ｂはいずれも、チタン膜１６１、アルミニウム膜１６２、チタン膜１６３を順に積層した積層金属膜により構成されている。
【００５５】
図４（ｂ）に示すように、パッシベーション膜７０の成膜後に行うアニールにより、ソース電極１６０ａおよびドレイン電極１６０ｂの下面のチタン膜１６１は、ＩＧＺＯ層１４１から酸素を奪い取る。酸素を奪い取られることによって、ソース電極１６０ａおよびドレイン電極１６０ｂの下面と接するＩＧＺＯ層１４１に格子欠陥（酸素欠損）が生じ、ＩＧＺＯ層１４１は低抵抗領域１４０ｂになる。
【００５６】
さらに、アニールを継続すれば、図４（ｃ）に示すように、ソース電極１６０ａおよびドレイン電極１６０ｂの周囲のＩＧＺＯ層１４１に含まれる酸素がチタン膜１６１との界面に順に移動し、チタン膜１６１に奪い取られる。チタン膜１６１はＩＧＺＯ層１４１から奪い取った酸素により酸化される。このようにして、チタン膜１６１は、その下部のＩＧＺＯ層１４１だけでなく、さらにソース電極１６０ａおよびドレイン電極１６０ｂの周囲のＩＧＺＯ層１４１からも酸素を奪い取る。その結果、低抵抗領域１４０ｂはソース電極１６０ａおよびドレイン電極１６０ｂの周囲のＩＧＺＯ層１４１にまで広がる。一方、酸素を奪い取られなかったＩＧＺＯ層１４１は、高抵抗領域１４０ａとして残る。
【００５７】
このようにして、ＩＧＺＯ層１４１内には、ソース電極１６０ａおよびドレイン電極１６０ｂの周囲に低抵抗領域１４０ｂが形成され、２つの低抵抗領域１４０ｂの外側の領域に高抵抗領域１４０ａが残る。
【００５８】
その結果、図１（ａ）に示すように、ＴＦＴ１００のソース電極１６０ａおよびドレイン電極１６０ｂの幅を、チャネル層１４０のチャネル幅よりも狭くすれば、低抵抗領域１４０ｂはソース電極１６０ａおよびドレイン電極１６０ｂをそれぞれ囲むように形成され、２つの低抵抗領域１４０ｂに挟まれた領域は高抵抗領域１４０ａとして残る。
【００５９】
なお、ＩＧＺＯ層１４１と接するチタン膜１６１の表面は酸化されて酸化チタン（ＴｉＯ2）になるので、ソース電極１６０ａおよびドレイン電極１６０ｂとチャネル層１４０とのコンタクト抵抗値は低くなる。
【００６０】
＜１．４  第１のＴＦＴおよび第２のＴＦＴの構成の比較＞
図５は、図１（ｂ）に示すＴＦＴ１００の構成と図３（ｂ）に示すＴＦＴ２００の構成とを比較した断面図である。上述のように、ＴＦＴ１００では、ソース電極１６０ａおよびドレイン電極１６０ｂは、平面視においてゲート電極２０と重なるように形成される。これに対して、ＴＦＴ２００では、ソース電極２６０ａおよびドレイン電極２６０ｂは平面視においてゲート電極２０と重ならないように形成される。
【００６１】
そこで、図５に示すように、ＴＦＴ１００とＴＦＴ２００のチャネル長を同じ長さにした場合、ＴＦＴ１００のゲート長はＴＦＴ２００のゲート長よりも長くなる。このため、ＴＦＴ１００では、ソース電極１６０ａおよびドレイン電極１６０ｂはゲート電極２０と重なり、寄生容量が大きくなる。これに対し、ＴＦＴ２００では、ソース電極２６０ａおよびドレイン電極２６０ｂは、ゲート電極２０と重ならないので、寄生容量が小さくなる。これにより、ＴＦＴ２００のオン／オフ動作が速くなる。そこで、液晶表示装置において、ＴＦＴ１００は、例えば画素部のスイッチングとして使用され、ＴＦＴ２００は、例えばソースドライバおよびゲートドライバ（以下、まとめて「駆動回路」という）を構成するＴＦＴとして使用される。
【００６２】
＜１．５  画素部に使用されるＴＦＴのオフ電流＞
図６は、図１（ａ）および図１（ｂ）に示すＴＦＴ１００のトランジスタ特性を示す図である。図６に示すトランジスタ特性は、チャネル長が４μｍ、チャネル幅が９μｍのＴＦＴと、チャネル長が６μｍ、チャネル幅が９μｍのＴＦＴについて測定した特性である。
【００６３】
図６からわかるように、チャネル長が６μｍのＴＦＴでは、ゲート電圧として−１５Ｖを印加した場合に、ソース／ドレイン電極間に流れるオフ電流は１ｐＡ／μｍ以下である。これに対して、チャネル長が４μｍのＴＦＴでは、オフ電流は数百ｎＡ／μｍと非常に大きくなる。このように、ＴＦＴのオフ電流は、チャネル長およびチャネル幅によって大きく異なる。なお、以下では、オフ電流とは、ＴＦＴがオフ状態のときに、ソース／ドレイン電極間に流れる電流をチャネル幅で割った値、すなわちオフ状態のときにチャネル幅１μｍあたりに流れる電流をいう。
【００６４】
そこで、オフ電流を測定するために、チャネル長およびチャネル幅を変えたＴＦＴを複数個準備し、各ＴＦＴについてオフ電流を測定する。オフ電流の測定は、準備した各ＴＦＴについて、ゲート電極に−１５Ｖ、ソース／ドレイン電極間に１０Ｖを印加して行う。
【００６５】
図７は、本実施形態に係る液晶表示装置の画素部のスイッチング素子として使用可能なＴＦＴのチャネル長およびチャネル幅の範囲を示す図である。具体的には、図７は、上記測定条件でオフ電流を測定したとき、オフ電流が１ｐＡ／μｍ以下になるＴＦＴのチャネル長およびチャネル幅の範囲を示す。このオフ電流の測定条件は、ＴＦＴを、液晶表示装置の画素部のスイッチング素子として使用する場合を想定した条件である。
【００６６】
図７から、例えばチャネル長が３μｍ、チャネル幅が４μｍのＴＦＴでは、オフ電流は１ｐＡ／μｍ以下になることがわかる。このようなＴＦＴを液晶表示装置のスイッチング素子として使用すれば、画素容量の信号電圧の低下を抑制することができる。これにより、表示される画像を高品位に保つことができる。
【００６７】
＜１．６  駆動回路に使用されるＴＦＴのオフ電流＞
図８は、本実施形態に係る液晶表示装置の駆動回路を構成するＴＦＴとして使用可能なチャネル長およびチャネル幅の範囲を示す図である。図７の場合と同様に、チャネル長およびチャネル幅が異なる複数個のＴＦＴについて、ゲート電極に０Ｖ、ソース／ドレイン電極間に１０Ｖを印加し、そのときのオフ電流を測定する。図８は、このようにして測定したオフ電流が１００ｐＡ／μｍ以下になるＴＦＴのチャネル長およびチャネル幅の範囲を示す。この測定条件は、ＴＦＴを、液晶表示装置の駆動回路構成するＴＦＴとして使用する場合を想定した条件である。
【００６８】
図８から、例えば、チャネル長が１０μｍ、チャネル幅が１００μｍのＴＦＴのオフ電流は１００ｐＡよりも大きくなる。しかし、チャネル長を変えずに、チャネル幅だけを１０μｍにしたＴＦＴのオフ電流は１００ｐＡ／μｍ以下になる。このことから、チャネル長とチャネル幅がいずれも１０μｍのＴＦＴを並列に１０個接続した回路のオフ電流は１００ｐＡ以下になることがわかる。そこで、チャネル長が１０μｍ、チャネル幅が１００μｍのＴＦＴを、チャネル長が１０μｍ、チャネル幅が１０μｍのＴＦＴを並列に１０個接続した回路で置き換えることにより、オフ電流を１００ｐＡ以下にすることができる。
【００６９】
図９（ａ）は、チャネル長１０μｍ、チャネル幅１００μｍのＴＦＴの平面図であり、図９（ｂ）は、チャネル長およびチャネル幅が１０μｍのＴＦＴを並列に接続した回路を示す図である。図９（ａ）に示すＴＦＴは、チャネル幅が１００μｍであることを除いて、広く知られた構成のＴＦＴであるため、その説明を省略する。
【００７０】
ＴＦＴを並列に接続した回路では、図９（ｂ）に示すように、平行に配置されたゲート電極２０上を横断するように延びるチャネル層１４０が形成されている。ゲート電極２０を挟んでその左右のチャネル層１４０上にソース電極１６０ａとドレイン電極１６０ｂとが交互に形成されている。ソース電極１６０ａおよびドレイン電極１６０ｂは、それぞれ隣接するＴＦＴのソース電極１６０ａおよびドレイン電極１６０ｂにもなるように形成されている。このようにして形成された各ＴＦＴは、チャネル長およびチャネル幅がいずれも１０μｍのＴＦＴである。１０個のＴＦＴについて、ゲート電極同士、ソース電極同士、およびドレイン電極同士をそれぞれ互いに接続することによって形成された回路のオフ電流は、チャネル長１０μｍ、チャネル幅１００μｍのＴＦＴのオフ電流よりも低減され、１ｐＡ／μｍ以下になる。このような回路を用いて、液晶表示装置の画素部を駆動する駆動回路を構成すれば、駆動回路の消費電力を低減することができる。
【００７１】
＜１．７  液晶表示装置の製造方法＞
図１（ａ）および図１（ｂ）に示すＴＦＴ１００、並びに、図３（ａ）および図３（ｂ）に示すＴＦＴ２００を含む液晶表示装置の製造方法を説明する。図１０〜図１２は、ＴＦＴ１００、ＴＦＴ２００、補助容量部、ゲート電極とソース電極との交差部（以下、「交差部」という）、および、ゲート電極とソース電極とのコンタクト部（以下、「コンタクト部」という）を含む液晶表示装置の各製造工程を示す工程断面図である。
【００７２】
絶縁基板１５上に、例えばスパッタリング法を用いて、チタン膜（図示しない）、アルミニウム膜（図示しない）、チタン膜（図示しない）の順に連続して成膜し、積層金属膜を形成する。次に、積層金属膜の表面に、フォトリソグラフィ法を用いてレジストパターン（図示しない）を形成する。レジストパターンをマスクにして、積層金属膜を上から順にウエットエッチング法によりエッチングする。これにより、図１０（ａ）に示すように、ＴＦＴ１００およびＴＦＴ２００の各ゲート電極２０、および補助容量部の下部電極２５が形成される。また、交差部およびコンタクト部にも、それぞれゲート電極２０が形成される。
【００７３】
次に、ゲート電極２０を含む絶縁基板１５の全体を覆うように、プラズマ化学気相成長法（Chemical Vapor Deposition：以下、「プラズマＣＶＤ法」という）を用いて、窒化シリコン膜（図示しない）および酸化シリコン膜（図示しない）を連続して成膜し、ゲート絶縁膜３０を形成する。これにより、ＴＦＴ１００およびＴＦＴ２００の各ゲート電極２０、補助容量部の下部電極２５、並びに、交差部およびコンタクト部のゲート電極２０がゲート絶縁膜３０によって覆われる。
【００７４】
ゲート絶縁膜３０の表面に、ＤＣスパッタリング法を用いて、インジウム、ガリウム、亜鉛および酸素を含むＩＧＺＯ膜（図示しない）を成膜する。ＩＧＺＯ膜は、酸化インジウム（Ｉｎ2Ｏ3）と酸化ガリウム（Ｇａ2Ｏ3）と酸化亜鉛（ＺｎＯ）をそれぞれ等モルで混合して焼結したターゲットを用い、ＤＣ（Direct Current）スパッタリング法により成膜する。ＩＧＺＯ膜の膜厚は２０〜２００ｎｍである。
【００７５】
次に、ＩＧＺＯ膜の表面にレジストパターン（図示しない）を形成し、レジストパターンをマスクとしてＩＧＺＯ膜をドライエッチング法によりエッチングする。これにより、図１０（ｂ）に示すように、ＴＦＴ１００、２００の各ゲート電極２０をそれぞれ覆うように、島状のチャネル層１４０、２４０が形成される。
【００７６】
チャネル層１４０、２４０を含む絶縁基板１５の全体を覆うようにソースメタル膜（図示しない）を成膜する。ソースメタル膜は、スパッタリング法を用いて、チタン膜（図示しない）、アルミニウム膜（図示しない）、チタン膜（図示しない）を連続して成膜した積層金属膜からなる。
【００７７】
次に、フォトリソグラフィ法を用いて、平面視において各ゲート電極を挟むようにレジストパターン（図示しない）を形成する。レジストパターンをマスクにして、ウエットエッチング法により、ソースメタル膜をエッチングする。
【００７８】
これにより、図１１に示すように、ＴＦＴ１００では、平面視においてゲート電極２０の左上面と重なり、さらに左側のゲート絶縁膜３０上まで延在するソース電極１６０ａと、平面視においてゲート電極２０の右上面と重なり、さらに右側のゲート絶縁膜３０上まで延在するドレイン電極１６０ｂとが形成される。ＴＦＴ２００では、平面視においてゲート電極２０と重ならないようにしてチャネル層２４０の一端を覆い、さらに左側のゲート絶縁膜３０上まで延在するソース電極２６０ａと、平面視においてゲート電極２０と重ならないようにしてチャネル層２４０の他端を覆い、さらに右側のゲート絶縁膜３０上まで延在するドレイン電極２６０ｂとが形成される。
【００７９】
また、補助容量部では、ゲート絶縁膜３０を間に挟んで下部電極２５を覆うように上部電極２６６が形成される。交差部では、ゲート絶縁膜３０を間に挟んでゲート電極２０を覆うようにソース電極１６０ａが形成される。コンタクト部では、ゲート絶縁膜３０を間に挟んでゲート電極２０を半分だけ覆うようにソース電極１６０ａが形成される。
【００８０】
図１２に示すように、ソース電極１６０ａ、２６０ａおよびドレイン電極１６０ｂ、２６０ｂを含む絶縁基板１５の全体を覆うように、プラズマＣＶＤ法を用いて、パッシベーション膜７０を成膜する。パッシベーション膜７０は酸化シリコン膜からなることが好ましい。次に、温度２５０〜３５０℃の大気雰囲気中で、０．５〜２時間のアニールを行う。アニールにより、チャネル層１４０、２４０となるＩＧＺＯ層から酸素が脱離し、ＩＧＺＯ層内に格子欠陥が形成される。これにより、チャネル層１４０に、ソース電極１６０ａおよびドレイン電極１６０ｂを囲むようにそれぞれ低抵抗領域１４０ｂが形成される。２つの低抵抗領域１４０ｂに挟まれたチャネル層１４０の中央およびチャネル幅方向の端部に高抵抗領域１４０ａが残る。ＴＦＴ２００でも同様にして、チャネル層２４０に、ソース電極２６０ａおよびドレイン電極２６０ｂを囲むようにそれぞれ低抵抗領域２４０ｂが形成される。２つの低抵抗領域２４０ｂに挟まれたチャネル層２４０の中央およびチャネル幅方向の端部に高抵抗領域２４０ａが残る。このようにして、高抵抗領域１４０ａ、２４０ａは、チャネル層１４０、２４０のチャネル幅方向の端部にまで広がるので、チャネル幅方向の端部を流れるオフ電流が減少する。これにより、ＴＦＴ１００、２００のオフ電流を低減することができる。なお、アニールは、大気雰囲気中に限らず、酸素を含む雰囲気中で行ってもよい。
【００８１】
また、アニールを行うことによって、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧を与えたときの閾値電圧のシフトが抑制されるので、ＴＦＴ１００、２００の信頼性が高くなる。
【００８２】
また、ＩＧＺＯ層と接するソース電極１６０ａ、２６０ａおよびドレイン電極１６０ｂ、２６０ｂのチタン膜は酸化され、その表面に酸化チタン層が形成される。これにより、ソース電極１６０ａおよびドレイン電極１６０ｂとチャネル層１４０とのコンタクト抵抗値、および、ソース電極２６０ａおよびドレイン電極２６０ｂとチャネル層２４０とのコンタクト抵抗値が低くなる。このことは、後述する各ＴＦＴの製造方法でも同様であるので、後述する各ＴＦＴの説明では省略する。
【００８３】
次に、パッシベーション膜７０上に感光性樹脂を滴下することにより、感光性樹脂膜８０を成膜する。フォトリソグラフィ法を用いて、コンタクト部上の感光性樹脂膜８０を露光・現像し、ゲート電極２０に到達するコンタクトホール９０を開孔する。これにより、コンタクトホール９０内に、ゲート電極２０およびソース電極１６０ａの表面が露出される。次に、コンタクトホール９０内を含む絶縁基板１５の全体を覆うように、スパッタリング法を用いてＩＴＯ等の透明金属膜（図示しない）を成膜する。次に、透明金属膜をエッチングし、コンタクトホール９０内に接続電極９１を残す。コンタクト部のコンタクトホール９０内では、ゲート電極２０とソース電極１６０ａが接続電極９１によって電気的に接続される。同時に、画素部の感光性樹脂膜上に画素電極（図示しない）が形成される。これにより、液晶表示装置の製造プロセスを簡略化することができる。このようにして、ＴＦＴ１００、ＴＦＴ２００、補助容量部、交差部およびコンタクト部を含む液晶表示装置が形成される。
【００８４】
なお、上記説明では、コンタクト部において、ゲート電極２０とソース電極１６０ａとが電気的接続されているが、ゲート電極２０とドレイン電極１６０ｂとが電気的に接続されていてもよい。また、交差部において、ゲート電極２０とソース電極１６０ａとが交差しているが、ゲート電極２０とドレイン電極１６０ｂとが交差していてもよい。このことは、後述する各ＴＦＴの製造方法でも同様であるので、後述する各ＴＦＴの説明では省略する。
【００８５】
＜１．８  効果＞
第１の実施形態によれば、ＴＦＴ１００において、高抵抗領域１４０ａ、２４０ａは、ソース電極１６０ａ、２６０ａとドレイン電極１６０ｂ、２６０ｂとによって挟まれたチャネル領域だけでなく、チャネル層１４０、２４０のチャネル幅方向の端部にまで広がっているので、チャネル幅方向の端部を流れるオフ電流が減少する。ＴＦＴ２００の場合も同様に、チャネル幅方向の端部を流れるオフ電流が減少する。これにより、ＴＦＴ１００、２００のオフ電流を低減することができる。
【００８６】
ＴＦＴ２００では、ソース電極２６０ａおよびドレイン電極２６０ｂは、平面視においてゲート電極２０と重ならないので、ソース電極２６０ａとゲート電極２０、および、ドレイン電極２６０ｂとゲート電極２０とによってそれぞれ形成される寄生容量を小さくできる。これにより、ＴＦＴ２００の動作速度を速くすることができる。
【００８７】
１個のＴＦＴのオフ電流が所定値よりも大きい場合には、オフ電流が所定値よりも小さくなるチャネル長およびチャネル幅のＴＦＴを並列に複数個接続することによって、オフ電流を所定値以下にすることができる。
【００８８】
パッシベーション膜７０の形成後にアニールを行うことにより、パッシベーション膜７０からチャネル層１４０、２４０に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ１００、２００の信頼性が高くなる。
【００８９】
＜２．第２の実施形態＞
本発明の第２の実施形態に係る液晶表示装置について説明する。本実施形態に係る液晶表示装置には、２種類のＴＦＴが含まれている。そこで、まず各ＴＦＴの構成について説明する。
【００９０】
＜２．１  第３のＴＦＴの構成＞
図１３（ａ）は、本実施形態に係る液晶表示装置に含まれる第３のボトムゲート型ＴＦＴ３００の構成を示す平面図であり、図１３（ｂ）は、図１３（ａ）に示す切断線Ｃ−Ｃに沿った第３のボトムゲート型ＴＦＴ３００の断面図である。図１３（ａ）および図１３（ｂ）に示す第３のボトムゲート型ＴＦＴ３００は、エッチストッパ構造のＴＦＴともいわれる。図１３（ａ）および図１３（ｂ）を参照して、第３のボトムゲート型ＴＦＴ３００の構成を説明する。以下の説明では、第３のボトムゲート型ＴＦＴ３００をＴＦＴ３００という。なお、ＴＦＴ３００の構成要素のうち、図１（ａ）および図１（ｂ）図に示すＴＦＴ１００の構成要素と構成および配置が同じ構成要素については、同じまたは対応する参照符号を付してその説明を省略する。
【００９１】
絶縁基板１５上に形成されたゲート電極２０、ゲート絶縁膜３０およびチャネル層３４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層３４０に形成される低抵抗領域３４０ｂおよび高抵抗領域３４０ａについては後述する。
【００９２】
チャネル層３４０、および、チャネル層３４０によって覆われていないゲート電極２０とゲート絶縁膜３０とを覆うように、膜厚５０〜４００ｎｍのエッチングストッパ層３５０が形成されている。エッチングストッパ層３５０には、平面視においてゲート電極２０の左上面および右上面と重なる位置にコンタクトホール３５５がそれぞれ開孔されている。エッチングストッパ層３５０は、アニールの際に、チャネル層３４０となるＩＧＺＯ層に酸素を供給して格子欠陥を修復することが可能な酸化シリコン膜からなることが好ましい。
【００９３】
２つのコンタクトホール３５５に挟まれたエッチングストッパ層３５０の上面に、所定の距離を隔てて分離されたソース電極３６０ａとドレイン電極３６０ｂとが配置されている。ソース電極３６０ａは２つのコンタクトホール３５５に挟まれたエッチングストッパ層３５０の左上面から左側のコンタクトホール３５５を通って左側のエッチングストッパ層３５０上まで延在し、コンタクトホール３５５でチャネル層３４０の低抵抗領域３４０ｂと電気的に接続されている。ドレイン電極３６０ｂはエッチングストッパ層３５０の右上面から右側のコンタクトホール３５５を通って右側のエッチングストッパ層３５０上まで延在し、コンタクトホール３５５でチャネル層３４０の低抵抗領域３４０ｂと電気的に接続されている。このように、ソース電極３６０ａおよびドレイン電極３６０ｂは、図１（ａ）および図１（ｂ）に示すＴＦＴ１００のソース電極１６０ａおよびドレイン電極１６０ｂと異なり、エッチングストッパ層３５０上に延在している。なお、ソース電極３６０ａおよびドレイン電極３６０ｂも積層金属膜によって構成されているが、積層金属膜の構成はソース電極１６０ａおよびドレイン電極１６０ｂと同じであるので、それらの説明を省略する。
【００９４】
ソース電極３６０ａおよびドレイン電極３６０ｂの幅は、チャネル層３４０のチャネル幅よりも狭くなっている。また、チャネル層３４０には、それぞれソース電極３６０ａおよびドレイン電極３６０ｂを囲むように低抵抗領域３４０ｂが形成されている。２つの低抵抗領域３４０ｂに挟まれたチャネル層３４０は高抵抗領域３４０ａとして残る。この場合、低抵抗領域３４０ｂはエッチングストッパ層３５０の端部よりも内側に入り込むので、高抵抗領域３４０ａの長さは、低抵抗領域３４０ｂが入り込んだ分だけエッチングストッパ層３５０の長さよりも短くなる。また、高抵抗領域３４０ａは、ソース電極３６０ａとドレイン電極３６０ｂとに挟まれたチャネル領域だけでなく、チャネル幅方向の端部にまで広がっている。
【００９５】
さらに、ソース電極３６０ａおよびドレイン電極３６０ｂを含む絶縁基板１５の全体を覆うように、パッシベーション膜７０が形成されている。パッシベーション膜７０は、ＴＦＴ１００の場合と同じであるので、その説明を省略する。
【００９６】
このようなＴＦＴ３００では、チャネル層３４０のチャネル幅方向の端部にまで高抵抗領域３４０ａが広がっているので、チャネル幅方向の端部を流れるオフ電流が減少する。これにより、ＴＦＴ３００のオフ電流を低減することができる。このチャネル幅方向の端部の高抵抗領域３４０ａは少しでも形成されていればオフ電流を低減する効果がある。
【００９７】
また、ソース電極３６０ａの端部は、平面視においてゲート電極２０の左上面と重なるように配置され、ドレイン電極３６０ｂの端部は、平面視においてゲート電極２０の右上面と重なるように配置されている。このため、ゲート電極２０に所定の電圧が印加されれば、ゲート電極２０からの電界によってチャネル層３４０の低抵抗領域３４０ｂに高濃度電子層が形成される。高濃度電子層が形成されることにより、ソース電極３６０ａおよびドレイン電極３６０ｂは、チャネル層３４０とオーミック接続される。なお、コンタクトホール３５５は、平面視においてゲート電極２０と少なくとも一部が重なるように開孔されていればよい。
【００９８】
＜２．２  第４のＴＦＴの構成＞
図１４（ａ）は、本実施形態に係る液晶表示装置に含まれる第４のボトムゲート型ＴＦＴ４００の構成を示す平面図であり、図１４（ｂ）は、図１４（ａ）に示す切断線Ｄ−Ｄに沿った第４のボトムゲート型ＴＦＴ４００の断面図である。図１４（ａ）および図１４（ｂ）に示す第４のボトムゲート型ＴＦＴ４００は、エッチストッパ構造のＴＦＴともいわれる。図１４（ａ）および図１４（ｂ）を参照して、ＴＦＴ４００の構成を説明する。以下の説明では、第４のボトムゲート型ＴＦＴ４００をＴＦＴ４００という。なお、ＴＦＴ４００の構成要素のうち、図１（ａ）および図１（ｂ）に示すＴＦＴ１００の構成要素と構成および配置が同じ構成要素については、同じまたは対応する参照符号を付してその説明を省略する。
【００９９】
絶縁基板１５上に形成されたゲート電極２０、ゲート絶縁膜３０およびチャネル層４４０の構成および配置は、図１（ａ）および図１（ｂ）に示すＴＦＴ１００のゲート電極２０、ゲート絶縁膜３０およびチャネル層１４０の構成および配置と同じであるので、それらの説明を省略する。なお、チャネル層４４０に形成される低抵抗領域４４０ｂおよび高抵抗領域４４０ａについては後述する。
【０１００】
チャネル層４４０、および、チャネル層４４０によって覆われていないゲート電極２０とゲート絶縁膜３０とを覆うように、膜厚５０〜４００ｎｍのエッチングストッパ層４５０が形成されている。エッチングストッパ層４５０には、平面視においてゲート電極２０と重ならないようにして、チャネル層４４０上の一端および他端に到達する２つのコンタクトホール４５５がそれぞれ開孔されている。エッチングストッパ層４５０は、アニールの際に、チャネル層４４０となるＩＧＺＯ層に酸素を供給して格子欠陥を修復することが可能な酸化シリコン膜からなることが好ましい。
【０１０１】
２つのコンタクトホール４５５に挟まれたエッチングストッパ層４５０の上面に、左右に分離されたソース電極４６０ａおよびドレイン電極４６０ｂが、ゲート電極２０を挟むように配置されている。ソース電極４６０ａは、２つのコンタクトホール４５５に挟まれたエッチングストッパ層４５０の左上面から左側のコンタクトホール４５５を通って左側のエッチングストッパ層４５０上まで延在し、コンタクトホール４５５でチャネル層４４０の低抵抗領域４４０ｂと電気的に接続されている。ドレイン電極４６０ｂは、エッチングストッパ層４５０の右上面から右側のコンタクトホール４５５を通って右側のエッチングストッパ層４５０上まで延在し、コンタクトホール４５５でチャネル層４４０の低抵抗領域４４０ｂと電気的に接続されている。このように、ソース電極４６０ａおよびドレイン電極４６０ｂは、図３（ａ）および図３（ｂ）に示すＴＦＴ２００のソース電極２６０ａおよびドレイン電極２６０ｂと異なり、エッチングストッパ層４５０上に延在している。なお、ソース電極４６０ａおよびドレイン電極４６０ｂも積層金属膜によって構成されているが、積層金属膜の構成はＴＦＴ１００のソース電極１６０ａおよびドレイン電極１６０ｂと同じであるので、それらの説明を省略する。
【０１０２】
ソース電極４６０ａおよびドレイン電極４６０ｂの幅は、チャネル層４４０のチャネル幅よりも狭くなっている。また、チャネル層４４０には、それぞれソース電極４６０ａおよびドレイン電極４６０ｂを囲むように低抵抗領域４４０ｂが形成されている。２つの低抵抗領域４４０ｂに挟まれたチャネル層４４０は高抵抗領域４４０ａとして残る。この場合、低抵抗領域４４０ｂはエッチングストッパ層４５０の端部よりも内側に入り込むので、高抵抗領域４４０ａの長さは、低抵抗領域４４０ｂが入り込んだ分だけエッチングストッパ層４５０の長さよりも短くなる。また、ソース電極４６０ａとドレイン電極４６０ｂとの間の距離が長くなった分だけ、高抵抗領域４４０ａは、ＴＦＴ３００の高抵抗領域３４０ａよりも長くなる。また、高抵抗領域４４０ａは、ソース電極４６０ａとドレイン電極４６０ｂとに挟まれたチャネル領域だけでなく、チャネル幅方向の端部にまで広がっている。
【０１０３】
さらに、ソース電極４６０ａおよびドレイン電極４６０ｂを含む絶縁基板１５の全体を覆うように、パッシベーション膜７０が形成されている。パッシベーション膜７０は、ＴＦＴ１００の場合と同じであるので、その説明を省略する。
【０１０４】
このようなＴＦＴ４００では、チャネル層４４０のチャネル幅方向の端部にまで高抵抗領域４４０ａが広がっているので、チャネル幅方向の端部を流れるオフ電流が減少する。これにより、ＴＦＴ４００のオフ電流を低減することができる。このチャネル幅方向の端部の高抵抗領域４４０ａは少しでも形成されていればオフ電流を低減する効果がある。
【０１０５】
ＴＦＴ３００の場合と異なり、ＴＦＴ４００では、ソース電極４６０ａとドレイン電極４６０ｂとの間の距離が、ゲート電極２０の長さよりも長くなっている。これにより、平面視において、ソース電極４６０ａおよびドレイン電極４６０ｂは、ゲート電極２０とそれぞれ重ならないので、ＴＦＴ４００の寄生容量が小さくなる。
【０１０６】
また、ＴＦＴ３００の場合と異なり、ＴＦＴ４００では、ソース電極４６０ａおよびドレイン電極４６０ｂは、平面視においてゲート電極２０と重ならない。そこで、ＴＦＴ４００では、ＴＦＴ２００の場合と同様に、ソース電極４６０ａおよびドレイン電極４６０ｂと、ゲート電極２０との間の間隔を狭くする。これにより、チャネル層４４０の低抵抗領域４４０ｂがゲート電極２０の上方まで延びるので、ＴＦＴ４００はオフセット状態になることなく正常に動作する。
【０１０７】
＜２．３  駆動回路に使用されるＴＦＴのオフ電流＞
図１５は、本実施形態に係る液晶表示装置の駆動回路を構成するＴＦＴとして使用可能なチャネル長およびチャネル幅の範囲を示す図である。第１の実施形態において説明した駆動回路に使用されるＴＦＴと同じ測定条件で、チャネル長およびチャネル幅が異なる複数個のＴＦＴについてオフ電流を測定し、オフ電流が１００ｐＡ／μｍ以下になるチャネル長およびチャネル幅を求める。
【０１０８】
図１５に示すように、図１（ａ）および図１（ｂ）に示すＴＦＴ１００においてオフ電流が１００ｐＡ／μｍ以下になる範囲が、ＴＦＴ３００では、より短いチャネル側に広がる。例えば、チャネル長１０μｍ、チャネル幅１００μｍのＴＦＴ１００では、オフ電流は１００ｐＡよりも大きくなる。しかし、ＴＦＴ１００と同じ大きさのＴＦＴ３００では、オフ電流が１００ｐＡ／μｍ以下に低減される。このことから、第１の実施形態の場合のようにチャネル長およびチャネル幅が１０μｍのＴＦＴ１００を並列に１０個接続しなくても、１個のＴＦＴ３００だけで１００ｐＡ以下のオフ電流を実現することができる。このように、チャネル長およびチャネル幅が１０μｍのＴＦＴ１００を並列に１０個接続した回路の代わりに、ＴＦＴ３００を用いることにより回路面積が狭くなるので、ＴＦＴ３００を用いて構成した駆動回路を小型化することができる。また、駆動回路を小型化できれば、液晶パネルを狭額縁化することができる。
【０１０９】
＜２．４  液晶表示装置の製造方法＞
図１３（ａ）および図１３（ｂ）に示すＴＦＴ３００、並びに、図１４（ａ）および図１４（ｂ）に示すＴＦＴ４００を含む液晶表示装置の製造方法を説明する。図１６〜図１８は、ＴＦＴ３００、ＴＦＴ４００、補助容量部、交差部およびコンタクト部を含む液晶表示装置の各製造工程を示す工程断面図である。
【０１１０】
図１６（ａ）に示す、ゲート電極２０および下部電極２５を形成する工程、ゲート絶縁膜３０を形成する工程、ゲート絶縁膜３０上にチャネル層３４０、４４０を形成する工程は、それぞれ図１０（ａ）に示すゲート電極２０および下部電極２５を形成する工程、ゲート絶縁膜３０を形成する工程、図１０（ｂ）に示すチャネル層１４０、２４０を形成する工程と同じであるので、それらの説明を省略する。
【０１１１】
チャネル層３４０、４４０を形成後に、プラズマＣＶＤ法を用いて、チャネル層３４０、４４０を含む絶縁基板１５の全体を覆うようにエッチングストッパ層３５０、４５０となる酸化シリコン膜（図示しない）を成膜する。酸化シリコン膜の膜厚は４０〜４００ｎｍである。次に、温度２００〜３５０℃の大気雰囲気中で、０．５〜２時間のアニールを行う。アニールにより、酸化シリコン膜からチャネル層３４０、４４０を構成するＩＧＺＯ層に酸素が供給され、供給された酸素によってＩＧＺＯ層内の格子欠陥が修復される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、酸化シリコン膜の成膜後のアニールも、大気雰囲気中ではなく、酸素を含む雰囲気中で行ってもよい。また、本実施形態では、後述するパッシベーション膜７０の成膜後にアニールを行うだけでなく、チャネル層３４０、４４０を形成後にエッチングストッパ層３５０、４５０となる酸化シリコン膜を成膜する。このため、酸化シリコン膜の成膜後にもアニールを行うことにより、ＩＧＺＯ膜内の格子欠陥の修復をより完全に行うことができる。
【０１１２】
酸化シリコン膜上に形成したレジストパターン（図示しない）をマスクにして、ドライエッチング法により酸化シリコン膜をエッチングする。これにより、図１６（ｂ）に示すように、ＴＦＴ３００のコンタクトホール３５５およびＴＦＴ４００のコンタクトホール４５５を開孔する。ＴＦＴ３００のコンタクトホール３５５は、ゲート電極２０の左上面および右上面上のチャネル層３４０に到達するように開孔される。ＴＦＴ４００のコンタクトホール４５５は、ゲート電極２０の左右の側部よりも外側のチャネル層４４０に到達するように開孔される。
【０１１３】
酸化シリコン膜をエッチングする際に、補助容量部では、下部電極２５上の酸化シリコン膜を除去する。これにより、下部電極２５と後述する上部電極４６６との間に挟まれる絶縁膜はゲート絶縁膜３０のみになるので、キャパシタの容量は減少しない。また、交差部では、ゲート絶縁膜３０上に酸化シリコン膜を残す。これにより、ゲート電極２０と、後述するソース電極３６０ａとの間に挟まれる絶縁膜の膜厚が厚くなり、ゲート電極２０とソース電極３６０ａとによって形成される寄生容量が小さくなる。また、コンタクト部でも酸化シリコン膜を除去する。これにより、ゲート電極２０と後述するソース電極３６０ａとを接続するためのコンタクトホール９０を開孔する際に、エッチング時間を短縮することができる。
【０１１４】
コンタクトホール３５５、４５５内を含むエッチングストッパ層３５０、４５０上にソースメタル膜（図示しない）を成膜する。ソースメタル膜は、スパッタリング法を用いて、チタン膜、アルミニウム膜、チタン膜を連続して成膜した積層金属膜からなる。次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。これにより、図１７に示すように、ソース電極３６０ａ、４６０ａおよびドレイン電極３６０ｂ、４６０ｂを形成する。
【０１１５】
ソース電極３６０ａ、４６０ａおよびドレイン電極３６０ｂ、４６０ｂを形成する際に、チャネル層３４０、４４０の表面は、それぞれエッチングストッパ層３５０、４５０によって覆われている。これにより、ウエットエッチング法によってソースメタル膜をエッチングしても、チャネル層３４０、４４０はダメージを受けない。また、ウエットエッチング法の代わりにドライエッチング法によってソースメタル膜をエッチングする場合にも、チャネル層３４０、４４０の表面が直接プラズマに晒されないので、チャネル層３４０、４４０はプラズマによるダメージを受けにくい。このため、いずれの場合にも、ＴＦＴ３００、４００のオフ電流を低減することができる。
【０１１６】
ＴＦＴ３００では、ソース電極３６０ａは平面視においてゲート電極２０の左上面と重なるようにして、中央のエッチングストッパ層３５０の左上面から左側のエッチングストッパ層３５０上まで延在するとともに、コンタクトホール３５５を介してチャネル層３４０と電気的に接続される。ドレイン電極３６０ｂは平面視においてゲート電極２０の右上面と重なるようにして、中央のエッチングストッパ層３５０の右上面から右側のエッチングストッパ層３５０上まで延在するとともに、コンタクトホール３５５を介してチャネル層３４０と電気的に接続される。
【０１１７】
ＴＦＴ４００では、ソース電極４６０ａは平面視においてゲート電極２０の左上面と重ならないようにして、中央のエッチングストッパ層４５０の左上面から左側のエッチングストッパ層４５０上まで延在するとともに、コンタクトホール４５５を介してチャネル層４４０と電気的に接続される。ドレイン電極４６０ｂは平面視においてゲート電極２０の右上面と重ならないようにして、中央のエッチングストッパ層４５０の右上面から右側のエッチングストッパ層４５０上まで延在するとともに、コンタクトホール４５５を介してチャネル層４４０と電気的に接続される。
【０１１８】
また、補助容量部では、ゲート絶縁膜３０を間に挟んで下部電極２５を覆うように上部電極４６６が形成される。交差部では、ゲート絶縁膜３０とエッチングストッパ層３５０を間に挟んでゲート電極２０を覆うようにソース電極３６０ａが形成される。コンタクト部では、ゲート絶縁膜３０を間に挟んでゲート電極２０を半分だけ覆うようにソース電極３６０ａが形成される。
【０１１９】
図１８に示すように、ソース電極３６０ａ、４６０ａおよびドレイン電極３６０ｂ、４６０ｂを含む絶縁基板１５の全体を覆うように、酸化シリコン膜からなるパッシベーション膜７０を成膜する。パッシベーション膜７０は、ＴＦＴ１００の場合と同じであるので、同じ参照符号を付してそれらの説明を省略する。
【０１２０】
次に、温度２００〜３００℃の大気雰囲気中で、アニールを０．５〜２時間行う。本実施形態では、エッチングストッパ層３５０、４５０となる酸化シリコン膜の成膜後にアニールを行うことによって、ＩＧＺＯ膜内の格子欠陥の修復が行われている。このため、パッシベーション膜７０の成膜後のアニールの温度を、第１の実施形態のアニールの温度よりも低くする。
【０１２１】
アニールを行うことにより、低抵抗領域３４０ｂ、４４０ｂがエッチングストッパ層３５０、４５０の端部よりも内側に入り込むように形成される。その結果、ＴＦＴ３００では、２つの低抵抗領域３４０ｂに挟まれたチャネル層３４０の中央およびチャネル幅方向の端部に高抵抗領域３４０ａが残る。ＴＦＴ４００では、２つの低抵抗領域４４０ｂに挟まれたチャネル層４４０の中央およびチャネル幅方向の端部に高抵抗領域４４０ａが残る。このようにして、高抵抗領域３４０ａ、４４０ａは、ソース電極３６０ａとドレイン電極３６０ｂ、および、ソース電極４６０ａとドレイン電極４６０ｂによってそれぞれ挟まれたチャネル領域だけでなく、チャネル層３４０のチャネル幅方向の端部、および、チャネル層４４０のチャネル幅方向の端部にまで広がっている。これにより、チャネル幅方向の端部を流れるオフ電流が減少するので、ＴＦＴ３００、４００のオフ電流を低減することができる。
【０１２２】
また、アニールを行うことにより、パッシベーション膜７０からチャネル層３４０、４４０を構成するＩＧＺＯ層に酸素が供給される。これにより、ＩＧＺＯ層の抵抗値が高くなるとともに、ゲート電圧ストレスによる閾値電圧のシフトが抑制されるので、ＴＦＴ３００、４００の信頼性が高くなる。なお、第１の実施形態の場合と同様に、温度２５０〜３５０℃でアニールしてもよい。この場合、ＩＧＺＯ層内の格子欠陥の修復をより完全に行うことができる。
【０１２３】
次に、パッシベーション膜７０上に成膜された感光性樹脂膜８０にコンタクトホール９０を開孔した後に、透明金属膜（図示しない）を成膜し、コンタクトホール９０内でゲート電極２０とソース電極３６０ａを接続する工程は、第１の実施形態の場合と同じである。このため、図１２に示す構成要件と同じ構成要件に同じ参照符号を付して、その説明を省略する。このようにして、ＴＦＴ３００、ＴＦＴ４００、補助容量部、コンタクト部および交差部を含む液晶表示装置が形成される。
【０１２４】
＜２．５  効果＞
第２の実施形態によれば、第１の実施形態と同じ効果を奏するだけでなく、次のような特有の効果も生じる。パッシベーション膜７０の形成後にアニールを行うだけでなく、さらにエッチングストッパ層３５０、４５０になる酸化シリコン膜の成膜後にもアニールを行う。これにより、酸化シリコン膜からＩＧＺＯ層に酸素が供給され、ＩＧＺＯ層内の格子欠陥の修復をより完全に行うことができる。
【０１２５】
また、アニールを２回に分けることにより、パッシベーション膜７０の成膜後に行うアニールの温度を、第１の実施形態の場合の温度よりも低い温度で行うことができる。アニール温度を下げれば、アニールによる絶縁基板１５の収縮ばらつきが少なくなる。これにより、アライメントマージンを小さくできるので、各レイヤ間のデザインマージンを小さくできる。その結果、ＴＦＴ３００では、ソース電極３６０ａおよびドレイン電極３６０ｂと、ゲート電極２０との重なりが少なくなるので、寄生容量を小さくすることができる。また、ＴＦＴ４００でも、同様の理由で、チャネル層４４０の低抵抗領域４４０ｂと、ゲート電極２０との重なりが少なくなるので、寄生容量を小さくすることができる。本実施形態のように、エッチングストッパ層３５０、４５０となる酸化シリコン膜の成膜後、およびパッシベーション膜７０の成膜後にアニールを行う場合、パッシベーション膜７０の成膜後のアニールを、酸化シリコン膜の成膜後のアニールよりも低い温度で行うことが好ましい。しかし、パッシベーション膜７０の成膜後のアニールを、酸化シリコン膜の成膜後のアニールと同じ温度で行ってもよい。
【０１２６】
また、ゲート電極２０とソース電極３６０ａとの交差部において、ゲート電極２０とソース電極３６０ａとによって挟まれる絶縁膜として、ゲート絶縁膜３０だけでなく、エッチングストッパ層３５０も使用することにより、交差部の寄生容量を小さくすることができる。これにより、ゲート電極２０に印加される信号電圧とソース電極３６０ａに印加される信号電圧とが互いに影響を受けにくくなる。
【０１２７】
＜３．第３の実施形態＞
本発明の第３の実施形態に係る液晶表示装置について説明する。本実施形態に係る液晶表示装置には、２種類のＴＦＴが含まれている。そこで、まず各ＴＦＴの構成について説明する。
【０１２８】
＜３．１  第５のＴＦＴの構成＞
図１９（ａ）は、本実施形態に係る液晶表示装置に含まれる第５のボトムゲート型ＴＦＴ５００の構成を示す平面図であり、図１９（ｂ）は、図１９（ａ）に示す切断線Ｅ−Ｅに沿った第５のボトムゲート型ＴＦＴ５００の断面図である。図１９（ａ）および図１９（ｂ）に示す第５のボトムゲート型ＴＦＴ５００は、ボトムコンタクト構造のＴＦＴともいわれる。図１９（ａ）および図１９（ｂ）を参照して、第５のボトムゲート型ＴＦＴ５００の構成を説明する。以下の説明では、第５のボトムゲート型ＴＦＴ５００をＴＦＴ５００という。なお、ＴＦＴ５００の構成要素のうち、図１（ａ）および図１（ｂ）に示すＴＦＴ１００の構成要素と構成および配置が同じ構成要素については、同じまたは対応する参照符号を付してその説明を省略する。
【０１２９】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１３０】
ゲート絶縁膜３０上に、所定の距離を隔てて左右に分離されたソース電極５６０ａおよびドレイン電極５６０ｂが配置されている。ソース電極５６０ａは、平面視において、ゲート電極２０の左上面と重なり、さらに左側のゲート絶縁膜３０上まで延在している。ドレイン電極５６０ｂは、平面視においてゲート電極２０の右上面と重なり、さらに右側のゲート絶縁膜３０上まで延在している。なお、ソース電極５６０ａおよびドレイン電極５６０ｂを構成する積層金属膜に含まれる金属膜の種類およびその膜厚は、ＴＦＴ１００の場合と同じであるため、それらの説明を省略する。
【０１３１】
ソース電極５６０ａとドレイン電極５６０ｂとに挟まれたゲート絶縁膜３０上の領域に、ＩＧＺＯ層からなるチャネル層５４０が形成されている。チャネル層５４０の一端はソース電極５６０ａの上面まで延在し、他端はドレイン電極５６０ｂの上面まで延在し、それぞれソース電極５６０ａおよびドレイン電極５６０ｂの上面と電気的に接続されている。
【０１３２】
ソース電極５６０ａおよびドレイン電極５６０ｂの幅は、チャネル層５４０のチャネル幅よりも狭くなっている。また、チャネル層５４０には、ソース電極５６０ａおよびドレイン電極５６０ｂを囲むように低抵抗領域５４０ｂがそれぞれ形成されている。２つの低抵抗領域５４０ｂに挟まれたチャネル層５４０は高抵抗領域５４０ａとして残る。この場合、高抵抗領域５４０ａは、ソース電極５６０ａとドレイン電極５６０ｂとに挟まれたチャネル領域だけでなく、チャネル幅方向の端部にまで広がっている。
【０１３３】
さらに、ソース電極５６０ａ、ドレイン電極５６０ｂおよびチャネル層５４０を含む絶縁基板１５の全体を覆うように、パッシベーション膜７０が形成されている。パッシベーション膜７０は、ＴＦＴ１００の場合と同じであるので、その説明を省略する。
【０１３４】
このようなＴＦＴ５００では、チャネル層５４０のチャネル幅方向の端部にまで高抵抗領域５４０ａが広がっているので、チャネル幅方向の端部を流れるオフ電流が減少する。これにより、ＴＦＴ５００のオフ電流を低減することができる。このチャネル幅方向の端部の高抵抗領域５４０ａは少しでも形成されていればオフ電流を低減する効果がある。
【０１３５】
また、ソース電極５６０ａの端部は、平面視においてゲート電極２０の左上面と重なるように配置され、ドレイン電極５６０ｂの端部は、平面視においてゲート電極２０の右上面と重なるように配置されている。このため、ゲート電極２０に所定の電圧が印加されれば、ゲート電極２０からの電界によってチャネル層５４０の低抵抗領域５４０ｂに高濃度電子層が形成される。高濃度電子層が形成されることにより、ソース電極５６０ａおよびドレイン電極５６０ｂは、チャネル層５４０とオーミック接続される。
【０１３６】
＜３．２  第６のＴＦＴの構成＞
図２０（ａ）は、本実施形態に係る液晶表示装置に含まれる第６のボトムゲート型ＴＦＴ６００の構成を示す平面図であり、図２０（ｂ）は、図２０（ａ）に示す切断線Ｆ−Ｆに沿った第６のボトムゲート型ＴＦＴ６００の断面図である。図２０（ａ）および図２０（ｂ）に示す第６のボトムゲート型ＴＦＴ６００は、ボトムコンタクト構造のＴＦＴともいわれる。図２０（ａ）および図２０（ｂ）を参照して、第６のボトムゲート型ＴＦＴ６００の構成を説明する。以下の説明では、第６のボトムゲート型ＴＦＴ６００をＴＦＴ６００という。なお、ＴＦＴ６００の構成要素のうち、ＴＦＴ１００の構成要素と構成および配置が同じものについては、同じまたは対応する参照符号を付してその説明を省略する。
【０１３７】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１３８】
ゲート絶縁膜３０上に、所定の距離を隔てて左右に分離されたソース電極６６０ａおよびドレイン電極６６０ｂが配置されている。ＴＦＴ５００の場合と異なり、ソース電極６６０ａは、平面視において、ゲート電極２０の左側部の外側からさらに左側のゲート絶縁膜３０上まで延在している。ドレイン電極６６０ｂは、平面視においてゲート電極２０の右側部の外側からさらに右側のゲート絶縁膜３０上まで延在している。このように、ソース電極６６０ａおよびドレイン電極６６０ｂは、平面視においてゲート電極２０と重ならないように形成されている。なお、ソース電極６６０ａおよびドレイン電極６６０ｂを構成する積層金属膜に含まれる金属膜の種類およびその膜厚は、ＴＦＴ１００の場合と同じであるため、それらの説明を省略する。
【０１３９】
ソース電極６６０ａとドレイン電極６６０ｂとに挟まれたゲート絶縁膜３０上の領域に、ＩＧＺＯ層からなるチャネル層６４０が形成されている。チャネル層６４０の一端はソース電極６６０ａの上面まで延在し、他端はドレイン電極６６０ｂの上面まで延在し、それぞれソース電極６６０ａおよびドレイン電極６６０ｂの上面と電気的に接続されている。
【０１４０】
ソース電極６６０ａおよびドレイン電極６６０ｂの幅は、チャネル層６４０のチャネル幅よりも狭くなっている。また、チャネル層６４０には、ソース電極６６０ａおよびドレイン電極６６０ｂを囲むように低抵抗領域６４０ｂがそれぞれ形成されている。２つの低抵抗領域６４０ｂに挟まれたチャネル層６４０は高抵抗領域６４０ａとして残る。この場合、ソース電極６６０ａとドレイン電極６６０ｂとの間の距離が長くなった分だけ、高抵抗領域６４０ａは、ＴＦＴ５００の高抵抗領域５４０ａよりも長くなる。また、高抵抗領域６４０ａは、ソース電極６６０ａとドレイン電極６６０ｂとに挟まれたチャネル領域だけでなく、チャネル幅方向の端部にまで広がっている。
【０１４１】
さらに、ソース電極６６０ａ、ドレイン電極６６０ｂおよびチャネル層６４０を含む絶縁基板１５の全体を覆うように、パッシベーション膜７０が形成されている。パッシベーション膜７０は、ＴＦＴ１００の場合と同じであるので、その説明を省略する。
【０１４２】
このようなＴＦＴ６００では、チャネル層６４０のチャネル幅方向の端部にまで高抵抗領域６４０ａが広がっているので、チャネル幅方向の端部を流れるオフ電流が減少する。これにより、ＴＦＴ６００のオフ電流を低減することができる。このチャネル幅方向の端部の高抵抗領域６４０ａは少しでも形成されていればオフ電流を低減する効果がある。
【０１４３】
ＴＦＴ６００では、ＴＦＴ５００の場合と異なり、ソース電極６６０ａとドレイン電極６６０ｂとの間の距離が、ゲート電極２０の長さよりも長くなっている。これにより、平面視において、ソース電極６６０ａおよびドレイン電極６６０ｂとゲート電極２０とがそれぞれ重ならないので、ＴＦＴ６００の寄生容量が小さくなる。
【０１４４】
また、ＴＦＴ５００の場合と異なり、ＴＦＴ６００では、ソース電極６６０ａおよびドレイン電極６６０ｂは、平面視においてゲート電極２０と重ならない。そこで、ＴＦＴ６００では、ＴＦＴ２００の場合と同様に、ソース電極６６０ａおよびドレイン電極６６０ｂと、ゲート電極２０との間の間隔を狭くする。これにより、チャネル層６４０の低抵抗領域６４０ｂがゲート電極２０の上方まで延びるので、ＴＦＴ６００はオフセット状態になることなく正常に動作する。
【０１４５】
＜３．３  液晶表示装置の製造方法＞
図１９（ａ）および図１９（ｂ）に示すＴＦＴ５００、並びに、図２０（ａ）および図２０（ｂ）に示すＴＦＴ６００を含む液晶表示装置の製造方法を説明する。図２１および図２２は、ＴＦＴ５００、ＴＦＴ６００、補助容量部、交差部およびコンタクト部を含む液晶表示装置の各製造工程を示す工程断面図である。
【０１４６】
図２１（ａ）に示すように、ゲート電極２０および下部電極２５を形成する工程、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１４７】
ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１４８】
次に、フォトリソグラフィ法を用いて、平面視においてゲート電極２０を挟むようにレジストパターン（図示しない）を形成する。レジストパターンをマスクにして、ウエットエッチング法により、ソースメタル膜をエッチングする。
【０１４９】
これにより、図２１（ａ）に示すように、ＴＦＴ５００では、平面視においてゲート電極２０の左上面と重なり、さらに左側のゲート絶縁膜３０上まで延在するソース電極５６０ａと、平面視においてゲート電極２０の左上面と重なり、さらに右側のゲート絶縁膜３０上まで延在するドレイン電極５６０ｂとが形成される。ＴＦＴ６００では、平面視においてゲート電極２０の左側部の外側から、さらに左側のゲート絶縁膜３０上まで延在するソース電極６６０ａと、平面視においてゲート電極２０の右側部の外側から、さらに右側のゲート絶縁膜３０上まで延在するドレイン電極６６０ｂとが形成される。
【０１５０】
また、補助容量部では、ゲート絶縁膜３０を間に挟んで下部電極２５を覆うように上部電極６６６が形成される。交差部では、ゲート絶縁膜３０を間に挟んでゲート電極２０を覆うようにソース電極５６０ａが形成される。コンタクト部では、ゲート絶縁膜３０を間に挟んでゲート電極２０を半分だけ覆うようにソース電極５６０ａが形成される。
【０１５１】
図２１（ｂ）に示すように、ソース電極５６０ａ、６６０ａおよびドレイン電極５６０ｂ、６６０ｂを含む絶縁基板１５の全体を覆うように、ＤＣ（Direct Current）スパッタリング法を用いて、インジウム、ガリウム、亜鉛および酸素を含むＩＧＺＯ膜（図示しない）を成膜する。成膜されるＩＧＺＯ膜の膜厚は２０〜２００ｎｍである。
【０１５２】
次に、ＩＧＺＯ膜の表面にレジストパターン（図示しない）を形成し、レジストパターンをマスクとしてＩＧＺＯ膜をドライエッチング法によりエッチングする。これにより、図２１（ｂ）に示すように、ＴＦＴ５００では、ソース電極５６０ａとドレイン電極５６０ｂとによって挟まれたゲート絶縁膜３０上の領域に、ＩＧＺＯ層からなるチャネル層５４０が形成される。チャネル層５４０の一端はソース電極５６０ａの上面まで延在し、他端はドレイン電極５６０ｂの上面まで延在し、それぞれソース電極５６０ａおよびドレイン電極５６０ｂと電気的に接続される。また、ＴＦＴ６００では、ソース電極６６０ａとドレイン電極６６０ｂとによって挟まれたゲート絶縁膜３０上の領域に、ＩＧＺＯ層からなるチャネル層６４０が形成される。チャネル層６４０の一端はソース電極６６０ａの上面まで延在し、他端はドレイン電極６６０ｂの上面まで延在し、それぞれソース電極６６０ａおよびドレイン電極６６０ｂと電気的に接続される。
【０１５３】
図２２に示すように、プラズマＣＶＤ法を用いて、絶縁基板１５の全体を覆うように、パッシベーション膜７０を成膜する。パッシベーション膜７０を成膜する工程は、第１の実施形態の場合と同じなので、その説明を省略する。次に、温度２５０〜３５０℃の大気雰囲気中で、アニールを０．５〜２時間行う。アニールを行うことにより、ＴＦＴ５００のソース電極５６０ａおよびドレイン電極５６０ｂの近傍のチャネル層５４０に低抵抗領域５４０ｂが形成され、ＴＦＴ６００のソース電極６６０ａおよびドレイン電極６６０ｂの近傍のチャネル層６４０に低抵抗領域６４０ｂが形成される。その結果、ＴＦＴ５００では、２つの低抵抗領域５４０ｂに挟まれたチャネル層５４０の中央およびチャネル幅方向の端部に高抵抗領域５４０ａが残る。ＴＦＴ６００では、２つの低抵抗領域６４０ｂに挟まれたチャネル層６４０の中央およびチャネル幅方向の端部に高抵抗領域６４０ａが残る。このようにして、高抵抗領域５４０ａ、６４０ａは、ソース電極５６０ａとドレイン電極５６０ｂ、および、ソース電極６６０ａとドレイン電極６６０ｂによってそれぞれ挟まれたチャネル領域だけでなく、チャネル層５４０のチャネル幅方向の端部、および、チャネル層６４０のチャネル幅方向の端部にまで広がる。これにより、チャネル幅方向の端部を流れるオフ電流が減少するので、ＴＦＴ５００、６００のオフ電流を低減することができる。
【０１５４】
また、アニールを行うことにより、パッシベーション膜７０からチャネル層５４０、６４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ５００、６００の信頼性が高くなる。
【０１５５】
図２２に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極５６０ａを接続する。これらの工程は、第１の実施形態の工程と同じである。このため、図２２に示す構成要件のうち、図１２に示す構成要件と同じ構成要件に、同じ参照符号を付してその説明を省略する。このようにして、ＴＦＴ５００、ＴＦＴ６００、補助容量部、コンタクト部および交差部を含む液晶表示装置が形成される。
【０１５６】
＜３．４  効果＞
本実施形態の効果は、第１の実施形態の効果と同じであるので、説明を省略する。
【０１５７】
＜４．第４の実施形態＞
本発明の第４の実施形態に係る液晶表示装置について説明する。本実施形態に係る液晶表示装置には、２種類のＴＦＴが含まれている。そこで、まず各ＴＦＴの構成について説明する。
【０１５８】
＜４．１  第７のＴＦＴの構成＞
図２３（ａ）は、本実施形態に係る液晶表示装置に含まれる第７のボトムゲート型ＴＦＴ７００の構成を示す平面図であり、図２３（ｂ）は、図２３（ａ）に示す切断線Ｇ−Ｇに沿った第７のボトムゲート型ＴＦＴ７００の断面図である。図２３（ａ）および図２３（ｂ）に示す第７のボトムゲート型ＴＦＴ７００は、層間絶縁層を有するボトムコンタクト構造のＴＦＴともいわれる。図２３（ａ）および図２３（ｂ）を参照して、第７のボトムゲート型ＴＦＴ７００の構成を説明する。以下の説明では、第７のボトムゲート型ＴＦＴ７００をＴＦＴ７００という。なお、ＴＦＴ７００の構成要素のうち、図１（ａ）および図１（ｂ）に示すＴＦＴ１００の構成要素と構成および配置が同じ構成要素については、同じまたは対応する参照符号を付してその説明を省略する。
【０１５９】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１６０】
ゲート絶縁膜３０上に、所定の距離を隔てて左右に分離されたソース電極７６０ａおよびドレイン電極７６０ｂが配置されている。ソース電極７６０ａは、平面視において、ゲート電極２０の左上面と重なり、さらに左側のゲート絶縁膜３０上まで延在している。ドレイン電極７６０ｂは、平面視においてゲート電極２０の右上面と重なり、さらに右側のゲート絶縁膜３０上まで延在している。なお、ソース電極７６０ａおよびドレイン電極７６０ｂを構成する積層金属膜に含まれる金属膜の種類およびその膜厚は、ＴＦＴ１００の場合と同じであるため、それらの説明を省略する。
【０１６１】
ソース電極７６０ａとドレイン電極７６０ｂとに挟まれた領域を除くチャネル層７４０上と、チャネル層７４０によって覆われていないゲート電極２０上とを覆うように、膜厚５０〜４００ｎｍの層間絶縁層７５０が形成されている。層間絶縁層７５０は、アニールの際に、チャネル層７４０となるＩＧＺＯ層に酸素を供給して格子欠陥を修復することが可能な酸化シリコン膜からなることが好ましい。
【０１６２】
層間絶縁層７５０には、平面視において、一部がゲート電極２０の左上面および右上面と重なる位置に、ソース電極７６０ａおよびドレイン電極７６０ｂに到達する２つのコンタクトホール７５５がそれぞれ開孔されている。
【０１６３】
ソース電極７６０ａとドレイン電極７６０ｂとに挟まれたゲート絶縁膜３０上の領域にチャネル層７４０が形成されている。チャネル層７４０の一端は、左側のコンタクトホール７５５内でソース電極７６０ａと電気的に接続され、さらにコンタクトホール７５５の左側の層間絶縁層７５０の上面まで延在している。チャネル層７４０の他端は、右側のコンタクトホール７５５内でドレイン電極７６０ｂと電気的に接続され、さらにコンタクトホール７５５の右側の層間絶縁層７５０の上面まで延在している。
【０１６４】
また、ソース電極７６０ａとドレイン電極７６０ｂとの間に形成されたチャネル層７４０のうち、ソース電極７６０ａおよびドレイン電極７６０ｂの両端部付近には、それぞれ低抵抗領域７４０ｂが形成され、２つの低抵抗領域７４０ｂによって挟まれた領域は高抵抗領域７４０ａとして残る。この場合、ソース電極７６０ａおよびドレイン電極７６０ｂの幅がチャネル層７４０のチャネル幅よりも狭くなっているので、高抵抗領域７４０ａは、ソース電極７６０ａとドレイン電極７６０ｂとに挟まれたチャネル領域だけでなく、チャネル幅方向の端部にまで広がっている。
【０１６５】
さらに、チャネル層７４０を含む絶縁基板１５の全体を覆うように、パッシベーション膜７０が形成されている。パッシベーション膜７０は、ＴＦＴ１００の場合と同じであるので、その説明を省略する。
【０１６６】
このようなＴＦＴ７００では、チャネル層７４０のチャネル幅方向の端部にまで高抵抗領域７４０ａが広がっているので、チャネル幅方向の端部を流れるオフ電流が減少する。これにより、ＴＦＴ７００のオフ電流を低減することができる。このチャネル幅方向の端部の高抵抗領域７４０ａは少しでも形成されていればオフ電流を低減する効果がある。
【０１６７】
また、ソース電極７６０ａの端部は、平面視においてゲート電極２０の左上面と重なるように配置され、ドレイン電極７６０ｂの端部は、平面視においてゲート電極２０の右上面と重なるように配置されている。このため、ゲート電極２０に所定の電圧が印加されれば、ゲート電極２０からの電界によってチャネル層７４０の低抵抗領域７４０ｂに高濃度電子層が形成される。高濃度電子層が形成されることにより、ソース電極７６０ａおよびドレイン電極７６０ｂは、チャネル層７４０とオーミック接続される。
【０１６８】
＜４．２  第８のＴＦＴ＞
図２４（ａ）は、本実施形態に係る液晶表示装置に含まれる第８のボトムゲート型ＴＦＴ８００の構成を示す平面図であり、図２４（ｂ）は、図２４（ａ）に示す切断線Ｈ−Ｈに沿った第８のボトムゲート型ＴＦＴ８００の断面図である。図２４（ａ）および図２４（ｂ）に示す第８のボトムゲート型ＴＦＴ８００は、層間絶縁層を有するボトムコンタクト構造のＴＦＴともいわれる。図２４（ａ）および図２４（ｂ）を参照して、第８のボトムゲート型ＴＦＴ８００の構成を説明する。以下の説明では、第８のボトムゲート型ＴＦＴ８００をＴＦＴ８００という。なお、ＴＦＴ８００の構成要素のうち、ＴＦＴ１００の構成要素と構成および配置が同じ構成要素については、同じまたは対応する参照符号を付してその説明を省略する。
【０１６９】
絶縁基板１５上に形成されたゲート電極２０およびゲート絶縁膜３０の構成および配置は、図１（ａ）および図１（ｂ）に示すＴＦＴ１００のゲート電極２０およびゲート絶縁膜３０の構成および配置と同じであるので、それらの説明を省略する。
【０１７０】
ゲート絶縁膜３０上に、所定の距離を隔てて左右に分離されたソース電極８６０ａおよびドレイン電極８６０ｂが配置されている。ソース電極８６０ａは、平面視において、ゲート電極２０の左側部の外側からさらに左側のゲート絶縁膜３０上まで延在している。ドレイン電極８６０ｂは、平面視においてゲート電極２０の右側部の外側からさらに右側のゲート絶縁膜３０上まで延在している。このように、ソース電極８６０ａおよびドレイン電極８６０ｂは、平面視においてゲート電極２０と重ならないように形成されている。なお、ソース電極８６０ａおよびドレイン電極８６０ｂを構成する積層金属膜に含まれる金属膜の種類およびその膜厚は、ＴＦＴ１００の場合と同じであるため、それらの説明を省略する。
【０１７１】
ソース電極８６０ａとドレイン電極８６０ｂとに挟まれた領域と、ソース電極８６０ａおよびドレイン電極８６０ｂとを覆うように、膜厚５０〜４００ｎｍの層間絶縁層８５０が形成されている。層間絶縁層８５０には、平面視においてゲート電極２０と重ならない位置に、ソース電極８６０ａおよびドレイン電極８６０ｂに到達するコンタクトホール８５５がそれぞれ開孔されている。層間絶縁層８５０は、アニールの際に、チャネル層８４０となるＩＧＺＯ層に酸素を供給して格子欠陥を修復することが可能な酸化シリコン膜からなることが好ましい。
【０１７２】
ソース電極８６０ａとドレイン電極８６０ｂとによって挟まれた層間絶縁層８５０上の領域に、チャネル層８４０が形成されている。チャネル層８４０の一端は、左側のコンタクトホール８５５内でソース電極８６０ａと電気的に接続され、さらにコンタクトホール８５５を通って左側の層間絶縁層８５０上まで延在している。チャネル層８４０の他端は、右側のコンタクトホール８５５内でドレイン電極８６０ｂと電気的に接続され、さらにコンタクトホール８５５を通って右側の層間絶縁層８５０上まで延在している。
【０１７３】
ソース電極８６０ａおよびドレイン電極８６０ｂの幅は、チャネル層８４０のチャネル幅よりも狭くなっている。また、チャネル層８４０に、ソース電極８６０ａおよびドレイン電極８６０ｂを囲む低抵抗領域８４０ｂがそれぞれ形成されている。２つの低抵抗領域８４０ｂに挟まれたチャネル層８４０は高抵抗領域８４０ａとして残る。この場合、ソース電極８６０ａとドレイン電極８６０ｂとの間の距離が長くなった分だけ、高抵抗領域８４０ａは、ＴＦＴ７００の高抵抗領域７４０ａよりも長くなる。また、高抵抗領域８４０ａは、ソース電極８６０ａとドレイン電極８６０ｂとに挟まれたチャネル領域だけでなく、チャネル幅方向の端部にまで広がっている。
【０１７４】
さらに、ソース電極８６０ａ、ドレイン電極８６０ｂおよびチャネル層を含む絶縁基板１５の全体を覆うように、パッシベーション膜７０が形成されている。パッシベーション膜７０は、ＴＦＴ１００の場合と同じであるので、それらの説明を省略する。
【０１７５】
このようなＴＦＴ８００では、チャネル層８４０のチャネル幅方向の端部にまで高抵抗領域８４０ａが広がっているので、チャネル幅方向の端部を流れるオフ電流が減少する。これにより、ＴＦＴ８００のオフ電流を低減することができる。このチャネル幅方向の端部の高抵抗領域８４０ａは少しでも形成されていればオフ電流を低減する効果がある。
【０１７６】
ＴＦＴ８００では、ＴＦＴ７００の場合と異なり、ソース電極８６０ａとドレイン電極８６０ｂとの間の距離が、ゲート電極２０の長さよりも長くなっている。これにより、平面視において、ソース電極８６０ａおよびドレイン電極８６０ｂとゲート電極２０とがそれぞれ重ならないので、ＴＦＴ８００の寄生容量が小さくなる。
【０１７７】
また、ＴＦＴ７００の場合と異なり、ＴＦＴ８００では、ソース電極８６０ａおよびドレイン電極８６０ｂは、平面視においてゲート電極２０と重ならない。そこで、ＴＦＴ８００では、ＴＦＴ２００の場合と同様に、ソース電極８６０ａおよびドレイン電極８６０ｂと、ゲート電極２０との間の間隔を狭くする。これにより、チャネル層８４０の低抵抗領域８４０ｂがゲート電極２０の上方まで延びるので、ＴＦＴ８００はオフセット状態になることなく正常に動作する。
【０１７８】
＜４．３  液晶表示装置の製造方法＞
図２３（ａ）および図２３（ｂ）に示すＴＦＴ７００、並びに、図２４（ａ）および図２４（ｂ）に示すＴＦＴ８００を含む液晶表示装置の製造方法を説明する。図２５〜図２７は、ＴＦＴ７００、ＴＦＴ８００、補助容量部、交差部およびコンタクト部を含む液晶表示装置の各製造工程を示す工程断面図である。
【０１７９】
図２５（ａ）に示すように、ゲート電極２０および下部電極２５を形成する工程、および、ゲート絶縁膜３０を形成する工程は、それぞれ図１０（ａ）に示すゲート電極２０および下部電極２５を形成する工程、ゲート絶縁膜３０を形成する工程と同じであるので、それらの説明を省略する。
【０１８０】
次に、ゲート絶縁膜３０上にソースメタル膜（図示しない）を成膜する。ソースメタル膜は、スパッタリング法を用いて、チタン膜、アルミニウム膜、チタン膜を連続して成膜した積層金属膜からなる。
【０１８１】
次に、フォトリソグラフィ法を用いて、平面視においてゲート電極を挟むようにレジストパターン（図示しない）を形成する。レジストパターンをマスクにして、ウエットエッチング法により、ソースメタル膜をエッチングする。
【０１８２】
これにより、図２５（ａ）に示すように、ＴＦＴ７００では、平面視においてゲート電極２０の左上面と重なり、さらに左側のゲート絶縁膜３０上まで延在するソース電極７６０ａと、平面視においてゲート電極２０の右上面と重なり、さらに右側のゲート絶縁膜３０上まで延在するドレイン電極７６０ｂとが形成される。ＴＦＴ８００では、平面視においてゲート電極２０の左側部の外側から、さらに左側のゲート絶縁膜３０上まで延在するソース電極８６０ａと、平面視においてゲート電極２０の右側部の外側から、さらに右側のゲート絶縁膜３０上まで延在するドレイン電極８６０ｂとが形成される。
【０１８３】
プラズマＣＶＤ法を用いて、ソース電極７６０ａ、８６０ａおよびドレイン電極７６０ｂ、８６０ｂを含む絶縁基板１５の全体を覆うように層間絶縁層７５０、８５０となる膜厚４０〜４００ｎｍの酸化シリコン膜（図示しない）を成膜する。
【０１８４】
次に、酸化シリコン膜上に形成したレジストパターン（図示しない）をマスクにして、ドライエッチング法により酸化シリコン膜をエッチングする。層間絶縁層７５０、８５０が形成されるとともに、ＴＦＴ７００を構成する層間絶縁層７５０にコンタクトホール７５５が開孔され、ＴＦＴ８００を構成する層間絶縁層８５０にコンタクトホール８５５が開孔される。これにより、図２５（ｂ）に示すように、ＴＦＴ７００のコンタクトホール７５５は、ゲート電極２０の左上面および右上面上のソース電極７６０ａおよびドレイン電極７６０ｂにそれぞれ到達する。ＴＦＴ８００のコンタクトホール８５５は、ゲート電極２０の左側部よりも外側のソース電極８６０ａ、および右側部よりも外側のドレイン電極８６０ｂにそれぞれ到達する。
【０１８５】
ソース電極７６０ａ、８６０ａとドレイン電極７６０ｂ、７６０ｂを含む絶縁基板１５の全体を覆うように、ＤＣスパッタリング法を用いてＩＧＺＯ膜（図示しない）を成膜する。次に、ＩＧＺＯ膜上にレジストパターン（図示しない）を形成する。レジストパターンをマスクにしてＩＧＺＯ膜をドライエッチングし、チャネル層７４０、８４０となるＩＧＺＯ層を形成する。これにより、図２６に示すように、ソース電極７６０ａとドレイン電極７６０ｂとによって挟まれるゲート絶縁膜３０上の領域、および、ソース電極８６０ａとドレイン電極８６０ｂとによって挟まれる層間絶縁層８５０上の領域に、それぞれチャネル層７４０、８４０となるＩＧＺＯ層が形成される。
【０１８６】
ＴＦＴ７００では、チャネル層７４０の一端は、左側のコンタクトホール７５５内でソース電極７６０ａと電気的に接続され、さらにコンタクトホール７５５の左側の層間絶縁層７５０上まで延在する。チャネル層７４０の他端は、右側のコンタクトホール７５５内でドレイン電極７６０ｂと電気的に接続され、さらにコンタクトホール７５５の右側の層間絶縁層７５０上まで延在する。また、ＴＦＴ８００では、チャネル層８４０の一端は、左側のコンタクトホール８５５内でソース電極８６０ａと電気的に接続され、さらにコンタクトホール８５５の左側の層間絶縁層８５０上まで延在する。チャネル層８４０の他端は、右側のコンタクトホール８５５内でドレイン電極８６０ｂと電気的に接続され、さらにコンタクトホール８５５の右側の層間絶縁層８５０上まで延在する。
【０１８７】
図２７に示すように、プラズマＣＶＤ法を用いて、絶縁基板１５の全体を覆うように、酸化シリコン膜からなるパッシベーション膜７０を成膜する。パッシベーション膜７０を成膜する工程は、第１の実施形態の場合と同じなので、その説明を省略する。
【０１８８】
次に、温度２５０〜３５０℃の大気雰囲気中で、アニールを０．５〜２時間行う。アニールを行うことにより、ソース電極７６０ａおよびドレイン電極７６０ｂの近傍のチャネル層７４０に低抵抗領域７４０ｂが形成され、ソース電極８６０ａおよびドレイン電極８６０ｂの近傍のチャネル層８４０に低抵抗領域８４０ｂが形成される。その結果、ＴＦＴ７００では、２つの低抵抗領域７４０ｂに挟まれたチャネル層７４０の中央およびチャネル幅方向の端部に高抵抗領域７４０ａが残る。ＴＦＴ８００では、２つの低抵抗領域８４０ｂに挟まれたチャネル層８４０の中央およびチャネル幅方向の端部に高抵抗領域８４０ａが残る。このようにして、高抵抗領域７４０ａ、７４０ａは、ソース電極７６０ａとドレイン電極７６０ｂ、および、ソース電極８６０ａとドレイン電極８６０ｂによってそれぞれ挟まれたチャネル領域だけでなく、チャネル層７４０のチャネル幅方向の端部、および、チャネル層８４０のチャネル幅方向の端部にまで広がる。これにより、チャネル幅方向の端部を流れるオフ電流が減少するので、ＴＦＴ７００、８００のオフ電流を低減することができる。
【０１８９】
また、アニールを行うことにより、パッシベーション膜７０からチャネル層７４０、８４０のＩＧＺＯ層に酸素が供給される。これにより、第１の実施形態の場合と同様に、ＩＧＺＯ層の抵抗値が高くなるとともに、ゲート電圧ストレスによる閾値電圧のシフトが抑制されるので、ＴＦＴ７００、８００の信頼性が高くなる。
【０１９０】
図２７に示すように、パッシベーション膜７０上に形成した感光性樹脂膜８０にコンタクトホール９０を開孔した後に、透明金属膜（図示しない）を成膜し、コンタクトホール９０内でゲート電極２０とソース電極７６０ａを接続する。これらの工程は、第１の実施形態の工程と同じである。このため、図２７に示す構成要件のうち、図１２に示す構成要件と同じ構成要件に、同じ参照符号を付してその説明を省略する。このようにして、ＴＦＴ７００、ＴＦＴ８００、補助容量部、コンタクト部および交差部を含む液晶表示装置が形成される。
【０１９１】
＜４．４  効果＞
本実施形態の効果は、第１の実施形態の効果と同じであるので、説明を省略する。
【０１９２】
＜５．変形例＞
上記第１〜第８のＴＦＴでは、平面視において、ソース電極とゲート電極との位置関係と、ドレイン電極とゲート電極との位置関係は同じであるとして説明した。しかし、これらは異なっていてもよい。そこで、図１（ａ）および図１（ｂ）に示すＴＦＴ１００において、ソース電極とゲート電極との位置関係と、ドレイン電極とゲート電極との位置関係とが異なる場合を変形例として説明する。
【０１９３】
図２８（ａ）は、第１の実施形態に示すＴＦＴ１００の変形例であるＴＦＴ９００の構成を示す平面図であり、図２８（ｂ）は、図２８（ａ）に示す切断線Ｉ−Ｉに沿ったＴＦＴ９００の構成を示す断面図である。図２８（ａ）および図２８（ｂ）からわかるように、ソース電極９６０ａとゲート電極２０との位置関係は、ＴＦＴ２００のソース電極２６０ａとゲート電極２０との位置関係と同じである。一方、ドレイン電極９６０ｂとゲート電極２０との位置関係は、ＴＦＴ１００のドレイン電極１６０ｂとゲート電極２０との位置関係と同じである。これにより、ＴＦＴ９００では、平面視において、ソース電極９６０ａはゲート電極２０と重ならず、ドレイン電極９６０ｂのみがゲート電極２０と重なる。このため、ＴＦＴ９００の寄生容量はＴＦＴ１００の寄生容量の約半分になる。このような変形例は、他のＴＦＴでも同様に考えられる。
【０１９４】
また、第１〜第４の実施形態では、ＴＦＴを液晶表示装置の画素部のスイッチング素子または駆動回路を構成するＴＦＴとして使用する場合について説明した。しかし、液晶表示装置に限らず、有機ＥＬ（Electro Luminescence）表示装置等の表示装置についても同様に適用することができる。
【産業上の利用可能性】
【０１９５】
本発明は、アクティブマトリクス型液晶表示装置等のような表示装置に用いられる薄膜トランジスタに適しており、特に、その画素形成部に形成されるスイッチング素子、または、画素形成部を駆動する駆動回路のトランジスタに適している。
【符号の説明】
【０１９６】
２０…ゲート電極
２５…下部電極
３０…ゲート絶縁膜
７０…パッシベーション膜
９０…コンタクトホール
９１…接続電極
１００〜９００…薄膜トランジスタ（ＴＦＴ）
１４０〜９４０…チャネル層（ＩＧＺＯ層）
１４０ａ〜９４０ａ…高抵抗領域
１４０ｂ〜９４０ｂ…低抵抗領域
１６０ａ〜９６０ａ…ソース電極
１６０ｂ〜９６０ｂ…ドレイン電極
２６６、４６６、６６６、８６６…上部電極
３５０、４５０…エッチングストッパ層
３５５、４５５、７５５、８５５…コンタクトホール
７５０、８５０…層間絶縁層
【手続補正３】
【補正対象書類名】図面
【補正対象項目名】図１９
【補正方法】変更
【補正の内容】
【図１９】
2012124511.tif 000031
【手続補正４】
【補正対象書類名】図面
【補正対象項目名】図２０
【補正方法】変更
【補正の内容】
【図２０】
2012124511.tif 000032
【国際調査報告】
2012124511.tif 000033
2012124511.tif 000034
2012124511.tif 000035
2012124511.tif 000036